(57)【要約】【課題】欠陥密度の低い酸化物半導体層を提供する。または、欠陥密度の低い酸化物半導体層を有する半導体装置を提供する。【解決手段】インジウム、ガリウムおよび亜鉛を有する酸化物半導体層の処理方法であって、酸化物半導体層は、第１のインジウムと近接の第１の水素が捕獲されている第１の酸素欠損と、第２のインジウムと近接の第２の水素が捕獲されている第２の酸素欠損と、を有し、酸化物半導体層は、複数の過剰酸素を有し、第１の酸素欠損に捕獲されている第１の水素は、複数の過剰酸素の一と結合することで水酸基を形成し、水酸基は、第２の酸素欠損に捕獲されている第２の水素と結合することで、水となって脱離した後、第１の酸素欠損が複数の過剰酸素の一を捕獲し、第２の酸素欠損が複数の過剰酸素の一を捕獲する。【選択図】図１
2015026808.tif 000002
【特許請求の範囲】
【請求項１】
インジウム、ガリウムおよび亜鉛を有する酸化物半導体層の処理方法であって、
前記酸化物半導体層は、第１のインジウムと近接の第１の水素が捕獲されている第１の酸素欠損と、第２のインジウムと近接の第２の水素が捕獲されている第２の酸素欠損と、を有し、
前記酸化物半導体層は、複数の過剰酸素を有し、
前記複数の過剰酸素の一と結合させることによって、前記第１の酸素欠損に捕獲されている前記第１の水素を水酸基とし、
前記水酸基と結合させることによって、前記第２の酸素欠損に捕獲されている前記第２の水素を水として脱離させた後、
前記複数の過剰酸素の一と前記第１のインジウムとを結合させ、前記複数の過剰酸素の一と前記第２のインジウムとを結合させることを特徴とする酸化物半導体層の処理方法。
【請求項２】
インジウム、ガリウムおよび亜鉛を有する酸化物半導体層の処理方法であって、
前記酸化物半導体層の近傍に絶縁膜が設けられており、前記絶縁膜は複数の過剰酸素を有し、
前記酸化物半導体層は、第１のインジウムと近接の第１の水素が捕獲されている第１の酸素欠損と、第２のインジウムと近接の第２の水素が捕獲されている第２の酸素欠損と、を有し、
前記絶縁膜から前記酸化物半導体層へ、前記複数の過剰酸素を移動させ、
前記複数の過剰酸素の一と結合させることによって、前記第１の酸素欠損に捕獲されている前記第１の水素を水酸基とし、
前記水酸基と結合させることによって、前記第２の酸素欠損に捕獲されている前記第２の水素を水として脱離させた後、
前記複数の過剰酸素の一と前記第１のインジウムとを結合させ、前記複数の過剰酸素の一と前記第２のインジウムとを結合させることを特徴とする酸化物半導体層の処理方法。
【発明の詳細な説明】
【技術分野】
【０００１】
本発明は、物、方法、または、製造方法に関する。または、本発明は、プロセス、マシン、マニュファクチャ、または、組成物（コンポジション・オブ・マター）に関する。特に、本発明は、例えば、半導体層、半導体装置、表示装置、液晶表示装置、発光装置に関する。または、半導体層、半導体装置、表示装置、液晶表示装置、発光装置を生産する方法に関する。または、半導体装置、表示装置、液晶表示装置、発光装置の駆動方法に関する。特に、本発明は、例えば、トランジスタを有する半導体装置、表示装置、発光装置、またはそれらの駆動方法に関する。または、本発明は、例えば、当該半導体装置、当該表示装置、または当該発光装置を有する電子機器に関する。
【０００２】
なお、本明細書中において半導体装置とは、半導体特性を利用することで機能し得る装置全般をいい、電気光学装置、半導体回路および電子機器などは全て半導体装置である。
【背景技術】
【０００３】
絶縁表面を有する基板上に形成された半導体層を用いて、トランジスタを構成する技術が注目されている。当該トランジスタは集積回路や表示装置のような半導体装置に広く応用されている。トランジスタに適用可能な半導体層としてシリコン層が知られている。
【０００４】
トランジスタの半導体層に用いられるシリコン層は、用途によって非晶質シリコン層と多結晶シリコン層とが使い分けられている。例えば、大型の表示装置を構成するトランジスタに適用する場合、大面積基板への成膜技術が確立されている非晶質シリコン層を用いると好適である。一方、駆動回路を一体形成した高機能の表示装置を構成するトランジスタに適用する場合、高い電界効果移動度を有するトランジスタを作製可能な多結晶シリコン層を用いると好適である。多結晶シリコン層は、非晶質シリコン層に対し高温での熱処理、またはレーザ光処理を行うことで形成する方法が知られる。
【０００５】
近年は、酸化物半導体層が注目されている。例えば、インジウム、ガリウムおよび亜鉛を有する非晶質酸化物半導体層を用いたトランジスタが開示されている（特許文献１参照。）。
【０００６】
酸化物半導体層は、スパッタリング法などを用いて成膜できるため、大型の表示装置を構成するトランジスタのチャネル形成領域に用いることができる。また、酸化物半導体層を用いたトランジスタは、高い電界効果移動度を有するため、駆動回路を一体形成した高機能の表示装置を実現できる。また、非晶質シリコン層を用いたトランジスタの生産設備の一部を改良して利用することが可能であるため、設備投資を抑えられるメリットもある。
【０００７】
ところで、ＩｎＭＯ３（ＺｎＯ）ｍ（ＭはＦｅ、Ｇａ、Ａｌ；ｍは自然数）で表されるホモロガス化合物が知られている（非特許文献１参照。）。ＩｎＭＯ３（ＺｎＯ）ｍで表されるホモロガス化合物において、特に、ＭがＧａである結晶は、世界で初めて合成した君塚昇博士にちなみ、君塚結晶と呼ばれることがある。
【先行技術文献】
【特許文献】
【０００８】
【特許文献１】特開２００６−１６５５２８号公報
【非特許文献】
【０００９】
【非特許文献１】Ｎ．  Ｋｉｍｉｚｕｋａ，  Ｍ．  Ｉｓｏｂｅ，  ａｎｄ  Ｍ．  Ｎａｋａｍｕｒａ、「Ｓｙｎｔｈｅｓｅｓ  ａｎｄ  Ｓｉｎｇｌｅ−Ｃｒｙｓｔａｌ  Ｄａｔａ  ｏｆ  Ｈｏｍｏｌｏｇｏｕｓ  Ｃｏｍｐｏｕｎｄｓ，  Ｉｎ２Ｏ３（ＺｎＯ）ｍ（ｍ＝３，４，  ａｎｄ  ５），  ＩｎＧａＯ３（ＺｎＯ）３，  ａｎｄ  Ｇａ２Ｏ３（ＺｎＯ）ｍ（ｍ＝７，８，９，  ａｎｄ  １６）  ｉｎ  ｔｈｅ  Ｉｎ２Ｏ３−ＺｎＧａ２Ｏ４−ＺｎＯ  Ｓｙｓｔｅｍ」、Ｊ．  Ｓｏｌｉｄ  Ｓｔａｔｅ  Ｃｈｅｍ．、１９９５、Ｖｏｌ．１１６，  ｐｐ．１７０−１７８
【発明の概要】
【発明が解決しようとする課題】
【００１０】
欠陥密度の低い酸化物半導体層を提供することを課題の一とする。または、当該酸化物半導体層を有する半導体装置を提供することを課題の一とする。または、欠陥密度の低い酸化物半導体層を有する半導体装置の作製方法を提供することを課題の一とする。または、酸化物半導体層の処理方法を提供することを課題の一とする。
【００１１】
または、信頼性の高い半導体装置などを提供することを課題の一とする。または、安定した電気特性を有するトランジスタなどを提供することを課題の一とする。または、オフ時の電流の小さいトランジスタなどを提供することを課題の一とする。または、高い電界効果移動度を有するトランジスタなどを提供することを課題の一とする。または、歩留まり高いトランジスタなどを提供することを課題の一とする。または、当該トランジスタなどを有する半導体装置などを提供することを課題の一とする。または、新規な半導体装置などを提供することを課題の一とする。
【００１２】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【００１３】
本発明の一態様は、例えば、過剰酸素によって酸化物半導体層の欠陥密度を低減する酸化物半導体層の処理方法である。
【００１４】
また、本発明の一態様は、例えば、欠陥密度の低い酸化物半導体層である。
【００１５】
また、本発明の一態様は、例えば、過剰酸素によって酸化物半導体層の欠陥密度を低減する酸化物半導体層を有する半導体装置の作製方法である。
【００１６】
また、本発明の一態様は、例えば、欠陥密度の低い酸化物半導体層を有する半導体装置である。
【００１７】
ここで、過剰酸素とは、例えば、化学量論的組成を超えて含まれる酸素をいう。または、過剰酸素とは、例えば、加熱することで放出される酸素をいう。過剰酸素は、例えば、膜や層の内部を移動することができる。過剰酸素の移動は、膜や層の原子間を移動する場合と、膜や層を構成する酸素と置き換わりながら玉突き的に移動する場合とがある。また、過剰酸素を含む絶縁膜は、例えば、加熱処理によって酸素を放出する機能を有する絶縁膜である。
【００１８】
本発明の一態様は、例えば、インジウム、ガリウムおよび亜鉛を有する酸化物半導体層の処理方法であって、酸化物半導体層は、第１のインジウムと近接の第１の水素が捕獲されている第１の酸素欠損と、第２のインジウムと近接の第２の水素が捕獲されている第２の酸素欠損と、を有し、酸化物半導体層は、複数の過剰酸素を有し、複数の過剰酸素の一と結合させることによって、第１の酸素欠損に捕獲されている第１の水素を水酸基とし、水酸基と結合させることによって、第２の酸素欠損に捕獲されている第２の水素を水として脱離させた後、複数の過剰酸素の一と第１のインジウムとを結合させ、複数の過剰酸素の一と第２のインジウムとを結合させる酸化物半導体層の処理方法である。
【００１９】
本発明の一態様は、例えば、インジウム、ガリウムおよび亜鉛を有する酸化物半導体層の処理方法であって、酸化物半導体層の近傍に絶縁膜が設けられており、絶縁膜は複数の過剰酸素を有し、酸化物半導体層は、第１のインジウムと近接の第１の水素が捕獲されている第１の酸素欠損と、第２のインジウムと近接の第２の水素が捕獲されている第２の酸素欠損と、を有し、絶縁膜から酸化物半導体層へ、複数の過剰酸素を移動させ、複数の過剰酸素の一と結合させることによって、第１の酸素欠損に捕獲されている第１の水素を水酸基とし、水酸基と結合させることによって、第２の酸素欠損に捕獲されている第２の水素を水として脱離させた後、複数の過剰酸素の一と第１のインジウムとを結合させ、複数の過剰酸素の一と第２のインジウムとを結合させる酸化物半導体層の処理方法である。
【発明の効果】
【００２０】
欠陥密度の低い酸化物半導体層を提供することができる。または、当該酸化物半導体層を有する半導体装置を提供することができる。または、酸化物半導体層を有する半導体装置の作製方法を提供することができる。または、酸化物半導体層の処理方法を提供することができる。
【００２１】
または、信頼性の高い半導体装置などを提供することができる。または、安定した電気特性を有するトランジスタなどを提供することができる。または、オフ時の電流の小さいトランジスタなどを提供することができる。または、高い電界効果移動度を有するトランジスタなどを提供することができる。または、歩留まり高いトランジスタなどを提供することができる。または、当該トランジスタなどを有する半導体装置などを提供することができる。または、新規な半導体装置などを提供することができる。
【図面の簡単な説明】
【００２２】
【図１】酸化物半導体層内部、およびその界面近傍のＤＯＳを示すバンド構造。
【図２】酸化物半導体層を有するトランジスタの断面模式図。
【図３】酸化物半導体層を有するトランジスタの暗状態における劣化を説明する図。
【図４】酸化物半導体層を有するトランジスタの暗状態における劣化を説明する図。
【図５】酸化物半導体層を有するトランジスタの光照射下における劣化を説明する図。
【図６】酸化物半導体層を有するトランジスタの光照射下における劣化を説明する図。
【図７】酸化物半導体層を有するトランジスタの光照射下における劣化を説明する図。
【図８】酸化物半導体層の高純度真性化を説明するモデル図。
【図９】トランジスタの断面図および等価回路を示す図。
【図１０】バンド構造を示す図。
【図１１】本発明の一態様に係るトランジスタの一例を示す上面図および断面図。
【図１２】本発明の一態様に係るトランジスタのソース電極およびドレイン電極近傍の断面図の一例を示す図。
【図１３】本発明の一態様に係るトランジスタの作製方法の一例を示す断面図。
【図１４】本発明の一態様に係るトランジスタの作製方法の一例を示す断面図。
【図１５】本発明の一態様に係るトランジスタの一例を示す上面図および断面図。
【図１６】本発明の一態様に係るトランジスタの作製方法の一例を示す断面図。
【図１７】本発明の一態様に係るトランジスタの作製方法の一例を示す断面図。
【図１８】本発明の一態様に係るトランジスタの一例を示す上面図および断面図。
【図１９】本発明の一態様に係るトランジスタの作製方法の一例を示す断面図。
【図２０】本発明の一態様に係るトランジスタの一例を示す上面図および断面図。
【図２１】本発明の一態様に係るトランジスタの作製方法の一例を示す断面図。
【図２２】本発明の一態様に係る酸化物積層のバンド構造を説明する図。
【図２３】酸化物半導体のナノビーム電子線回折パターンを示す図。
【図２４】ＣＰＭによる吸収係数を示す図。
【図２５】ターゲットから剥離するスパッタ粒子が被成膜面に到達する様子を示した模式図。
【図２６】ターゲットから剥離するスパッタ粒子が被成膜面に到達する様子を示した模式図。
【図２７】ＩｎＧａＯ３（ＺｎＯ）ｍ（ｍは自然数）で表されるホモロガス化合物のｍ＝１における結晶構造を示す図。
【図２８】ＤＣ電源、ＡＣ電源を用いたスパッタリング法におけるプラズマ放電を説明する図。
【図２９】スパッタ粒子が被成膜面に到達する様子を示した模式図。
【図３０】成膜装置の一例を示す上面図。
【図３１】成膜室の一例を示す断面図。
【図３２】加熱処理室の一例を示す図。
【図３３】本発明の一態様に係る半導体装置の一例を示すブロック図。
【図３４】本発明の一態様に係る半導体装置の一例を示す断面図および回路図。
【図３５】本発明の一態様に係るＣＰＵの一例を示すブロック図。
【図３６】本発明の一態様に係る電子機器の一例を示す図。
【図３７】本発明の一態様に係るＥＬ表示装置の一例を示す回路図、上面図および断面図。
【図３８】本発明の一態様に係る液晶表示装置の一例を示す回路図および断面図。
【発明を実施するための形態】
【００２３】
本発明の実施の形態について、図面を用いて詳細に説明する。ただし、本発明は以下の説明に限定されず、その形態および詳細を様々に変更し得ることは、当業者であれば容易に理解される。また、本発明は以下に示す実施の形態の記載内容に限定して解釈されるものではない。なお、図面を用いて発明の構成を説明するにあたり、同じものを指す符号は異なる図面間でも共通して用いる。なお、同様のものを指す際にはハッチパターンを同じくし、特に符号を付さない場合がある。
【００２４】
なお、ある一つの実施の形態の中で述べる内容（一部の内容でもよい）は、その実施の形態で述べる別の内容（一部の内容でもよい）、に対して、適用、組み合わせ、または置き換えなどを行うことが出来る。
【００２５】
なお、図において、大きさ、層の厚さ、または領域は、明瞭化のために誇張されている場合がある。よって、必ずしもそのスケールに限定されない。
【００２６】
なお、図は、理想的な例を模式的に示したものであり、図に示す形状または値などに限定されない。例えば、製造技術による形状のばらつき、誤差による形状のばらつき、ノイズによる信号、電圧、若しくは電流のばらつき、または、タイミングのずれによる信号、電圧、若しくは電流のばらつきなどを含むことが可能である。
【００２７】
また、電圧は、ある電位と、基準の電位（例えば接地電位（ＧＮＤ）またはソース電位）との電位差のことを示す場合が多い。よって、電圧を電位と言い換えることが可能である。
【００２８】
本明細書においては、「電気的に接続する」と表現される場合であっても、現実の回路においては、物理的な接続部分がなく、配線が延在しているだけの場合もある。
【００２９】
なお、第１、第２として付される序数詞は便宜上用いるものであり、工程順または積層順を示すものではない。また、本明細書において発明を特定するための事項として固有の名称を示すものではない。
【００３０】
本明細書において、例えば、物体の形状を「径」、「粒径」、「大きさ」、「サイズ」、「幅」などで規定する場合、物体が収まる最小の立方体における一辺の長さ、または物体の一断面における円相当径と読み替えてもよい。物体の一断面における円相当径とは、物体の一断面と等しい面積となる正円の直径をいう。
【００３１】
なお、「半導体」と表記した場合でも、例えば、導電性が十分低い場合は「絶縁体」としての特性を有する場合がある。また、「半導体」と「絶縁体」は境界が曖昧であり、厳密に区別できない場合がある。従って、本明細書に記載の「半導体」は、「絶縁体」と言い換えることができる場合がある。同様に、本明細書に記載の「絶縁体」は、「半導体」と言い換えることができる場合がある。
【００３２】
また、「半導体」と表記した場合でも、例えば、導電性が十分高い場合は「導電体」としての特性を有する場合がある。また、「半導体」と「導電体」は境界が曖昧であり、厳密に区別できない場合がある。従って、本明細書に記載の「半導体」は、「導電体」と言い換えることができる場合がある。同様に、本明細書に記載の「導電体」は、「半導体」と言い換えることができる場合がある。
【００３３】
なお、半導体層の不純物とは、例えば、半導体層を構成する主成分以外をいう。例えば、濃度が０．１ａｔｏｍｉｃ％未満の元素は不純物である。不純物が含まれることにより、例えば、半導体層のＤＯＳ（Ｄｅｎｓｉｔｙ  ｏｆ  Ｓｔａｔｅ）が高くなることや、キャリア移動度が低下することや、結晶性が低下することなどが起こる場合がある。半導体層が酸化物半導体層である場合、半導体層の特性を変化させる不純物としては、例えば、第１族元素、第２族元素、第１４族元素、第１５族元素、主成分以外の遷移金属などがあり、特に、例えば、水素（水にも含まれる）、リチウム、ナトリウム、シリコン、ホウ素、リン、炭素、窒素などがある。酸化物半導体の場合、不純物の混入によって酸素欠損を形成する場合がある。また、半導体層がシリコン層である場合、半導体層の特性を変化させる不純物としては、例えば、酸素、水素を除く第１族元素、第２族元素、第１３族元素、第１５族元素などがある。
【００３４】
＜酸化物半導体層におけるＤＯＳ、および原因元素の関係を説明するモデル＞
酸化物半導体層内部、および酸化物半導体層と外部との界面近傍において、ＤＯＳ（Ｄｅｎｓｉｔｙ  ｏｆ  Ｓｔａｔｅ）が存在すると、酸化物半導体層を有するトランジスタにおいて、劣化などの要因となる。酸化物半導体層内部、およびその界面近傍のＤＯＳは、酸素（Ｏ）、酸素欠損（Ｖｏ）および水素（Ｈ）の位置や結合関係によって説明することができる。以下、我々のモデルの概要を、特性を理解するために説明する。
【００３５】
結論からいうと、トランジスタに安定した電気特性を付与するためには、酸化物半導体層内部、およびその界面近傍のＤＯＳをより低減すること（高純度真性化）が重要である。そのＤＯＳを低減するためには、酸素欠損および水素を低減することが必要となる。以下に、酸化物半導体層内部、およびその界面近傍のＤＯＳについて、なぜ、酸素欠損および水素を低減することが必要であるかを、モデルを用いて説明する。
【００３６】
図１は、酸化物半導体層内部、およびその界面近傍のＤＯＳを示すバンド構造である。以下では、酸化物半導体層がインジウム、ガリウムおよび亜鉛を有する酸化物半導体層である場合について説明する。
【００３７】
まず、一般に、ＤＯＳには、浅い位置のＤＯＳ（ｓｈａｌｌｏｗ  ｌｅｖｅｌ  ＤＯＳ）と深い位置のＤＯＳ（ｄｅｅｐ  ｌｅｖｅｌ  ＤＯＳ）とがある。なお、本明細書において、浅い位置のＤＯＳ（ｓｈａｌｌｏｗ  ｌｅｖｅｌ  ＤＯＳ）は、伝導帯下端のエネルギー（Ｅｃ）とミッドギャップ（ｍｉｄ  ｇａｐ）との間のＤＯＳのことをいう。従って、例えば、浅い位置のＤＯＳ（ｓｈａｌｌｏｗ  ｌｅｖｅｌ  ＤＯＳ）は、伝導帯下端のエネルギーの近くに位置する。また、本明細書において、深い位置のＤＯＳ（ｄｅｅｐ  ｌｅｖｅｌ  ＤＯＳ）は、価電子帯上端のエネルギー（Ｅｖ）とミッドギャップとの間のＤＯＳのことをいう。従って、例えば、深い位置のＤＯＳ（ｄｅｅｐ  ｌｅｖｅｌ  ＤＯＳ）は、価電子帯上端のエネルギーよりもミッドギャップの近くに位置する。
【００３８】
浅い位置のＤＯＳ（ｓｈａｌｌｏｗ  ｌｅｖｅｌ  ＤＯＳ）は２種類ある。１つ目の浅い位置のＤＯＳ（ｓｈａｌｌｏｗ  ｌｅｖｅｌ  ＤＯＳ）は、酸化物半導体層の表面近傍（絶縁膜（Ｉｎｓｕｌａｔｏｒ）との界面またはその近傍）のＤＯＳ（ｓｕｒｆａｃｅ  ｓｈａｌｌｏｗ  ＤＯＳ）である。２つ目の浅い位置のＤＯＳ（ｓｈａｌｌｏｗ  ｌｅｖｅｌ  ＤＯＳ）は、酸化物半導体層内部のＤＯＳ（ｂｕｌｋ  ｓｈａｌｌｏｗ  ＤＯＳ）である。一方、深い位置のＤＯＳ（ｄｅｅｐ  ｌｅｖｅｌ  ＤＯＳ）としては、酸化物半導体層内部のＤＯＳ（ｂｕｌｋ  ｄｅｅｐ  ＤＯＳ）がある。
【００３９】
これらのＤＯＳは、以下のように作用する可能性がある。まず、酸化物半導体層の表面近傍のｓｕｒｆａｃｅ  ｓｈａｌｌｏｗ  ＤＯＳは、伝導帯下端から浅い位置にあるため、電荷の捕獲および消失が容易に起こりうる。次に、酸化物半導体層内部のｂｕｌｋ  ｓｈａｌｌｏｗ  ＤＯＳは、酸化物半導体層の表面近傍のｓｕｒｆａｃｅ  ｓｈａｌｌｏｗ  ＤＯＳと比べると伝導帯下端から深い位置にあるため、電荷の消失が起こりにくい。
【００４０】
以下では、酸化物半導体層にＤＯＳを作る原因元素について説明する。
【００４１】
例えば、酸化物半導体層上に酸化シリコン膜を形成する場合、酸化シリコン膜中に酸化物半導体層に含まれるインジウムが入り込み、シリコンと置換することで、浅い位置のＤＯＳ（ｓｈａｌｌｏｗ  ｌｅｖｅｌ  ＤＯＳ）を作る場合がある。
【００４２】
また、例えば、酸化物半導体層と酸化シリコン膜との界面では、酸化物半導体層に含まれるインジウムと酸素との結合が切れ、当該酸素とシリコンとの結合が生じる。これは、シリコンと酸素との結合エネルギーがインジウムと酸素との結合エネルギーよりも高いこと、およびシリコン（４価）がインジウム（３価）よりも価数が多いことに起因する。そして、酸化物半導体層に含まれる酸素がシリコンに奪われることによって、インジウムと結合していた酸素のサイトは酸素欠損となる。また、この現象は、表面だけでなく、酸化物半導体層内部にシリコンが入っていった場合も、同様に生じる。これらの酸素欠損は、深い位置のＤＯＳ（ｄｅｅｐ  ｌｅｖｅｌ  ＤＯＳ）を形成する。
【００４３】
また、シリコンだけでなく、別の要因によっても、インジウムと酸素との結合が切れる場合がある。例えば、インジウム、ガリウムおよび亜鉛を有する酸化物半導体層において、インジウムと酸素との結合は、ガリウムや亜鉛と酸素との結合よりも弱くて切れやすい。そのため、例えば、プラズマによるダメージやスパッタ粒子によるダメージなどによっても、インジウムと酸素との結合が切れ、酸素欠損が生じうる。この酸素欠損は、深い位置のＤＯＳ（ｄｅｅｐ  ｌｅｖｅｌ  ＤＯＳ）を形成する。この深い位置のＤＯＳ（ｄｅｅｐ  ｌｅｖｅｌ  ＤＯＳ）は、正孔を捕獲することができるため、正孔トラップ（正孔捕獲中心）となる。つまり、この酸素欠損が、酸化物半導体層内部のｂｕｌｋ  ｄｅｅｐ  ＤＯＳを形成する。
【００４４】
これらの酸素欠損による深い位置のＤＯＳ（ｄｅｅｐ  ｌｅｖｅｌ  ＤＯＳ）は、後で説明するように、水素が原因となって、酸化物半導体層の表面近傍のｓｕｒｆａｃｅ  ｓｈａｌｌｏｗ  ＤＯＳや、酸化物半導体層内部のｂｕｌｋ  ｓｈａｌｌｏｗ  ＤＯＳを形成するための要因の一つとなる。
【００４５】
これらの酸素欠損は、ＤＯＳを形成するため、酸化物半導体層の不安定要因となる。また、酸化物半導体層中の酸素欠損は、水素を捕獲することで準安定状態となる。つまり、深い位置のＤＯＳ（ｄｅｅｐ  ｌｅｖｅｌ  ＤＯＳ）であり、正孔を捕獲することができる正孔トラップであった酸素欠損が、水素を捕獲すると、浅い位置のＤＯＳ（ｓｈａｌｌｏｗ  ｌｅｖｅｌ  ＤＯＳ）を形成する。その結果、浅い位置のＤＯＳ（ｓｈａｌｌｏｗ  ｌｅｖｅｌ  ＤＯＳ）は、電子を捕獲することができる電子トラップとなったり、電子の発生源となったりすることができるようになる。このように、酸素欠損は水素を捕獲する。しかし、あとで述べるように、酸化物半導体層中の水素の位置次第では、プラス（中性またはプラス）にもマイナス（中性またはマイナス）にも帯電しうる。そのため、酸化物半導体層を有するトランジスタに対して、水素は悪影響を及ぼす可能性がある。
【００４６】
一例として、図２に、ボトムゲートトップコンタクト構造のトランジスタの断面模式図を示す。酸化物半導体層（ＯＳ）は、絶縁膜との界面近傍にｓｕｒｆａｃｅ  ｓｈａｌｌｏｗ  ＤＯＳを有する。ｓｕｒｆａｃｅ  ｓｈａｌｌｏｗ  ＤＯＳには、電子が捕獲されており、マイナスに帯電している。そのため、ｓｕｒｆａｃｅ  ｓｈａｌｌｏｗ  ＤＯＳは、トランジスタのしきい値電圧を変化させる要因となる。
【００４７】
そこで、酸素欠損がトランジスタに対して悪影響を及ぼさないようにするためには、酸素欠損の密度を低減することが重要となる。酸化物半導体層の酸素欠損の密度は、酸化物半導体層に過剰な酸素を供給する、即ち酸素欠損を過剰酸素で埋めることによって低減することができる。つまり、酸素欠損は、過剰酸素が入ることで安定状態となる。例えば、酸化物半導体層の内部、または酸化物半導体層の界面近傍に設けられた絶縁膜中に、過剰酸素を有せしめるとする。すると、その過剰酸素が酸化物半導体層の酸素欠損を埋めることによって、酸化物半導体層の酸素欠損を効果的に消滅または低減することができる。
【００４８】
ここで、過剰酸素とは、例えば、化学量論的組成を超えて含まれる酸素をいう。または、過剰酸素とは、例えば、加熱することで放出される酸素をいう。過剰酸素は、例えば、膜や層の内部を移動することができる。過剰酸素の移動は、膜や層の原子間を移動する場合と、膜や層を構成する酸素と置き換わりながら玉突き的に移動する場合とがある。また、酸素欠損は、酸化物半導体層中で、隣接する酸素原子を捕獲していくことで、移動することがある。
【００４９】
このように、酸素欠損は、水素または酸素のいずれかによって、準安定状態または安定状態となる。酸化物半導体層中の水素濃度が高い場合、酸素欠損は、水素を捕獲するものが多くなる。一方、酸素欠損中に水素が存在する場合、過剰酸素を供給しても、過剰酸素は、まずは水素を取り除くために用いられる。そのため、過剰酸素は、水素を取り除いた後に、ようやく酸素欠損を埋めるために用いられる。従って、酸化物半導体層中の水素濃度が高い場合は、過剰酸素によって低減できる酸素欠損が少なくなる。逆に、酸化物半導体層中の水素濃度が低い場合、酸素欠損に捕獲される水素が少なくなる。そのため、過剰酸素を供給することによって、酸素欠損の密度を大幅に低減することが可能となる。
【００５０】
既に述べたように、酸素欠損は水素を捕獲するが、水素の捕獲の仕方次第では、プラス（中性またはプラス）にもマイナス（中性またはマイナス）にも帯電しうる。ここでは、酸化物半導体層内部のｂｕｌｋ  ｓｈａｌｌｏｗ  ＤＯＳと、表面近傍のｓｕｒｆａｃｅ  ｓｈａｌｌｏｗ  ＤＯＳとについて考える。これらのｓｈａｌｌｏｗ  ｌｅｖｅｌ  ＤＯＳが、中性もしくはマイナス、または中性もしくはプラス、のいずれかに帯電することは、水素（水素結合）、酸素欠損および酸素の相対的な位置を考えるのみで統一的に理解できる。例えば、酸化物半導体層内部において、水素が酸素欠損に捕獲され、ＶｏＨが形成されると、中性またはプラスに帯電する。つまり、Ｈ＋＋ｅ−が、酸化物半導体層内部のｂｕｌｋ  ｓｈａｌｌｏｗ  ＤＯＳを形成し、酸化物半導体層にｎ型領域を形成する要因となる。
【００５１】
一方、水素は、中性またはプラスに帯電する場合だけでなく、中性またはマイナスに帯電する場合もある。それらを考慮すると、酸化物半導体層内部のｂｕｌｋ  ｓｈａｌｌｏｗ  ＤＯＳと、酸化物半導体層の表面近傍のｓｕｒｆａｃｅ  ｓｈａｌｌｏｗ  ＤＯＳとを形成するような以下のモデルが考えられる。なお、モデル中の「…」は結合を示すものではない。なお、モデル中の「…」は原子間のイオン性結合を示すモデル中の「―」と区別するために用いている。
【００５２】
まず、酸化物半導体層に含まれるインジウムと酸素との結合が切れ、当該酸素とシリコンとの結合が生じ、さらに水素が存在する場合について、モデルを表１に列挙する。
【００５３】
【表１】
2015026808.tif 000003
【００５４】
例えば、水素が酸素と結合したモデルＡがある。
【００５５】
また、例えば、水素が酸素欠損に捕獲されたモデルＢがある。
【００５６】
また、シリコンをインジウムに置き換えた場合も同様である。例えば、水素が酸素と結合したモデルＣがある。
【００５７】
また、例えば、水素が酸素欠損に捕獲されたモデルＤがある。
【００５８】
このように４つのモデルＡ乃至Ｄが考えられる。このモデルにより、中性またはプラスだけでなく、中性またはマイナスの、いずれかに帯電することを説明することができる。ただし、インジウムよりシリコンの結合が強いため、モデルＤに比べてモデルＢの可能性は低いと考えられる。
【００５９】
従って、水素、酸素欠損および酸素の相対的な位置関係によって、水素はプラスとマイナスの両方に帯電しうる可能性がある。即ち、酸素欠損と水素は、プラスに帯電するＤＯＳとマイナスに帯電するＤＯＳの両方を形成しうる。それらは、周囲の環境（周囲に配置される元素の電気陰性度）に応じて、プラスとマイナスのいずれかに帯電しうる可能性がある。
【００６０】
＜酸化物半導体層を有するトランジスタの暗状態におけるヒステリシス劣化モデル＞
次に、酸化物半導体層を有するトランジスタの劣化のメカニズムについて述べる。酸化物半導体層を有するトランジスタは、光が照射されている場合と、光が照射されていない場合とで、特性が劣化するときの挙動が異なる。光が照射されている場合は、酸化物半導体層内部の深い位置のＤＯＳ（ｂｕｌｋ  ｄｅｅｐ  ＤＯＳ）が大きく影響する可能性がある。光が照射されていない場合は、酸化物半導体層の表面近傍（絶縁膜（Ｉｎｓｕｌａｔｏｒ）との界面またはその近傍）の浅い位置のＤＯＳ（ｓｕｒｆａｃｅ  ｓｈａｌｌｏｗ  ＤＯＳ）が関係している可能性がある。
【００６１】
そこで、まず、酸化物半導体層を有するトランジスタに光が照射されていない場合（暗状態）について述べる。この場合には、酸化物半導体層の表面近傍（絶縁膜（Ｉｎｓｕｌａｔｏｒ）との界面またはその近傍）の浅い位置のＤＯＳ（ｓｕｒｆａｃｅ  ｓｈａｌｌｏｗ  ＤＯＳ）による電荷の捕獲、放出の関係から、トランジスタの劣化メカニズムについて説明することができる。
【００６２】
酸化物半導体層を有するトランジスタに対し、暗状態においてゲートＢＴ（ｂｉａｓ  ｔｅｍｐｅｒａｔｕｒｅ）ストレス試験を繰り返し行った場合のしきい値電圧（Ｖｔｈ）の変化を図３に示す。図３から分かる通り、プラスゲートＢＴストレス試験（＋ＧＢＴ）を行うことでしきい値電圧はプラス方向へと変化する。次に、続けてマイナスゲートＢＴストレス試験（−ＧＢＴ）を行うと、しきい値電圧はマイナス方向へと変化して、初期値（Ｉｎｉｔｉａｌ）と同程度のしきい値電圧となる。このように、プラスゲートＢＴストレス試験と、マイナスゲートＢＴストレス試験とを交互に繰り返し行うと、しきい値電圧が上下に変化する（ヒステリシスが生じる）。つまり、光を照射しない状態で、マイナスゲートＢＴストレス試験と、プラスゲートＢＴストレス試験とを繰り返し行っていくと、しきい値電圧はプラス方向とマイナス方向へと、繰り返し変化していくが、全体としては、一定の範囲内での変化にとどまることがわかった。
【００６３】
このような暗状態でのゲートＢＴストレス試験におけるトランジスタのしきい値電圧の変化は、酸化物半導体層の表面近傍のｓｕｒｆａｃｅ  ｓｈａｌｌｏｗ  ＤＯＳによって説明することができる。図４に、酸化物半導体層を含むバンド構造と、バンド構造に対応するフローチャートを示す。なお、ここでは、光が照射されていない場合における劣化のメカニズムについて考えているため、ゲートＢＴストレス試験の前も、ゲートＢＴストレス試験中も、ゲートＢＴストレス試験後も、光は照射されない場合について述べているものとする。
【００６４】
ゲートＢＴストレスの印加前（ゲート電圧（Ｖｇ）は０）は、酸化物半導体層の表面近傍のｓｕｒｆａｃｅ  ｓｈａｌｌｏｗ  ＤＯＳは、フェルミ準位（Ｅｆ）よりもエネルギーが高く、電子が捕獲されていないため電気的に中性である（ステップＳ１０１）。このとき、測定したしきい値電圧を、ゲートＢＴストレスの印加前の初期値とする。
【００６５】
次に、プラスゲートＢＴストレス試験（暗状態）を行い、プラスのゲート電圧を印加する。すると、プラスのゲート電圧を印加することで、伝導帯のバンドが曲がり、酸化物半導体層の表面近傍のｓｕｒｆａｃｅ  ｓｈａｌｌｏｗ  ＤＯＳがフェルミ準位よりも低いエネルギーとなる。そのため、酸化物半導体層の表面近傍のｓｕｒｆａｃｅ  ｓｈａｌｌｏｗ  ＤＯＳには電子が捕獲され、マイナスに帯電する（ステップＳ１０２）。
【００６６】
次に、ストレスを止め、ゲート電圧を０にする。ゲート電圧を０にすることで、酸化物半導体層の表面近傍のｓｕｒｆａｃｅ  ｓｈａｌｌｏｗ  ＤＯＳがフェルミ準位よりも高いエネルギーとなる。ところが、酸化物半導体層の表面近傍のｓｕｒｆａｃｅ  ｓｈａｌｌｏｗ  ＤＯＳに捕獲された電子が放出するまでに長い時間を要する。そのため、酸化物半導体層の表面近傍のｓｕｒｆａｃｅ  ｓｈａｌｌｏｗ  ＤＯＳはマイナスに帯電したままとなる（ステップＳ１０３）。このとき、トランジスタのチャネル形成領域にはゲート電圧のほかに、マイナスの電圧が印加され続けている状態となる。従って、トランジスタをオンするために、初期値よりも高いゲート電圧を印加しなくてはならず、しきい値電圧はプラス方向に変化する。つまり、ノーマリオフ化しやすくなる可能性がある。
【００６７】
次に、マイナスゲートＢＴストレス試験（暗状態）を行い、マイナスのゲート電圧を印加する。マイナスのゲート電圧を印加することで、伝導帯のバンドが曲がり、酸化物半導体層の表面近傍のｓｕｒｆａｃｅ  ｓｈａｌｌｏｗ  ＤＯＳがさらに高いエネルギーとなる。そのため、酸化物半導体層の表面近傍のｓｕｒｆａｃｅ  ｓｈａｌｌｏｗ  ＤＯＳに捕獲された電子が放出し、電気的に中性となる（ステップＳ１０４）。この電子の放出が要因となって、しきい値電圧が、ゲートＢＴストレス試験を行う前の初期値と概ね等しい大きさに戻る可能性がある。
【００６８】
次に、ストレスを止め、ゲート電圧を０にする。このとき、酸化物半導体層の表面近傍のｓｕｒｆａｃｅ  ｓｈａｌｌｏｗ  ＤＯＳは、捕獲された電子を放出済みであるため、電気的に中性である（ステップＳ１０１）。そのため、しきい値電圧は、プラス方向に変化し、結果として、ゲートＢＴストレスの印加前の初期値に戻る。つまり、光を照射しない状態で、マイナスゲートＢＴストレス試験と、プラスゲートＢＴストレス試験とを繰り返し行っていくと、しきい値電圧はプラス方向とマイナス方向へと、繰り返し変化していく。しかし、酸化物半導体層の表面近傍のｓｕｒｆａｃｅ  ｓｈａｌｌｏｗ  ＤＯＳにおいて、プラスゲートＢＴストレス試験時に捕獲された電子が、マイナスゲートＢＴストレス試験時に放出されるため、全体としては、しきい値電圧は一定の範囲内で変化することがわかった。
【００６９】
以上のように、暗状態におけるゲートＢＴストレス試験によるトランジスタのしきい値電圧の変化は、酸化物半導体層の表面近傍のｓｕｒｆａｃｅ  ｓｈａｌｌｏｗ  ＤＯＳを理解することによって説明することができる。
【００７０】
＜酸化物半導体層を有するトランジスタにおける光照射下での劣化モデル＞
既に述べたように、酸化物半導体層を有するトランジスタの劣化については、光が照射された場合と、光が照射されていない場合とで、挙動が異なる。光が照射されていない場合については既に述べた。従って、ここでは、光が照射されている場合における劣化のメカニズムについて述べる。光が照射されている場合は、酸化物半導体層内部の深い位置のＤＯＳ（ｂｕｌｋ  ｄｅｅｐ  ＤＯＳ）が関係している。ここでは、酸化物半導体層内部の深い位置のＤＯＳ（ｂｕｌｋ  ｄｅｅｐ  ＤＯＳ）による電荷の捕獲、放出の関係から、光が照射されている場合（明状態）のトランジスタの劣化のメカニズムについて説明する。
【００７１】
酸化物半導体層を有するトランジスタに対し、光照射下においてゲートＢＴストレス試験を繰り返し行った場合のしきい値電圧（Ｖｔｈ）の変化を図５に示す。図５から分かるように、しきい値電圧（Ｖｔｈ）は初期値（Ｉｎｉｔｉａｌ）から変化する。
【００７２】
図５では、最初に、しきい値電圧の初期値として、ゲートＢＴストレスを加えずに、光を遮光した状態（暗状態）において測定した結果をプロットした。次に、ゲートＢＴストレスを加えずに、光を照射した状態（明状態）において、しきい値電圧を測定した。その結果、光を遮光した状態（暗状態）でのしきい値電圧と比べて、光を照射した状態（明状態）でのしきい値電圧は、マイナス方向に大きく変化することがわかった。これは、光を照射することによって、電子および正孔（ホール）が生成され、生成された電子が伝導帯へ励起されるためである可能性がある。つまり、ゲートＢＴストレスを加えない場合であっても、光の照射によって、酸化物半導体層を有するトランジスタのしきい値電圧は、マイナス方向へシフトし、ノーマリオン化しやすくなるといえる。この場合、酸化物半導体層のエネルギーギャップが大きいほど、または、ギャップ内のＤＯＳが少ないほど、励起される電子は少なくなる。そのため、そのような場合は、光を照射することのみによるしきい値電圧の変化は小さくなる。
【００７３】
次に、光を照射したままの状態で、マイナスゲートＢＴストレス試験（−ＧＢＴ）を行うと、しきい値電圧はさらにマイナス方向に変化した。これは、酸化物半導体層内部のｂｕｌｋ  ｄｅｅｐ  ＤＯＳに捕獲された正孔が、電界によってゲート絶縁膜（ＧＩ）中の非架橋酸素正孔捕獲中心（ＮＢＯＨＣ：Ｎｏｎ  Ｂｒｉｄｇｉｎｇ  Ｏｘｙｇｅｎ  Ｈｏｌｅ  Ｃｅｎｔｅｒ）に注入され、プラスに帯電したためである可能性がある。
【００７４】
その後、光を照射したままの状態で、プラスゲートＢＴストレス試験（＋ＧＢＴ）を行うと、しきい値電圧はプラス方向に変化した。これは、電界によって、ゲート絶縁膜中の非架橋酸素正孔捕獲中心（ＮＢＯＨＣ）から正孔が低減したためである可能性がある。しかしながら、しきい値電圧が初期値まで戻りきっていないことから、ゲート絶縁膜中に取り込まれた正孔は、その全てが放出されるわけではないと判断できる。
【００７５】
さらに、光を照射したままの状態で、マイナスゲートＢＴストレス試験と、プラスゲートＢＴ試験とを繰り返し行っていくと、しきい値電圧はプラス方向とマイナス方向へと、繰り返し変化しながら、全体としては、徐々にマイナス方向へ変化していくことがわかった。このような結果となったのは、ゲート絶縁膜中の非架橋酸素正孔捕獲中心（ＮＢＯＨＣ）の正孔が原因である可能性がある。つまり、プラスゲートＢＴストレス試験によって、ゲート絶縁膜中の非架橋酸素正孔捕獲中心（ＮＢＯＨＣ）の正孔が減少する。ただし、その正孔は、全てが放出されるのではなく、正孔の一部が、ゲート絶縁膜中の非架橋酸素正孔捕獲中心（ＮＢＯＨＣ）に残存する。そしてさらに、正孔が僅かに残存したまま状態で、マイナスゲートＢＴストレス試験を行うと、残存した正孔に上積みするようにゲート絶縁膜中の非架橋酸素正孔捕獲中心（ＮＢＯＨＣ）に正孔が追加されて蓄積していく。そして、再度プラスゲートＢＴストレス試験を行うことによって、ゲート絶縁膜中の非架橋酸素正孔捕獲中心（ＮＢＯＨＣ）の正孔が僅かに減少するが、次にマイナスゲートＢＴストレス試験を行うと、正孔が再度追加される。つまり、プラスゲートＢＴストレス試験を行うと、ゲート絶縁膜中の非架橋酸素正孔捕獲中心（ＮＢＯＨＣ）の正孔が減少するが僅かに残り、マイナスゲートＢＴストレス試験を行うと、ゲート絶縁膜中の非架橋酸素正孔捕獲中心（ＮＢＯＨＣ）に正孔がさらに追加されるため、しきい値電圧はプラス方向とマイナス方向へと、繰り返し変化しながら、全体としては、徐々にマイナス方向へ変化していくものと考えられる。
【００７６】
以上に示した光照射下でのゲートＢＴストレス試験（プラスゲートＢＴとマイナスゲートＢＴの繰り返し試験）において、トランジスタのしきい値電圧が変化していくメカニズムについて、図６および図７に示すバンド構造を用いて説明する。図６および図７では、酸化物半導体層内部のｂｕｌｋ  ｄｅｅｐ  ＤＯＳ、およびゲート絶縁膜中の非架橋酸素正孔捕獲中心（ＮＢＯＨＣ１およびＮＢＯＨＣ２）を用いて説明する。なお、非架橋酸素正孔捕獲中心（ＮＢＯＨＣ１）は、非架橋酸素正孔捕獲中心（ＮＢＯＨＣ２）よりも、酸化物半導体層との界面に近い位置（表面側）にある非架橋酸素正孔捕獲中心（ＮＢＯＨＣ）である。
【００７７】
ゲートＢＴストレスの印加と光の照射とを行う前（ゲート電圧（Ｖｇ）は０）、酸化物半導体層内部のｂｕｌｋ  ｄｅｅｐ  ＤＯＳは、フェルミ準位（Ｅｆ）よりもエネルギーが低く、正孔が捕獲されていないため電気的に中性である（ステップＳ１１１）。このとき、暗状態で測定したしきい値電圧を、暗状態の初期値とする。
【００７８】
次に、ゲートＢＴストレスを加えずに、酸化物半導体層に光を照射すると、電子および正孔が生成される（ステップＳ１１２）。生成された電子は、伝導帯に励起され、しきい値電圧をマイナス方向へ変化させる（以降のステップでは電子を省略して示す。）。また、正孔が生成されることで、正孔の擬フェルミ準位（Ｅｆｐ）が下がる。正孔の擬フェルミ準位（Ｅｆｐ）が下がることで、酸化物半導体層内部のｂｕｌｋ  ｄｅｅｐ  ＤＯＳに正孔が捕獲される（ステップＳ１１３）。従って、ゲートＢＴストレスを加えずに、光を照射すると、暗状態のときと比べて、しきい値電圧がマイナス方向に変化し、ノーマリオン化しやすくなる可能性がある。
【００７９】
次に、光を照射したままの状態で、マイナスゲートＢＴストレス試験を行うと、電界勾配が生じ、酸化物半導体層内部のｂｕｌｋ  ｄｅｅｐ  ＤＯＳに捕獲された正孔が、ゲート絶縁膜中の非架橋酸素正孔捕獲中心（ＮＢＯＨＣ１）に注入される（ステップＳ１１４）。また、図７に示すように、電界により、ゲート絶縁膜のさらに内部の非架橋酸素正孔捕獲中心（ＮＢＯＨＣ２）へも正孔の一部が移動する（ステップＳ１１５）。ゲート絶縁膜中で非架橋酸素正孔捕獲中心（ＮＢＯＨＣ１）から非架橋酸素正孔捕獲中心（ＮＢＯＨＣ２）への正孔の移動は、電界を印加する時間が長いほど進行する。ゲート絶縁膜中の非架橋酸素正孔捕獲中心（ＮＢＯＨＣ１およびＮＢＯＨＣ２）の正孔は、プラスの固定電荷として振る舞うため、しきい値電圧をマイナス方向に変化させ、ノーマリオン化しやすくなる。
【００８０】
なお、ここでは、理解を容易にするため、光照射とマイナスゲートＢＴストレス試験とを異なるステップに分けて示したが、これに限定して解釈されるものではない。例えば、ステップＳ１１２乃至ステップＳ１１５が、並行して起こるステップであると考えても構わない。
【００８１】
次に、光を照射したままの状態でプラスゲートＢＴストレス試験を行うと、プラスのゲート電圧を印加することによって、酸化物半導体層内部のｂｕｌｋ  ｄｅｅｐ  ＤＯＳに捕獲された正孔、およびゲート絶縁膜中の非架橋酸素正孔捕獲中心（ＮＢＯＨＣ１）の正孔が放出される（ステップＳ１１６）。その結果、しきい値電圧はプラス方向に変化する。ただし、ゲート絶縁膜中の非架橋酸素正孔捕獲中心（ＮＢＯＨＣ２）は、ゲート絶縁膜の内部の深い位置であるため、光を照射したままの状態でプラスゲートＢＴストレス試験を行ったとしても、直接正孔が放出されることはほとんど起こりえない。ゲート絶縁膜中の非架橋酸素正孔捕獲中心（ＮＢＯＨＣ２）の正孔を放出するためには、一度、表面側の非架橋酸素正孔捕獲中心（ＮＢＯＨＣ１）に移動しなくてはならない。ゲート絶縁膜中の非架橋酸素正孔捕獲中心（ＮＢＯＨＣ２）から非架橋酸素正孔捕獲中心（ＮＢＯＨＣ１）への正孔の移動は、電界を印加した時間に応じて少しずつ起こる。従って、しきい値電圧のプラス方向への変化量も小さく、初期値まで戻り切らない。
【００８２】
また、ゲート絶縁膜中の非架橋酸素正孔捕獲中心（ＮＢＯＨＣ１）と、酸化物半導体層内部のｂｕｌｋ  ｄｅｅｐ  ＤＯＳとの間でも、正孔のやりとりが起こる。しかし、酸化物半導体層内部のｂｕｌｋ  ｄｅｅｐ  ＤＯＳには、既に多くの正孔が捕獲されている状態となっているため、酸化物半導体層およびゲート絶縁膜全体の帯電量はほとんど減少しない可能性がある。
【００８３】
次に、再び、光を照射したままの状態で、マイナスゲートＢＴストレス試験を行うと、電界勾配が生じ、酸化物半導体層内部のｂｕｌｋ  ｄｅｅｐ  ＤＯＳに捕獲された正孔が、ゲート絶縁膜中の非架橋酸素正孔捕獲中心（ＮＢＯＨＣ１）に注入される。また、電界により、ゲート絶縁膜のさらに内部の非架橋酸素正孔捕獲中心（ＮＢＯＨＣ２）へも正孔の一部が注入される（ステップＳ１１７）。なお、ゲート絶縁膜中の非架橋酸素正孔捕獲中心（ＮＢＯＨＣ２）は、ステップＳ１１５で入った正孔が放出せずに残ったままの状態である。そのため、さらに正孔が注入されることで、固定電荷として振る舞う正孔数はさらに増える。しきい値電圧をさらにマイナス方向に変化させ、よりノーマリオン化しやすくなる。
【００８４】
次に、光を照射したままの状態でプラスゲートＢＴストレス試験を行うと、プラスのゲート電圧を印加することによって、酸化物半導体層内部のｂｕｌｋ  ｄｅｅｐ  ＤＯＳに捕獲された正孔、およびゲート絶縁膜中の非架橋酸素正孔捕獲中心（ＮＢＯＨＣ１）の正孔が放出される（ステップＳ１１８）。その結果、しきい値電圧はプラス方向に変化する。ただし、ゲート絶縁膜中の非架橋酸素正孔捕獲中心（ＮＢＯＨＣ２）の正孔は、ほとんど放出されない。従って、しきい値電圧のプラス方向への変化量も小さく、初期値まで戻り切らない。
【００８５】
以上のように、光を照射した状態において、マイナスゲートＢＴストレス試験とプラスゲートＢＴストレス試験とを繰り返し行うことによって、しきい値電圧はプラス方向とマイナス方向へと、繰り返し変化しながら、全体としては、徐々にマイナス方向へ変化していくものと考えられる。
【００８６】
以上のように、光照射下でのゲートＢＴストレス試験におけるトランジスタのしきい値電圧の変化は、酸化物半導体層内部のｂｕｌｋ  ｄｅｅｐ  ＤＯＳ、およびゲート絶縁膜中の非架橋酸素正孔捕獲中心（ＮＢＯＨＣ１およびＮＢＯＨＣ２）を理解することによって説明することができる。
【００８７】
＜酸化物半導体層の脱水化および脱水素化、ならびに加酸素化のプロセスモデル＞
トランジスタに安定した電気特性を付与するためには、酸化物半導体層内部、およびその界面近傍にＤＯＳをより少なくすること（高純度真性化）が重要である。以下では、酸化物半導体層の高純度真性化のプロセスモデルについて説明する。そこで、まずは、酸化物半導体層の、脱水化および脱水素化について説明し、次に、酸素欠損（Ｖｏ）を酸素で埋めることによる加酸素化について説明する。
【００８８】
以下では、インジウムと酸素との結合が切れ、酸素欠損が形成されるモデルについて説明する。
【００８９】
インジウムと酸素との結合が切れると、酸素が脱離し、インジウムと結合していた酸素のサイトが酸素欠損となる。酸素欠損は、酸化物半導体層の深い位置のＤＯＳ（ｄｅｅｐ  ｌｅｖｅｌ  ＤＯＳ）を形成する。酸化物半導体層の酸素欠損は、不安定であるため、酸素または水素を捕獲することで安定しようとする。そのため、酸素欠損の近くに水素があると、酸素欠損が水素を捕獲することでＶｏＨとなる。ＶｏＨは、酸化物半導体層の浅い位置のＤＯＳ（ｓｈａｌｌｏｗ  ｌｅｖｅｌ  ＤＯＳ）を形成する。
【００９０】
次に、酸化物半導体層のＶｏＨに酸素が近づいてくると、酸素は、ＶｏＨから水素を奪い、水酸基（ＯＨ）の状態で、水素を脱離させる（図８（Ａ）および図８（Ｂ）参照。）。酸素は、加熱処理などによって酸化物半導体層中を移動することで近づいてくる。
【００９１】
さらに、脱離した水酸基は、別の酸化物半導体層のＶｏＨに近づくと、ＶｏＨから水素を奪い、水分子（Ｈ２Ｏ）の状態で、さらに水素を脱離させる（図８（Ｃ）および図８（Ｄ）参照。）。以上のように、１つの酸素は、酸化物半導体層の２つの水素を脱離させる。これを、酸化物半導体層の脱水化および脱水素化と呼ぶ。脱水化および脱水素化によって、酸化物半導体層の浅い位置のＤＯＳ（ｓｈａｌｌｏｗ  ｌｅｖｅｌ  ＤＯＳ）が低減され、深い位置のＤＯＳ（ｄｅｅｐ  ｌｅｖｅｌ  ＤＯＳ）が形成される。
【００９２】
次に、酸化物半導体層の酸素欠損に酸素が近づいてくると、酸素は、酸素欠損に捕獲され、酸素欠損を消失させる（図８（Ｅ）および図８（Ｆ）参照。）。これを、酸化物半導体層の加酸素化と呼ぶ。加酸素化によって、酸化物半導体層の深い位置のＤＯＳ（ｄｅｅｐ  ｌｅｖｅｌ  ＤＯＳ）を低減することができる。
【００９３】
以上のようにして、酸化物半導体層の脱水化および脱水素化、ならびに加酸素化を行うと、酸化物半導体層の浅い位置のＤＯＳ（ｓｈａｌｌｏｗ  ｌｅｖｅｌ  ＤＯＳ）および深い位置のＤＯＳ（ｄｅｅｐ  ｌｅｖｅｌ  ＤＯＳ）を低減することができる。これを酸化物半導体の高純度真性化と呼ぶ。
【００９４】
ここまでは、酸化物半導体層のＤＯＳの起源について説明し、次にＤＯＳが引き起こすトランジスタの劣化について説明した。また、高純度真性化することにより、酸化物半導体層のＤＯＳを低減することができることを説明した。以下では、高純度真性化とは、異なるアプローチにて、トランジスタの劣化を低減する方法について説明する。
【００９５】
＜トランジスタの劣化を低減するための、構造によるアプローチ＞
酸化物半導体層を有するトランジスタにおいて、酸化物半導体層と絶縁膜との界面には、ＤＯＳが形成される場合がある。また、形成されたＤＯＳに電荷が捕獲されると、トランジスタのしきい値電圧を変化させる要因となる。
【００９６】
従って、トランジスタに安定した電気特性を付与するためには、酸化物半導体層と絶縁膜とが直接接しないよう、構造を工夫することが好ましい。
【００９７】
例えば、酸化物半導体層と絶縁膜との間に酸化物層を設ける構造とすればよい。ただし、酸化物層は、酸化物半導体層と同種の元素を含む酸化物層を用いる。同種の元素を含むことで、酸化物層と酸化物半導体層との界面のＤＯＳを少なくできる。また、酸化物層は、酸化物半導体層よりも伝導帯下端のエネルギーが高い酸化物層を用いる。こうすることで、トランジスタのチャネルは、酸化物層ではなく、酸化物半導体層に形成される。
【００９８】
酸化物半導体層と絶縁膜との間に酸化物層を設ける構造とすることで、酸化物層と絶縁膜との界面にＤＯＳが形成される場合がある。そこで、以下では、酸化物層と絶縁膜との界面に形成されたＤＯＳが、トランジスタのしきい値電圧を変化させる劣化モデルについて考察した。また、しきい値電圧の変化を小さくする構造について考察した。
【００９９】
図９（Ａ）は、酸化物半導体層を有するトランジスタの断面図の一例である。図９（Ａ）に示すトランジスタは、ゲート電極（ｂｇ）と、ゲート電極（ｂｇ）上のゲート絶縁膜（ｂｇ）と、ゲート絶縁膜（ｂｇ）上の酸化物層（Ｉ１）と、酸化物層（Ｉ１）上の酸化物半導体層（Ｓ２）と、酸化物半導体層（Ｓ２）上のソース電極およびドレイン電極と、酸化物半導体層（Ｓ２）上、ソース電極上およびドレイン電極上の酸化物層（Ｉ３）と、酸化物層（Ｉ３）上のゲート絶縁膜（ｔｇ）と、ゲート絶縁膜（ｔｇ）上のゲート電極（ｔｇ）と、を有する。なお、図９（Ａ）に示すトランジスタは、理解を容易にするためゲート電極（ｂｇ）を有するが、以下の劣化モデルを、ゲート電極（ｂｇ）を有さないトランジスタに適用してもよい。また、ゲート電極（ｂｇ）を有さない場合、ゲート絶縁膜（ｂｇ）は下地絶縁膜となる。
【０１００】
ここで、酸化物層（Ｉ１）および酸化物層（Ｉ３）は、例えば、酸化物半導体層（Ｓ２）を構成する金属元素を一種以上、好ましくは二種以上、さらに好ましくは三種以上有するとする。また、ゲート絶縁膜（ｂｇ）は、例えば、酸化物層（Ｉ１）を構成する金属元素を有さないとする。また、ゲート絶縁膜（ｔｇ）は、例えば、酸化物層（Ｉ３）を構成する金属元素を有さないとする。
【０１０１】
ゲート絶縁膜（ｂｇ）と酸化物層（Ｉ１）との界面は、異種物質間の接合界面となるため、ＤＯＳが多くなる。また、ゲート絶縁膜（ｔｇ）と酸化物層（Ｉ３）との界面は、異種物質間の接合界面となるため、ＤＯＳが多くなる。一方、酸化物層（Ｉ１）と酸化物半導体層（Ｓ２）との界面は、同種物質間の接合界面となるため、ＤＯＳが少なくなる。また、酸化物層（Ｉ３）と酸化物半導体層（Ｓ２）との界面は、同種物質間の接合界面となるため、ＤＯＳが少なくなる。
【０１０２】
ここでは、ゲート絶縁膜（ｂｇ）と酸化物層（Ｉ１）との界面におけるＤＯＳは電荷トラップと仮定した。また、ゲート絶縁膜（ｔｇ）と酸化物層（Ｉ３）との界面におけるＤＯＳを電荷トラップと仮定した。また、当該ＤＯＳに捕獲された電荷が極めて長い緩和時間を有すると仮定すると、当該電荷は、トランジスタのしきい値電圧を変化させる場合がある。ＤＯＳには、トランジスタの動作ストレスに起因して電荷が捕獲されうる。
【０１０３】
ここで、ゲート絶縁膜（ｂｇ）と酸化物層（Ｉ１）との界面のＤＯＳに捕獲される電荷をＱｓｓｂとした。また、ゲート絶縁膜（ｔｇ）と酸化物層（Ｉ３）との界面のＤＯＳに捕獲される電荷をＱｓｓｔとした。このとき、Ｑｓｓｂ、Ｑｓｓｔが、トランジスタのしきい値電圧を変化せることを検証する。
【０１０４】
なお、ゲート電極（ｂｇ）は、例えば、電位を固定する。従って、トランジスタのオン／オフの制御は、例えば、ゲート電極（ｔｇ）によって行われる。なお、図９では、ゲート電極（ｂｇ）およびゲート絶縁膜（ｂｇ）が設けられている場合について述べたが、これに限定されない。ゲート電極（ｂｇ）としては、導電層、半導体層、不純物が導入された半導体層（例えば、ｐ型半導体やｎ型半導体）が設けられていてもよい。また、ゲート電極（ｂｇ）は、必ずしも、ゲート電極としての機能を有さなくてもよい。また、ゲート絶縁膜（ｂｇ）は、必ずしも、ゲート絶縁膜としての機能を有さなくてもよい。
【０１０５】
図９（Ｂ）は、図９（Ａ）のトランジスタにおいて、ゲート電極（ｂｇ）からゲート電極（ｔｇ）までの積層構造に対応する等価回路である。ここで、ゲート絶縁膜（ｂｇ）の容量をＣｂｇ、酸化物層（Ｉ１）の容量をＣＩ１、酸化物半導体層（Ｓ２）の容量をＣＳ２、酸化物層（Ｉ３）の容量をＣＩ３、ゲート絶縁膜（ｔｇ）の容量をＣｔｇとする。図９（Ｂ）より、図９（Ａ）に示すトランジスタにおいて、ゲート電極（ｂｇ）からゲート電極（ｔｇ）までの積層構造は、ゲート電極（ｂｇ）とゲート電極（ｔｇ）との間を、直列に接続したゲート絶縁膜（ｂｇ）、酸化物層（Ｉ１）、酸化物半導体層（Ｓ２）、酸化物層（Ｉ３）およびゲート絶縁膜（ｔｇ）に対応するキャパシタを有する等価回路として示すことができる。
【０１０６】
ゲート電極（ｂｇ）のポテンシャルをＶｂｇ、ゲート電極（ｔｇ）のポテンシャルをＶｔｇとする。また、ゲート絶縁膜（ｂｇ）と酸化物層（Ｉ１）との界面のポテンシャルをφｓｓｂ、酸化物層（Ｉ１）と酸化物半導体層（Ｓ２）との界面のポテンシャルをφＳ２ｂ、酸化物半導体層（Ｓ２）と酸化物層（Ｉ３）との界面のポテンシャルをφＳ２ｔ、酸化物層（Ｉ３）とゲート絶縁膜（ｔｇ）との界面のポテンシャルをφｓｓｔとする。
【０１０７】
ゲート絶縁膜（ｂｇ）は、ゲート電極（ｂｇ）側に電荷−（Ｑｓｓｂ＋ＱＩ１）を有し、酸化物層（Ｉ１）側に電荷Ｑｓｓｂ＋ＱＩ１を有する。酸化物層（Ｉ１）は、ゲート絶縁膜（ｂｇ）側に電荷−ＱＩ１を有し、酸化物半導体層（Ｓ２）側に電荷ＱＩ１を有する。酸化物半導体層（Ｓ２）は、酸化物層（Ｉ１）側に電荷−ＱＳ２を有し、酸化物層（Ｉ３）側に電荷ＱＳ２を有する。酸化物層（Ｉ３）は、酸化物半導体層（Ｓ２）側に電荷−ＱＩ３を有し、ゲート絶縁膜（ｔｇ）側に電荷ＱＩ３を有する。ゲート絶縁膜（ｔｇ）は、酸化物層（Ｉ３）側に電荷Ｑｓｓｔ−ＱＩ３を有し、ゲート電極（ｔｇ）側に電荷−（Ｑｓｓｔ−ＱＩ３）を有する。
【０１０８】
以下に、各容量と電荷との関係を示す。ただし、酸化物層（Ｉ１）および酸化物層（Ｉ３）は、絶縁体と仮定する。
【０１０９】
ゲート絶縁膜（ｔｇ）において、容量と電荷との関係は数式（１）のように表される。
【０１１０】
【数１】
2015026808.tif 000004
【０１１１】
酸化物層（Ｉ３）において、容量と電荷との関係は数式（２）のように表される。
【０１１２】
【数２】
2015026808.tif 000005
【０１１３】
酸化物半導体層（Ｓ２）において、容量と電荷との関係は数式（３）のように表される。
【０１１４】
【数３】
2015026808.tif 000006
【０１１５】
酸化物層（Ｉ１）において、容量と電荷との関係は数式（４）のように表される。
【０１１６】
【数４】
2015026808.tif 000007
【０１１７】
ゲート絶縁膜（ｂｇ）において、容量と電荷との関係は数式（５）のように表される。
【０１１８】
【数５】
2015026808.tif 000008
【０１１９】
次に、数式（１）および数式（２）より、φｓｓｔを消去すると、数式（６）のようになる。なお、Ｖｆｂｔはフラットバンド電圧である。
【０１２０】
【数６】
2015026808.tif 000009
【０１２１】
また、数式（４）および数式（５）より、φｓｓｂを消去すると、数式（７）のようになる。なお、Ｖｆｂｂはフラットバンド電圧である。
【０１２２】
【数７】
2015026808.tif 000010
【０１２３】
酸化物半導体層（Ｓ２）の全体が空乏化していると仮定する。即ち、０＜ｘ＜ｔＳ２のとき、φ（ｘ）＜０とする。ｔＳ２は酸化物半導体層（Ｓ２）の厚さを示す。このとき、酸化物半導体層（Ｓ２）におけるポアソン方程式は、数式（８）のように表される。
【０１２４】
【数８】
2015026808.tif 000011
【０１２５】
ただし、ｅは電気素量を示す。また、ＮＤは酸化物半導体層（Ｓ２）のドナー密度を示す。また、ｎは酸化物半導体層（Ｓ２）の電子密度を示す。また、εＳ２は酸化物半導体層（Ｓ２）の誘電率を示す。
【０１２６】
酸化物半導体層（Ｓ２）の全体が空乏化しているとき、ＮＤ＞＞ｎであるため、数式（８）は数式（９）のように近似できる。
【０１２７】
【数９】
2015026808.tif 000012
【０１２８】
次に、数式（９）を、数式（１０）および数式（１１）とする。Ｅ（ｘ）は膜厚方向の電界、ｋ１およびｋ２は未定係数である。
【０１２９】
【数１０】
2015026808.tif 000013
【０１３０】
【数１１】
2015026808.tif 000014
【０１３１】
境界条件φ（０）＝φＳ２ｔ、φ（ｔＳ２）＝φＳ２ｂより、数式（１０）および数式（１１）から、ｋ１およびｋ２は、それぞれ数式（１２）および数式（１３）のように求まる。
【０１３２】
【数１２】
2015026808.tif 000015
【０１３３】
【数１３】
2015026808.tif 000016
【０１３４】
また、ガウスの法則より、表面電荷密度は数式（１４）および数式（１５）で表される。
【０１３５】
【数１４】
2015026808.tif 000017
【０１３６】
【数１５】
2015026808.tif 000018
【０１３７】
従って、ＱＩ３およびＱＩ１は、以下の数式（１６）および数式（１７）のように求まる。
【０１３８】
【数１６】
2015026808.tif 000019
【０１３９】
【数１７】
2015026808.tif 000020
【０１４０】
数式（１６）および数式（１７）を、数式（６）および数式（７）に代入して整理すると、数式（１８）および数式（１９）が得られる。
【０１４１】
【数１８】
2015026808.tif 000021
【０１４２】
【数１９】
2015026808.tif 000022
【０１４３】
ここで、トランジスタのチャネルが、酸化物層（Ｉ１）と酸化物半導体層（Ｓ２）との界面側から形成されると仮定すると、しきい値電圧Ｖｔｈは、φＳ２ｂ＝０のときのＶｔｇとなる。従って、数式（１８）および数式（１９）を連立し、φＳ２ｔを消去すると、しきい値電圧Ｖｔｈは数式（２０）のように求まる。
【０１４４】
【数２０】
2015026808.tif 000023
【０１４５】
従って、電荷Ｑｓｓｔおよび電荷Ｑｓｓｂによるしきい値電圧Ｖｔｈの変化量ΔＶｔｈは数式（２１）で表される。
【０１４６】
【数２１】
2015026808.tif 000024
【０１４７】
従って、ΔＶｔｈは、ＣＩ３を大きくする（例えば、酸化物層（Ｉ３）を薄くする）ことでＱｓｓｂの寄与が小さくなることがわかる。また、ΔＶｔｈは、ＣＳ２を大きくする（例えば、酸化物半導体層（Ｓ２）を薄くする）ことでＱｓｓｂの寄与が小さくなることがわかる。また、ΔＶｔｈは、ＣＩ１を小さくする（例えば、酸化物層（Ｉ１）を厚くする）ことでＱｓｓｂの寄与が小さくなることがわかる。
【０１４８】
また、Ｃｔｇを大きくする（ゲート絶縁膜（ｔｇ）を薄くする）ことでＱｓｓｂの寄与が小さくなることがわかる。また、Ｃｂｇを大きくする（ゲート絶縁膜（ｂｇ）を薄くする）ことでＱｓｓｂの寄与が小さくなることがわかる。
【０１４９】
一方、ＣＩ３、ＣＳ２、ＣＩ１は、Ｑｓｓｔの寄与に影響しないことがわかる。また、ΔＶｔｈは、Ｃｔｇを大きくする（ゲート絶縁膜（ｔｇ）を薄くする）ことでＱｓｓｔの寄与が小さくなることがわかる。
【０１５０】
従って、図９（Ａ）に示したトランジスタにおいて、ＤＯＳに起因するしきい値電圧の変化を小さくするためには、酸化物層（Ｉ３）を薄くすればよい。または、酸化物半導体層（Ｓ２）を薄くすればよい。または、酸化物層（Ｉ１）を厚くすればよい。または、ゲート絶縁膜（ｔｇ）を薄くすればよい。または、ゲート絶縁膜（ｂｇ）を薄くすればよい。
【０１５１】
ところで、トランジスタのチャネルは酸化物半導体層（Ｓ２）に形成される。即ち、酸化物層（Ｉ１）および酸化物層（Ｉ３）が、酸化物半導体層（Ｓ２）よりも高い伝導帯下端のエネルギー（Ｅｃ）を有する。このとき、トランジスタのバンド構造の模式図を図１０に示す。
【０１５２】
上述した劣化モデルは、ゲート絶縁膜（ｂｇ）と酸化物層（Ｉ１）との界面のＤＯＳのポテンシャル、およびゲート絶縁膜（ｔｇ）と酸化物層（Ｉ３）との界面のＤＯＳのポテンシャルが、フェルミ準位よりも低い場合について説明した。この場合、ゲート電極（ｂｇ）およびゲート電極（ｔｇ）が０Ｖにおいても、それぞれの界面のＤＯＳに電子が捕獲され、電荷Ｑｓｓｂおよび電荷Ｑｓｓｔが蓄積される（図１０（Ａ）参照。）。
【０１５３】
一方、酸化物層（Ｉ１）および酸化物層（Ｉ３）を有する場合、酸化物層（Ｉ１）および酸化物層（Ｉ３）を有さない場合と比べて、それぞれの界面のＤＯＳのポテンシャルが、フェルミ準位よりも高くなる場合（伝導帯下端のエネルギーに近くなる場合）がある。このように、それぞれの界面のＤＯＳのポテンシャルが、フェルミ準位よりも高い場合、それぞれの界面のＤＯＳには電子が捕獲されないため、電荷Ｑｓｓｂおよび電荷Ｑｓｓｔは蓄積されない（図１０（Ｂ）参照。）。なお、ゲート電極（ｔｇ）などに電圧が印加されることで、それぞれの界面のＤＯＳにも電荷が捕獲される場合がある。捕獲された電荷は、それぞれの界面のＤＯＳのポテンシャルが伝導帯下端のエネルギーに近いため、短い緩和時間で消滅する。従って、それぞれの界面のＤＯＳは、トランジスタのしきい値電圧を変化させる要因とはなりにくい。
【０１５４】
図１０（Ｂ）に示したように、それぞれの界面のＤＯＳのポテンシャルとフェルミ準位との大小関係により、酸化物層（Ｉ３）を設けることで電荷Ｑｓｓｔが蓄積されない場合がある。電荷Ｑｓｓｔが蓄積されない場合、劣化の要因自体が無くなることにより、トランジスタの信頼性は高くなる。
【０１５５】
以上に示した劣化モデルより、酸化物半導体層と絶縁膜との間に、酸化物層を有するトランジスタにおいて、しきい値電圧の変化量の小さくなる構造について説明した。ＤＯＳに起因するしきい値電圧の変化を小さくするためには、トランジスタのオン／オフを制御するゲート電極から近い酸化物層を薄くすればよいことがわかる。また、トランジスタのオン／オフを制御するゲート電極から遠い酸化物層を厚くすればよいことがわかる。
【０１５６】
＜酸化物半導体層を有するトランジスタについての説明＞
以下では、酸化物半導体層を有するトランジスタについて説明する。
【０１５７】
＜トランジスタ構造（１）＞
まず、トップゲートトップコンタクト型のトランジスタの一例について説明する。
【０１５８】
図１１は、トランジスタの上面図および断面図である。図１１（Ａ）は、トランジスタの上面図を示す。図１１（Ａ）において、一点鎖線Ａ１−Ａ２に対応する断面図を図１１（Ｂ）に示す。また、図１１（Ａ）において、一点鎖線Ａ３−Ａ４に対応する断面図を図１１（Ｃ）に示す。
【０１５９】
図１１（Ｂ）に示すトランジスタは、基板１００上の下地絶縁膜１０２と、下地絶縁膜１０２上の酸化物層１０６ａと、酸化物層１０６ａ上の酸化物半導体層１０６ｂと、酸化物半導体層１０６ｂ上の酸化物層１０６ｃと、酸化物層１０６ｃと接するソース電極１１６ａおよびドレイン電極１１６ｂと、酸化物層１０６ｃ、ソース電極１１６ａおよびドレイン電極１１６ｂ上のゲート絶縁膜１１２と、ゲート絶縁膜１１２上のゲート電極１０４と、を有する。なお、好ましくは、ゲート絶縁膜１１２およびゲート電極１０４上に、保護絶縁膜１０８と、保護絶縁膜１０８上の保護絶縁膜１１８と、を設ける。なお、トランジスタは、下地絶縁膜１０２を有さなくても構わない。
【０１６０】
なお、図１１に示すトランジスタの下地絶縁膜１０２は、例えば、図９（Ａ）に示すトランジスタのゲート絶縁膜（ｂｇ）に相当する。また、図１１に示すトランジスタは、例えば、図９（Ａ）に示すトランジスタのゲート電極（ｂｇ）を有してもよい。図１１に示すトランジスタは、例えば、ゲート電極１０４に対向して、下地絶縁膜１０２の下面と接するバックゲート電極を有してもよい。また、図１１に示すトランジスタにおいて、基板１００が導電性を有する場合、例えば、基板１００が図９（Ａ）に示すトランジスタのゲート絶縁膜（ｂｇ）に相当してもよい。また、図１１に示すトランジスタにおいて、下地絶縁膜１０２より下に配線などの導電膜を有する場合、当該導電膜が図９（Ａ）に示すトランジスタのゲート絶縁膜（ｂｇ）に相当してもよい。
【０１６１】
なお、ソース電極１１６ａおよびドレイン電極１１６ｂに用いる導電膜の種類によっては、酸化物半導体層１０６ｂ、酸化物層１０６ｃの一部から酸素を奪い、または混合層を形成し、酸化物半導体層１０６ｂ、酸化物層１０６ｃ中にｎ型領域（低抵抗領域）を形成することがある。
【０１６２】
図１１（Ａ）において、ゲート電極１０４と重なる領域において、ソース電極１１６ａとドレイン電極１１６ｂとの間隔をチャネル長という。ただし、トランジスタが、ｎ型領域を含む場合、ゲート電極１０４と重なる領域において、ソース領域とドレイン領域との間隔をチャネル長といってもよい。
【０１６３】
なお、チャネル形成領域とは、酸化物層１０６ａ、酸化物半導体層１０６ｂおよび酸化物層１０６ｃにおいて、ゲート電極１０４と重なり、かつソース電極１１６ａとドレイン電極１１６ｂとに挟まれる領域をいう（図１１（Ｂ）参照。）。また、チャネルとは、チャネル形成領域において、電流が主として流れる領域をいう。
【０１６４】
なお、酸化物半導体層１０６ｂは、図１１（Ａ）に示すように、上面図においてゲート電極１０４の外側まで設けられる。ただし、酸化物半導体層１０６ｂ全体がゲート電極１０４の内側に設けられても構わない。こうすることで、ゲート電極１０４側から光が入射した際に、酸化物半導体層１０６ｂ中で光によってキャリアが生成されることを抑制することができる。即ち、ゲート電極１０４は遮光膜としての機能を有する。
【０１６５】
なお、保護絶縁膜１１８と保護絶縁膜１０８との、上下関係を入れ替えても構わない。例えば、保護絶縁膜１１８上に保護絶縁膜１０８が設けられていても構わない。
【０１６６】
以下では、酸化物層１０６ａ、酸化物半導体層１０６ｂおよび酸化物層１０６ｃについて説明する。
【０１６７】
酸化物半導体層１０６ｂは、インジウムを含む酸化物である。酸化物は、例えば、インジウムを含むと、キャリア移動度（電子移動度）が高くなる。また、酸化物半導体層１０６ｂは、元素Ｍを含むと好ましい。元素Ｍとして、例えば、アルミニウム、ガリウム、イットリウムまたはスズなどがある。元素Ｍは、例えば、酸素との結合エネルギーが高い元素である。元素Ｍは、例えば、酸化物のエネルギーギャップを大きくする機能を有する元素である。また、酸化物半導体層１０６ｂは、亜鉛を含むと好ましい。酸化物が亜鉛を含むと、例えば、酸化物を結晶化しやすくなる。酸化物の価電子帯上端のエネルギーは、例えば、亜鉛の原子数比によって制御できる。
【０１６８】
ただし、酸化物半導体層１０６ｂは、インジウムを含む酸化物に限定されない。酸化物半導体層１０６ｂは、例えば、Ｚｎ−Ｓｎ酸化物、Ｇａ−Ｓｎ酸化物であっても構わない。
【０１６９】
酸化物層１０６ａは、酸化物半導体層１０６ｂを構成する酸素以外の元素一種以上、または二種以上から構成される酸化物層である。酸化物半導体層１０６ｂを構成する酸素以外の元素一種以上、または二種以上から酸化物層１０６ａが構成されるため、酸化物半導体層１０６ｂと酸化物層１０６ａとの界面において、ＤＯＳが形成されにくい。
【０１７０】
酸化物層１０６ｃは、酸化物半導体層１０６ｂを構成する酸素以外の元素一種以上、または二種以上から構成される酸化物層である。酸化物半導体層１０６ｂを構成する酸素以外の元素一種以上、または二種以上から酸化物層１０６ｃが構成されるため、酸化物半導体層１０６ｂと酸化物層１０６ｃとの界面において、ＤＯＳが形成されにくい。
【０１７１】
なお、酸化物層１０６ａがＩｎ−Ｍ−Ｚｎ酸化物であるとき、ＩｎおよびＭの和を１００ａｔｏｍｉｃ％としたとき、好ましくはＩｎが５０ａｔｏｍｉｃ％未満、Ｍが５０ａｔｏｍｉｃ％以上、さらに好ましくはＩｎが２５ａｔｏｍｉｃ％未満、Ｍが７５ａｔｏｍｉｃ％以上とする。また、酸化物半導体層１０６ｂがＩｎ−Ｍ−Ｚｎ酸化物であるとき、ＩｎおよびＭの和を１００ａｔｏｍｉｃ％としたとき、好ましくはＩｎが２５ａｔｏｍｉｃ％以上、Ｍが７５ａｔｏｍｉｃ％未満、さらに好ましくはＩｎが３４ａｔｏｍｉｃ％以上、Ｍが６６ａｔｏｍｉｃ％未満とする。また、酸化物層１０６ｃがＩｎ−Ｍ−Ｚｎ酸化物であるとき、ＩｎおよびＭの和を１００ａｔｏｍｉｃ％としたとき、好ましくはＩｎが５０ａｔｏｍｉｃ％未満、Ｍが５０ａｔｏｍｉｃ％以上、さらに好ましくはＩｎが２５ａｔｏｍｉｃ％未満、Ｍが７５ａｔｏｍｉｃ％以上とする。なお、酸化物層１０６ｃは、酸化物層１０６ａと同種の酸化物を用いても構わない。
【０１７２】
ここで、酸化物層１０６ａと酸化物半導体層１０６ｂとの間には、酸化物層１０６ａと酸化物半導体層１０６ｂとの混合領域を有する場合がある。また、酸化物半導体層１０６ｂと酸化物層１０６ｃとの間には、酸化物半導体層１０６ｂと酸化物層１０６ｃとの混合領域を有する場合がある。混合領域は、ＤＯＳが低くなる。そのため、酸化物層１０６ａ、酸化物半導体層１０６ｂおよび酸化物層１０６ｃの積層体は、それぞれの界面近傍において、エネルギーが連続的に変化する（連続接合ともいう。）バンド構造となる（図２２参照。）。ただし、酸化物層１０６ａの伝導帯下端のエネルギーをＥｃＡ、酸化物半導体層１０６ｂの伝導帯下端のエネルギーをＥｃＢ、酸化物層１０６ｃの伝導帯下端のエネルギーをＥｃＣとする。
【０１７３】
また酸化物半導体層１０６ｂは、エネルギーギャップが大きい酸化物を用いる。酸化物半導体層１０６ｂのエネルギーギャップは、例えば、２．５ｅＶ以上４．２ｅＶ以下、好ましくは２．８ｅＶ以上３．８ｅＶ以下、さらに好ましくは３ｅＶ以上３．５ｅＶ以下とする。また、酸化物層１０６ｃのエネルギーギャップは、例えば、２．７ｅＶ以上４．９ｅＶ以下、好ましくは３ｅＶ以上４．７ｅＶ以下、さらに好ましくは３．２ｅＶ以上４．４ｅＶ以下とする。
【０１７４】
また、酸化物層１０６ａは、エネルギーギャップが大きい酸化物を用いる。例えば、酸化物層１０６ａのエネルギーギャップは、２．７ｅＶ以上４．９ｅＶ以下、好ましくは３ｅＶ以上４．７ｅＶ以下、さらに好ましくは３．２ｅＶ以上４．４ｅＶ以下とする。
【０１７５】
また、酸化物層１０６ｃは、エネルギーギャップが大きい酸化物を用いる。例えば、酸化物層１０６ｃのエネルギーギャップは、２．７ｅＶ以上４．９ｅＶ以下、好ましくは３ｅＶ以上４．７ｅＶ以下、さらに好ましくは３．２ｅＶ以上４．４ｅＶ以下とする。ただし、酸化物層１０６ａおよび酸化物層１０６ｃは、酸化物半導体層１０６ｂよりもエネルギーギャップが大きい酸化物とする。
【０１７６】
酸化物半導体層１０６ｂは、酸化物層１０６ａよりも電子親和力の大きい酸化物を用いる。例えば、酸化物半導体層１０６ｂとして、酸化物層１０６ａよりも電子親和力の０．０７ｅＶ以上１．３ｅＶ以下、好ましくは０．１ｅＶ以上０．７ｅＶ以下、さらに好ましくは０．１５ｅＶ以上０．４ｅＶ以下大きい酸化物を用いる。
【０１７７】
また、酸化物半導体層１０６ｂとして、酸化物層１０６ｃよりも電子親和力の大きい酸化物を用いる。例えば、酸化物半導体層１０６ｂとして、酸化物層１０６ｃよりも電子親和力の０．０７ｅＶ以上１．３ｅＶ以下、好ましくは０．１ｅＶ以上０．７ｅＶ以下、さらに好ましくは０．１５ｅＶ以上０．４ｅＶ以下大きい酸化物を用いる。
【０１７８】
このとき、ゲート電極１０４に電界を印加すると、酸化物層１０６ａ、酸化物半導体層１０６ｂ、酸化物層１０６ｃのうち、電子親和力の大きい酸化物である酸化物半導体層１０６ｂにチャネルが形成される。
【０１７９】
また、先のトランジスタの劣化モデルで示したように、酸化物層１０６ａは厚く、酸化物半導体層１０６ｂは薄く、酸化物層１０６ｃは薄く設けられることが好ましい。具体的には、酸化物層１０６ａの厚さは、２０ｎｍ以上、好ましくは３０ｎｍ以上、さらに好ましくは４０ｎｍ以上、より好ましくは６０ｎｍ以上とする。酸化物層１０６ａの厚さを、２０ｎｍ以上、好ましくは３０ｎｍ以上、さらに好ましくは４０ｎｍ以上、より好ましくは６０ｎｍ以上とすることで、下地絶縁膜１０２と酸化物層１０６ａとの界面からチャネルの形成される酸化物半導体層１０６ｂまでを２０ｎｍ以上、好ましくは３０ｎｍ以上、さらに好ましくは４０ｎｍ以上、より好ましくは６０ｎｍ以上離すことができる。ただし、半導体装置の生産性が低下する場合があるため、酸化物層１０６ａの厚さは、２００ｎｍ以下、好ましくは１２０ｎｍ以下、さらに好ましくは８０ｎｍ以下とする。また、酸化物半導体層１０６ｂの厚さは、３ｎｍ以上１００ｎｍ以下、好ましくは３ｎｍ以上８０ｎｍ以下、さらに好ましくは３ｎｍ以上５０ｎｍ以下とする。また、酸化物層１０６ｃの厚さは、３ｎｍ以上５０ｎｍ以下、好ましくは３ｎｍ以上２０ｎｍ以下とする。例えば、酸化物層１０６ａの厚さは酸化物半導体層１０６ｂの厚さより厚く、酸化物半導体層１０６ｂの厚さは酸化物層１０６ｃの厚さより厚くすればよい。
【０１８０】
なお、酸化物層１０６ａ、酸化物半導体層１０６ｂおよび酸化物層１０６ｃの３層からなる酸化物積層について説明したが、これに限定されない。例えば、酸化物半導体層１０６ｂのみとしても構わない。また、例えば、酸化物層１０６ａおよび酸化物半導体層１０６ｂの２層からなる酸化物積層、または酸化物半導体層１０６ｂおよび酸化物層１０６ｃの２層からなる酸化物積層としても構わない。また、例えば、酸化物層１０６ａと酸化物半導体層１０６ｂとの間に酸化物層を有する４層以上からなる酸化物積層としても構わない。この場合、酸化物層１０６ａと酸化物半導体層１０６ｂとの間にある酸化物層は、例えば、酸化物層１０６ａの電子親和力以上、酸化物半導体層１０６ｂの電子親和力以下の電子親和力である酸化物とする。また、例えば、酸化物層１０６ｃと酸化物半導体層１０６ｂとの間に酸化物層を有する４層以上からなる酸化物積層としても構わない。この場合、酸化物層１０６ｃと酸化物半導体層１０６ｂとの間にある酸化物層は、例えば、酸化物層１０６ｃの電子親和力以上、酸化物半導体層１０６ｂの電子親和力以下の電子親和力である酸化物とする。
【０１８１】
なお、酸化物層１０６ａ、酸化物半導体層１０６ｂおよび酸化物層１０６ｃをスパッタリング法で成膜する場合、パーティクル数を増大させないために、インジウムを含むターゲットを用いると好ましい。また、元素Ｍの原子数比が高い酸化物ターゲットを用いた場合、ターゲットの導電性が低くなる場合がある。元素Ｍとして、例えば、アルミニウム、ガリウム、イットリウムまたはスズなどがある。インジウムを含むターゲットを用いる場合、ターゲットの導電率を高めることができ、ＤＣ放電、ＡＣ放電が容易となるため、大面積の基板へ対応しやすくなる。従って、半導体装置の生産性を高めることができる。
【０１８２】
酸化物層１０６ａをスパッタリング法で成膜する場合、ターゲットの原子数比は、Ｉｎ：Ｍ：Ｚｎが１：１：０．５、１：１：１、１：１：２、１：３：１、１：３：２、１：３：４、１：３：６、１：６：２、１：６：４、１：６：６、１：６：８、１：６：１０、１：９：２、１：９：４、１：９：６、１：９：８、１：９：１０などとすればよい。
【０１８３】
酸化物半導体層１０６ｂをスパッタリング法で成膜する場合、ターゲットの原子数比は、Ｉｎ：Ｍ：Ｚｎが３：１：１、３：１：２、３：１：４、１：１：０．５、１：１：１、１：１：２、などとすればよい。
【０１８４】
酸化物層１０６ｃをスパッタリング法で成膜する場合、ターゲットの原子数比は、Ｉｎ：Ｍ：Ｚｎが１：１：０．５、１：１：１、１：１：２、１：３：１、１：３：２、１：３：４、１：３：６、１：６：２、１：６：４、１：６：６、１：６：８、１：６：１０、１：９：２、１：９：４、１：９：６、１：９：８、１：９：１０などとすればよい。
【０１８５】
酸化物層１０６ａ、酸化物半導体層１０６ｂおよび酸化物層１０６ｃをスパッタリング法で成膜する場合、ターゲットの原子数比からずれた原子数比の膜が形成される場合がある。特に、亜鉛は、ターゲットの原子数比よりも膜の原子数比が小さくなる場合がある。具体的には、ターゲットに含まれる亜鉛の原子数比の４０ａｔｏｍｉｃ％以上９０ａｔｏｍｉｃ％程度以下となる場合がある。
【０１８６】
以下では、酸化物中におけるシリコンの影響について説明する。なお、トランジスタの電気特性を安定にするためには、酸化物半導体層１０６ｂ中の不純物濃度を低減し、高純度真性化することが有効である。なお、酸化物半導体層１０６ｂのキャリア密度は、１×１０１７／ｃｍ３未満、１×１０１５／ｃｍ３未満、または１×１０１３／ｃｍ３未満とする。なお、酸化物において、主成分以外（１ａｔｏｍｉｃ％未満）の軽元素、半金属元素、金属元素などは不純物となる。例えば、水素、リチウム、炭素、窒素、フッ素、ナトリウム、シリコン、塩素、カリウム、カルシウム、チタン、鉄、ニッケル、銅、ゲルマニウム、ストロンチウム、ジルコニウムおよびハフニウムは酸化物中で不純物となる場合がある。従って、近接する膜中の不純物濃度も低減することが好ましい。
【０１８７】
例えば、前述したように、酸化物にシリコンが含まれることでＤＯＳを形成する場合がある。また、酸化物半導体層１０６ｂの表層にシリコンがあることでＤＯＳを形成する場合がある。そのため、酸化物半導体層１０６ｂと酸化物層１０６ａとの間におけるシリコン濃度を１×１０１９ａｔｏｍｓ／ｃｍ３未満、好ましくは５×１０１８ａｔｏｍｓ／ｃｍ３未満、さらに好ましくは２×１０１８ａｔｏｍｓ／ｃｍ３未満とする。また、酸化物半導体層１０６ｂと酸化物層１０６ｃとの間におけるシリコン濃度を１×１０１９ａｔｏｍｓ／ｃｍ３未満、好ましくは５×１０１８ａｔｏｍｓ／ｃｍ３未満、さらに好ましくは２×１０１８ａｔｏｍｓ／ｃｍ３未満とする。
【０１８８】
また、前述したように、酸化物中で水素は、ＤＯＳを形成し、キャリア密度を増大させてしまう場合がある。酸化物半導体層１０６ｂの水素濃度は二次イオン質量分析法（ＳＩＭＳ：Ｓｅｃｏｎｄａｒｙ  Ｉｏｎ  Ｍａｓｓ  Ｓｐｅｃｔｒｏｍｅｔｒｙ）において、２×１０２０ａｔｏｍｓ／ｃｍ３以下、好ましくは５×１０１９ａｔｏｍｓ／ｃｍ３以下、より好ましくは１×１０１９ａｔｏｍｓ／ｃｍ３以下、さらに好ましくは５×１０１８ａｔｏｍｓ／ｃｍ３以下とする。また、酸化物半導体層１０６ｂ中で窒素は、ＤＯＳを形成し、キャリア密度を増大させてしまう場合がある。酸化物半導体層１０６ｂの窒素濃度は、ＳＩＭＳにおいて、５×１０１９ａｔｏｍｓ／ｃｍ３未満、好ましくは５×１０１８ａｔｏｍｓ／ｃｍ３以下、より好ましくは１×１０１８ａｔｏｍｓ／ｃｍ３以下、さらに好ましくは５×１０１７ａｔｏｍｓ／ｃｍ３以下とする。
【０１８９】
また、酸化物半導体層１０６ｂの水素濃度を低減するために、酸化物層１０６ａの水素濃度を低減すると好ましい。酸化物層１０６ａの水素濃度はＳＩＭＳにおいて、２×１０２０ａｔｏｍｓ／ｃｍ３以下、好ましくは５×１０１９ａｔｏｍｓ／ｃｍ３以下、より好ましくは１×１０１９ａｔｏｍｓ／ｃｍ３以下、さらに好ましくは５×１０１８ａｔｏｍｓ／ｃｍ３以下とする。また、酸化物半導体層１０６ｂの窒素濃度を低減するために、酸化物層１０６ａの窒素濃度を低減すると好ましい。酸化物層１０６ａの窒素濃度は、ＳＩＭＳにおいて、５×１０１９ａｔｏｍｓ／ｃｍ３未満、好ましくは５×１０１８ａｔｏｍｓ／ｃｍ３以下、より好ましくは１×１０１８ａｔｏｍｓ／ｃｍ３以下、さらに好ましくは５×１０１７ａｔｏｍｓ／ｃｍ３以下とする。
【０１９０】
また、酸化物半導体層１０６ｂの水素濃度を低減するために、酸化物層１０６ｃの水素濃度を低減すると好ましい。酸化物層１０６ｃの水素濃度はＳＩＭＳにおいて、２×１０２０ａｔｏｍｓ／ｃｍ３以下、好ましくは５×１０１９ａｔｏｍｓ／ｃｍ３以下、より好ましくは１×１０１９ａｔｏｍｓ／ｃｍ３以下、さらに好ましくは５×１０１８ａｔｏｍｓ／ｃｍ３以下とする。また、酸化物半導体層１０６ｂの窒素濃度を低減するために、酸化物層１０６ｃの窒素濃度を低減すると好ましい。酸化物層１０６ｃの窒素濃度は、ＳＩＭＳにおいて、５×１０１９ａｔｏｍｓ／ｃｍ３未満、好ましくは５×１０１８ａｔｏｍｓ／ｃｍ３以下、より好ましくは１×１０１８ａｔｏｍｓ／ｃｍ３以下、さらに好ましくは５×１０１７ａｔｏｍｓ／ｃｍ３以下とする。
【０１９１】
以下では、酸化物半導体層１０６ｂなどに用いることのできる酸化物半導体の構造について説明する。
【０１９２】
本明細書において、「平行」とは、二つの直線が−１０°以上１０°以下の角度で配置されている状態をいう。従って、−５°以上５°以下の場合も含まれる。また、「垂直」とは、二つの直線が８０°以上１００°以下の角度で配置されている状態をいう。従って、８５°以上９５°以下の場合も含まれる。
【０１９３】
また、本明細書において、結晶が三方晶または菱面体晶である場合、六方晶系として表す。
【０１９４】
酸化物半導体層は、非単結晶酸化物半導体層と単結晶酸化物半導体層とに大別される。非単結晶酸化物半導体層とは、ＣＡＡＣ−ＯＳ（Ｃ  Ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ）層、多結晶酸化物半導体層、微結晶酸化物半導体層、非晶質酸化物半導体層などをいう。
【０１９５】
まずは、ＣＡＡＣ−ＯＳ層について説明する。
【０１９６】
ＣＡＡＣ−ＯＳ層は、ｃ軸配向した複数の結晶部を有する酸化物半導体層の一つである。
【０１９７】
ＣＡＡＣ−ＯＳ層を透過型電子顕微鏡（ＴＥＭ：Ｔｒａｎｓｍｉｓｓｉｏｎ  Ｅｌｅｃｔｒｏｎ  Ｍｉｃｒｏｓｃｏｐｅ）によって観察すると、明確な結晶部同士の境界、即ち結晶粒界（グレインバウンダリーともいう。）を確認することができない。そのため、ＣＡＡＣ−ＯＳ層は、結晶粒界に起因する電子移動度の低下が起こりにくいといえる。
【０１９８】
ＣＡＡＣ−ＯＳ層を、試料面と概略平行な方向からＴＥＭによって観察（断面ＴＥＭ観察）すると、結晶部において、金属原子が層状に配列していることを確認できる。金属原子の各層は、ＣＡＡＣ−ＯＳ層を形成する面（被形成面ともいう。）または上面の凹凸を反映した形状であり、ＣＡＡＣ−ＯＳ層の被形成面または上面と平行に配列する。
【０１９９】
一方、ＣＡＡＣ−ＯＳ層を、試料面と概略垂直な方向からＴＥＭによって観察（平面ＴＥＭ観察）すると、結晶部において、金属原子が三角形状または六角形状に配列していることを確認できる。しかしながら、異なる結晶部間で、金属原子の配列に規則性は見られない。
【０２００】
図２３（Ａ）は、ＣＡＡＣ−ＯＳ層を有する試料のナノビーム電子線回折パターンの一例である。ここでは、試料を、ＣＡＡＣ−ＯＳ層の被形成面に垂直な方向に切断し、厚さが４０ｎｍ程度となるように薄片化する。また、ここでは、ビーム径が１ｎｍφの電子線を、試料の切断面に垂直な方向から入射させる。図２３（Ａ）より、ＣＡＡＣ−ＯＳ層のナノビーム電子線回折パターンは、スポットが観測されることがわかる。なお、試料の薄片化は、アルゴンイオンを用いたイオンミリング法によって行った。
【０２０１】
断面ＴＥＭ観察および平面ＴＥＭ観察より、ＣＡＡＣ−ＯＳ層の結晶部は配向性を有していることがわかる。
【０２０２】
なお、ＣＡＡＣ−ＯＳ層に含まれるほとんどの結晶部は、一辺が１００ｎｍ未満の立方体内に収まる大きさである。従って、ＣＡＡＣ−ＯＳ層に含まれる結晶部は、一辺が１０ｎｍ未満、５ｎｍ未満または３ｎｍ未満の立方体内に収まる大きさの場合も含まれる。ただし、ＣＡＡＣ−ＯＳ層に含まれる複数の結晶部が連結することで、一つの大きな結晶領域を形成する場合がある。例えば、平面ＴＥＭ像において、２５００ｎｍ２以上、５μｍ２以上または１０００μｍ２以上となる結晶領域が観察される場合がある。
【０２０３】
ＣＡＡＣ−ＯＳ層に対し、Ｘ線回折（ＸＲＤ：Ｘ−Ｒａｙ  Ｄｉｆｆｒａｃｔｉｏｎ）装置を用いて構造解析を行うと、例えばＩｎＧａＺｎＯ４の結晶を有するＣＡＡＣ−ＯＳ層のｏｕｔ−ｏｆ−ｐｌａｎｅ法による解析では、回折角（２θ）が３１°近傍にピークが現れる場合がある。このピークは、ＩｎＧａＺｎＯ４の結晶の（００９）面に帰属されることから、ＣＡＡＣ−ＯＳ層の結晶がｃ軸配向性を有し、ｃ軸が被形成面または上面に概略垂直な方向を向いていることが確認できる。
【０２０４】
一方、ＣＡＡＣ−ＯＳ層に対し、ｃ軸に概略垂直な方向からＸ線を入射させるｉｎ−ｐｌａｎｅ法による解析では、２θが５６°近傍にピークが現れる場合がある。このピークは、ＩｎＧａＺｎＯ４の結晶の（１１０）面に帰属される。ＩｎＧａＺｎＯ４の単結晶酸化物半導体層であれば、２θを５６°近傍に固定し、試料面の法線ベクトルを軸（φ軸）として試料を回転させながら分析（φスキャン）を行うと、（１１０）面と等価な結晶面に帰属されるピークが６本観察される。これに対し、ＣＡＡＣ−ＯＳ層の場合は、２θを５６°近傍に固定してφスキャンした場合でも、明瞭なピークが現れない。
【０２０５】
以上のことから、ＣＡＡＣ−ＯＳ層では、異なる結晶部間ではａ軸およびｂ軸の配向は不規則であるが、ｃ軸配向性を有し、かつｃ軸が被形成面または上面の法線ベクトルに平行な方向を向いていることがわかる。従って、前述の断面ＴＥＭ観察で確認された層状に配列した金属原子の各層は、結晶のａｂ面に平行な面である。
【０２０６】
なお、結晶部は、ＣＡＡＣ−ＯＳ層を成膜した際、または加熱処理などの結晶化処理を行った際に形成される。上述したように、結晶部のｃ軸は、ＣＡＡＣ−ＯＳ層の被形成面または上面の法線ベクトルに平行な方向に配向する。従って、例えば、ＣＡＡＣ−ＯＳ層の形状をエッチングなどによって変化させた場合、結晶のｃ軸がＣＡＡＣ−ＯＳ層の被形成面または上面の法線ベクトルと平行にならないこともある。
【０２０７】
また、ＣＡＡＣ−ＯＳ層中において、ｃ軸配向した結晶部の分布が均一でなくてもよい。例えば、ＣＡＡＣ−ＯＳ層の結晶部が、ＣＡＡＣ−ＯＳ層の上面近傍からの結晶成長によって形成される場合、上面近傍の領域は、被形成面近傍の領域よりもｃ軸配向した結晶部の割合が高くなることがある。また、ＣＡＡＣ−ＯＳ層に不純物を添加する場合、不純物が添加された領域が変質し、部分的にｃ軸配向した結晶部の割合の異なる領域が形成されることもある。
【０２０８】
なお、ＩｎＧａＺｎＯ４の結晶を有するＣＡＡＣ−ＯＳ層のｏｕｔ−ｏｆ−ｐｌａｎｅ法による解析では、２θが３１°近傍のピークの他に、２θが３６°近傍にもピークが現れる場合がある。２θが３６°近傍のピークは、ＣＡＡＣ−ＯＳ層中の一部に、ｃ軸配向性を有さない結晶が含まれることを示している。ＣＡＡＣ−ＯＳ層は、２θが３１°近傍にピークを示し、２θが３６°近傍にピークを示さないことが好ましい。
【０２０９】
ＣＡＡＣ−ＯＳ層は、不純物濃度の低い酸化物半導体層である。不純物は、水素、炭素、シリコン、遷移金属元素などの酸化物半導体層の主成分以外の元素である。特に、シリコンなどの、酸化物半導体層を構成する金属元素よりも酸素との結合力の強い元素は、酸化物半導体層から酸素を奪うことで酸化物半導体層の原子配列を乱し、結晶性を低下させる要因となる。また、鉄やニッケルなどの重金属、アルゴン、二酸化炭素などは、原子半径（または分子半径）が大きいため、酸化物半導体層内部に含まれると、酸化物半導体層の原子配列を乱し、結晶性を低下させる要因となる。なお、酸化物半導体層に含まれる不純物は、キャリアトラップやキャリア発生源となる場合がある。
【０２１０】
また、ＣＡＡＣ−ＯＳ層は、ＤＯＳの低い酸化物半導体層である。例えば、酸化物半導体層中の酸素欠損は、キャリアトラップとなることや、水素を捕獲することによってキャリア発生源となることがある。
【０２１１】
不純物濃度が低く、ＤＯＳの低い（酸素欠損の少ない）ことを、高純度真性または実質的に高純度真性と呼ぶ。高純度真性または実質的に高純度真性である酸化物半導体層は、キャリア発生源が少ないため、キャリア密度を低くすることができる。従って、当該酸化物半導体層を用いたトランジスタは、しきい値電圧がマイナスとなる電気特性（ノーマリオンともいう。）になることが少ない。また、高純度真性または実質的に高純度真性である酸化物半導体層は、キャリアトラップが少ない。そのため、当該酸化物半導体層を用いたトランジスタは、電気特性の変動が小さく、信頼性の高いトランジスタとなる。なお、酸化物半導体層のキャリアトラップに捕獲された電荷は、放出するまでに要する時間が長く、あたかも固定電荷のように振る舞うことがある。そのため、不純物濃度が高く、ＤＯＳの高い酸化物半導体層を用いたトランジスタは、電気特性が不安定となる場合がある。
【０２１２】
また、ＣＡＡＣ−ＯＳ層を用いたトランジスタは、可視光や紫外光の照射による電気特性の変動が小さい。
【０２１３】
次に、多結晶酸化物半導体層について説明する。
【０２１４】
多結晶酸化物半導体層は、ＴＥＭによる観察像で、結晶粒を確認することができる。多結晶酸化物半導体層に含まれる結晶粒は、例えば、ＴＥＭによる観察像で、２ｎｍ以上３００ｎｍ以下、３ｎｍ以上１００ｎｍ以下または５ｎｍ以上５０ｎｍ以下の粒径であることが多い。また、多結晶酸化物半導体層は、ＴＥＭによる観察像で、結晶粒界を確認できる場合がある。
【０２１５】
多結晶酸化物半導体層は、複数の結晶粒を有し、当該複数の結晶粒間において結晶の方位が異なっている場合がある。また、多結晶酸化物半導体層に対し、ＸＲＤ装置を用いて構造解析を行うと、例えばＩｎＧａＺｎＯ４の結晶を有する多結晶酸化物半導体層のｏｕｔ−ｏｆ−ｐｌａｎｅ法による解析では、２θが３１°近傍のピーク、２θが３６°近傍のピーク、またはそのほかのピークが現れる場合がある。
【０２１６】
多結晶酸化物半導体層は、高い結晶性を有するため、高い電子移動度を有する場合がある。従って、多結晶酸化物半導体層を用いたトランジスタは、高い電界効果移動度を有する。ただし、多結晶酸化物半導体層は、結晶粒界に不純物が偏析する場合がある。また、多結晶酸化物半導体層の結晶粒界は欠陥準位となる。多結晶酸化物半導体層は、結晶粒界がキャリアトラップやキャリア発生源となる場合があるため、多結晶酸化物半導体層を用いたトランジスタは、ＣＡＡＣ−ＯＳ層を用いたトランジスタと比べて、電気特性の変動が大きく、信頼性の低いトランジスタとなる場合がある。
【０２１７】
次に、微結晶酸化物半導体層について説明する。
【０２１８】
微結晶酸化物半導体層は、ＴＥＭによる観察像では、明確に結晶部を確認することができない場合がある。微結晶酸化物半導体層に含まれる結晶部は、１ｎｍ以上１００ｎｍ以下、または１ｎｍ以上１０ｎｍ以下の大きさであることが多い。特に、１ｎｍ以上１０ｎｍ以下、または１ｎｍ以上３ｎｍ以下の微結晶であるナノ結晶（ｎｃ：ｎａｎｏｃｒｙｓｔａｌ）を有する酸化物半導体層を、ｎｃ−ＯＳ（ｎａｎｏｃｒｙｓｔａｌｌｉｎｅ  Ｏｘｉｄｅ  Ｓｅｍｉｃｏｎｄｕｃｔｏｒ）層と呼ぶ。また、ｎｃ−ＯＳ層は、例えば、ＴＥＭによる観察像では、結晶粒界を明確に確認できない場合がある。
【０２１９】
ｎｃ−ＯＳ層は、微小な領域（例えば、１ｎｍ以上１０ｎｍ以下の領域、特に１ｎｍ以上３ｎｍ以下の領域）において原子配列に周期性を有する。また、ｎｃ−ＯＳ層は、異なる結晶部間で結晶方位に規則性が見られない。そのため、膜全体で配向性が見られない。従って、ｎｃ−ＯＳ層は、分析方法によっては、非晶質酸化物半導体層と区別が付かない場合がある。例えば、ｎｃ−ＯＳ層に対し、結晶部よりも大きい径のＸ線を用いるＸＲＤ装置を用いて構造解析を行うと、ｏｕｔ−ｏｆ−ｐｌａｎｅ法による解析では、結晶面を示すピークが検出されない。また、ｎｃ−ＯＳ層に対し、結晶部よりも大きいプローブ径（例えば５０ｎｍ以上）の電子線を用いる電子線回折（制限視野電子線回折ともいう。）を行うと、ハローパターンのような回折パターンが観測される。一方、ｎｃ−ＯＳ層に対し、結晶部の大きさと近いか結晶部より小さいプローブ径（例えば１ｎｍ以上３０ｎｍ以下）の電子線を用いる電子線回折（ナノビーム電子線回折ともいう。）を行うと、スポットが観測される。また、ｎｃ−ＯＳ層に対しナノビーム電子線回折を行うと、円を描くように（リング状に）輝度の高い領域が観測される場合がある。また、ｎｃ−ＯＳ層に対しナノビーム電子線回折を行うと、リング状の領域内に複数のスポットが観測される場合がある。
【０２２０】
図２３（Ｂ）は、ｎｃ−ＯＳ層を有する試料のナノビーム電子線回折パターンの一例である。ここでは、試料を、ｎｃ−ＯＳ層の被形成面に垂直な方向に切断し、厚さが４０ｎｍ程度となるように薄片化する。また、ここでは、ビーム径が１ｎｍφの電子線を、試料の切断面に垂直な方向から入射させる。図２３（Ｂ）より、ｎｃ−ＯＳ層のナノビーム電子線回折パターンは、円を描くように輝度の高い領域が観測され、かつ当該領域内に複数のスポットが観測されることがわかる。なお、試料の薄片化は、アルゴンイオンを用いたイオンミリング法によって行った。
【０２２１】
また、図２３（Ｃ１）および図２３（Ｃ２）は、ｎｃ−ＯＳ層を有する試料のナノビーム電子線回折パターンの一例である。ここでは、試料を、ｎｃ−ＯＳ層の被形成面に垂直な方向に切断し、厚さが５ｎｍから１０ｎｍ程度となるように薄片化する。また、ここでは、ビーム径が１ｎｍφの電子線を試料の切断面に垂直な方向から入射させることで、観測する位置によって、測定箇所１ではスポット（図２３（Ｃ１）参照。）が観測され、測定箇所２では円を描くように輝度の高い領域（図２３（Ｃ２）参照。）が観測された。円を描くように輝度の高い領域が観測される位置では、電子線がペレット状の結晶を透過することで、奥行き方向に存在する別のペレット状の結晶のスポットまで観測しているためである可能性がある。なお、試料の薄片化は、低角度（およそ３°）でアルゴンイオンを入射させるイオンミリング法によって行った。
【０２２２】
ｎｃ−ＯＳ層は、微小な領域において原子配列に周期性を有する場合があるため、非晶質酸化物半導体よりもＤＯＳが少なくなる。ただし、ｎｃ−ＯＳ層は、結晶部と結晶部との間で規則性がないため、ＣＡＡＣ−ＯＳ層と比べてＤＯＳが多くなる。
【０２２３】
従って、ｎｃ−ＯＳ層、ＣＡＡＣ−ＯＳ層と比べて、キャリア密度が高くなる場合がある。キャリア密度が高い酸化物半導体は、電子移動度が高くなる場合がある。従って、ｎｃ−ＯＳ層をチャネル形成領域に用いたトランジスタは、高い電界効果移動度を有する場合がある。また、ｎｃ−ＯＳ層は、ＣＡＡＣ−ＯＳ層と比べて、ＤＯＳが多いため、電荷トラップも多くなる場合がある。従って、ｎｃ−ＯＳ層をチャネル形成領域に用いたトランジスタは、ＣＡＡＣ−ＯＳ層をチャネル形成領域に用いたトランジスタと比べて、電気特性の変化が大きく、信頼性の低いトランジスタとなる場合がある。ただし、ｎｃ−ＯＳ層は、比較的不純物が多く含まれていても形成することができるため、ＣＡＡＣ−ＯＳ層よりも形成が容易となり、用途によっては好適に用いることができる場合がある。例えば、ＡＣ電源を用いたスパッタリング法などの成膜方法によってｎｃ−ＯＳ層を形成してもよい。ＡＣ電源を用いたスパッタリング法は、大型基板へ均一性高く成膜することが可能であるため、ｎｃ−ＯＳ層をチャネル形成領域に用いたトランジスタを有する半導体装置は生産性高く作製することができる。
【０２２４】
従って、ｎｃ−ＯＳ層は、ＣＡＡＣ−ＯＳ層と比べて、キャリア密度が高くなる場合がある。キャリア密度が高い酸化物半導体層は、電子移動度が高くなる場合がある。従って、ｎｃ−ＯＳ層を用いたトランジスタは、高い電界効果移動度を有する場合がある。また、ｎｃ−ＯＳ層は、ＣＡＡＣ−ＯＳ層と比べて、ＤＯＳが多いため、キャリアトラップが多くなる場合がある。従って、ｎｃ−ＯＳ層を用いたトランジスタは、ＣＡＡＣ−ＯＳ層を用いたトランジスタと比べて、電気特性の変動が大きく、信頼性の低いトランジスタとなる。ただし、ｎｃ−ＯＳ層は、比較的不純物が多く含まれていても形成することができるため、ＣＡＡＣ−ＯＳ層よりも形成が容易となり、用途によっては好適に用いることができる場合がある。そのため、ｎｃ−ＯＳ層を用いたトランジスタを有する半導体装置は、生産性高く作製することができる場合がある。
【０２２５】
次に、非晶質酸化物半導体層について説明する。
【０２２６】
非晶質酸化物半導体層は、膜中における原子配列が不規則であり、結晶部を有さない酸化物半導体層である。石英のような無定形状態を有する酸化物半導体層が一例である。
【０２２７】
非晶質酸化物半導体層は、ＴＥＭによる観察像で、結晶部を確認することができない。
【０２２８】
非晶質酸化物半導体層に対し、ＸＲＤ装置を用いた構造解析を行うと、ｏｕｔ−ｏｆ−ｐｌａｎｅ法による解析では、結晶面を示すピークが検出されない。また、非晶質酸化物半導体層に対し、電子線回折を行うと、ハローパターンが観測される。また、非晶質酸化物半導体層に対し、ナノビーム電子線回折を行うと、スポットが観測されず、ハローパターンが観測される。
【０２２９】
非晶質酸化物半導体層は、水素などの不純物を高い濃度で含む酸化物半導体層である。また、非晶質酸化物半導体層は、ＤＯＳの高い酸化物半導体層である。
【０２３０】
不純物濃度が高く、ＤＯＳの高い酸化物半導体層は、キャリアトラップやキャリア発生源が多い酸化物半導体層である。
【０２３１】
従って、非晶質酸化物半導体層は、ｎｃ−ＯＳ層と比べて、さらにキャリア密度が高くなる場合がある。そのため、非晶質酸化物半導体層を用いたトランジスタは、ノーマリオンの電気特性になりやすい。従って、ノーマリオンの電気特性が求められるトランジスタに好適に用いることができる場合がある。非晶質酸化物半導体層は、ＤＯＳが高いため、キャリアトラップが多くなる場合がある。従って、非晶質酸化物半導体層を用いたトランジスタは、ＣＡＡＣ−ＯＳ層やｎｃ−ＯＳ層を用いたトランジスタと比べて、電気特性の変動が大きく、信頼性の低いトランジスタとなる。
【０２３２】
次に、単結晶酸化物半導体層について説明する。
【０２３３】
単結晶酸化物半導体層は、不純物濃度が低く、ＤＯＳが低い（酸素欠損が少ない）酸化物半導体層である。そのため、キャリア密度を低くすることができる。従って、単結晶酸化物半導体層を用いたトランジスタは、ノーマリオンの電気特性になることが少ない。また、単結晶酸化物半導体層は、不純物濃度が低く、ＤＯＳが低いため、キャリアトラップが少なくなる場合がある。従って、単結晶酸化物半導体層を用いたトランジスタは、電気特性の変動が小さく、信頼性の高いトランジスタとなる。
【０２３４】
なお、酸化物半導体層は、欠陥が少ないと密度が高くなる。また、酸化物半導体層は、結晶性が高いと密度が高くなる。また、酸化物半導体層は、水素などの不純物濃度が低いと密度が高くなる。単結晶酸化物半導体層は、ＣＡＡＣ−ＯＳ層よりも密度が高い。また、ＣＡＡＣ−ＯＳ層は、微結晶酸化物半導体層よりも密度が高い。また、多結晶酸化物半導体層は、微結晶酸化物半導体層よりも密度が高い。また、微結晶酸化物半導体層は、非晶質酸化物半導体層よりも密度が高い。
【０２３５】
なお、酸化物半導体層は、例えば、非晶質酸化物半導体層、微結晶酸化物半導体層、ＣＡＡＣ−ＯＳ層のうち、二種以上を有する積層膜であってもよい。
【０２３６】
以下では、酸化物半導体層１０６ｂ中のＤＯＳについて説明する。酸化物半導体層１０６ｂ中のＤＯＳを低減することで、酸化物半導体層１０６ｂを用いたトランジスタに安定した電気特性を付与することができる。酸化物半導体層１０６ｂのＤＯＳは、一定光電流測定法（ＣＰＭ：Ｃｏｎｓｔａｎｔ  Ｐｈｏｔｏｃｕｒｒｅｎｔ  Ｍｅｔｈｏｄ）によって評価可能である。
【０２３７】
トランジスタに安定した電気特性を付与するためには、酸化物半導体層１０６ｂ中のＣＰＭ測定で得られるＤＯＳによる吸収係数を、１×１０−３ｃｍ−１未満、好ましくは３×１０−４ｃｍ−１未満とすればよい。また、酸化物半導体層１０６ｂ中のＣＰＭ測定で得られるＤＯＳによる吸収係数を、１×１０−３ｃｍ−１未満、好ましくは３×１０−４ｃｍ−１未満とすることで、トランジスタの電界効果移動度を高めることができる。なお、酸化物半導体層１０６ｂ中のＣＰＭ測定で得られるＤＯＳによる吸収係数を、１×１０−３ｃｍ−１未満、好ましくは３×１０−４ｃｍ−１未満とするためには、酸化物中でＤＯＳを形成する元素である水素、リチウム、炭素、窒素、フッ素、ナトリウム、シリコン、塩素、カリウム、カルシウム、チタン、鉄、ニッケル、銅、ゲルマニウム、ストロンチウム、ジルコニウムおよびハフニウムなどの濃度を、それぞれ２×１０１９ａｔｏｍｓ／ｃｍ３未満、好ましくは２×１０１８ａｔｏｍｓ／ｃｍ３未満、さらに好ましくは２×１０１７ａｔｏｍｓ／ｃｍ３未満とすればよい。
【０２３８】
ここで、酸化物層１０６ａ、酸化物半導体層１０６ｂおよび酸化物層１０６ｃの積層を基板上に設けた試料のＤＯＳをＣＰＭによって評価した。
【０２３９】
酸化物層１０６ａは、Ｉｎ−Ｇａ−Ｚｎ酸化物（Ｉｎ：Ｇａ：Ｚｎ＝１：３：２［原子数比］）であるターゲットを用いて、スパッタリング法にて成膜した。なお、成膜ガスはアルゴンガスを３０ｓｃｃｍ、および酸素ガスを１５ｓｃｃｍとし、圧力は０．４Ｐａとし、基板温度は２００℃とし、ＤＣ電力は０．５ｋＷとした。
【０２４０】
酸化物半導体層１０６ｂは、Ｉｎ−Ｇａ−Ｚｎ酸化物（Ｉｎ：Ｇａ：Ｚｎ＝１：１：１［原子数比］）であるターゲットを用いて、スパッタリング法にて成膜した。なお、成膜ガスはアルゴンガスを３０ｓｃｃｍ、および酸素ガスを１５ｓｃｃｍとし、圧力は０．４Ｐａとし、基板温度は２００℃とし、ＤＣ電力は０．５ｋＷとした。
【０２４１】
酸化物層１０６ｃは、Ｉｎ−Ｇａ−Ｚｎ酸化物（Ｉｎ：Ｇａ：Ｚｎ＝１：３：２［原子数比］）であるターゲットを用いて、スパッタリング法にて成膜した。なお、成膜ガスはアルゴンガスを３０ｓｃｃｍ、および酸素ガスを１５ｓｃｃｍとし、圧力は０．４Ｐａとし、基板温度は２００℃とし、ＤＣ電力は０．５ｋＷとした。
【０２４２】
ここでは、ＣＰＭ測定の精度を高めるため、酸化物層１０６ａの厚さを３０ｎｍ、酸化物半導体層１０６ｂの厚さを１００ｎｍ、酸化物層１０６ｃの厚さを３０ｎｍとした。
【０２４３】
ＣＰＭ測定は、酸化物半導体層１０６ｂに接して設けられた第１の電極および第２の電極間に電圧を印加した状態で光電流値が一定となるように端子間の試料面に照射する光量を調整し、照射光量から吸収係数を導出する。ここでは、吸収係数の導出を各波長にて行った。ＣＰＭ測定では、ＤＯＳに応じたエネルギー（波長より換算）における吸収係数が増加する。この吸収係数の増加分に定数を掛けることにより、試料のＤＯＳを導出することができる。
【０２４４】
図２４に、分光光度計によって測定した吸収係数（点線）と、ＣＰＭによって測定した吸収係数（実線）とを酸化物半導体層１０６ｂのエネルギーギャップ以上のエネルギー範囲において、フィッティングした結果を示す。なお、ＣＰＭによって測定した吸収係数より得られたアーバックエネルギーは７８．７ｍｅＶであった。図２４においてＣＰＭによって測定した吸収係数からバックグラウンド（細点線）を差し引き、吸収係数の積分値を導出すると、本試料のＤＯＳによる吸収係数は、２．０２×１０−４ｃｍ−１であることがわかった。
【０２４５】
図１１に示す下地絶縁膜１０２は、例えば、酸化アルミニウム、酸化マグネシウム、酸化シリコン、酸化窒化シリコン、窒化酸化シリコン、窒化シリコン、酸化ガリウム、酸化ゲルマニウム、酸化イットリウム、酸化ジルコニウム、酸化ランタン、酸化ネオジム、酸化ハフニウムおよび酸化タンタルを一種以上含む絶縁膜を、単層で、または積層で用いればよい。
【０２４６】
下地絶縁膜１０２は、例えば、１層目を窒化シリコン層とし、２層目を酸化シリコン層とした多層膜とすればよい。この場合、酸化シリコン層は酸化窒化シリコン層でも構わない。また、窒化シリコン層は窒化酸化シリコン層でも構わない。酸化シリコン層は、欠陥密度の小さい酸化シリコン層を用いると好ましい。具体的には、電子スピン共鳴（ＥＳＲ：Ｅｌｅｃｔｒｏｎ  Ｓｐｉｎ  Ｒｅｓｏｎａｎｃｅ）にてｇ値が２．００１の信号に由来するスピンの密度が３×１０１７ｓｐｉｎｓ／ｃｍ３以下、好ましくは５×１０１６ｓｐｉｎｓ／ｃｍ３以下である酸化シリコン層を用いる。窒化シリコン層は水素ガスおよびアンモニアガスの放出量が少ない窒化シリコン層を用いる。水素ガス、アンモニアガスの放出量は、昇温脱離ガス分光法（ＴＤＳ：Ｔｈｅｒｍａｌ  Ｄｅｓｏｒｐｔｉｏｎ  Ｓｐｅｃｔｒｏｓｃｏｐｙ）分析にて測定すればよい。また、窒化シリコン層は、水素、水および酸素を透過しない、またはほとんど透過しない窒化シリコン層を用いる。
【０２４７】
または、下地絶縁膜１０２は、例えば、１層目を窒化シリコン層とし、２層目を第１の酸化シリコン層とし、３層目を第２の酸化シリコン層とした多層膜とすればよい。この場合、第１の酸化シリコン層または／および第２の酸化シリコン層は酸化窒化シリコン層でも構わない。また、窒化シリコン層は窒化酸化シリコン層でも構わない。第１の酸化シリコン層は、欠陥密度の小さい酸化シリコン層を用いると好ましい。具体的には、ＥＳＲにてｇ値が２．００１の信号に由来するスピンの密度が３×１０１７ｓｐｉｎｓ／ｃｍ３以下、好ましくは５×１０１６ｓｐｉｎｓ／ｃｍ３以下である酸化シリコン層を用いる。第２の酸化シリコン層は、過剰酸素を含む酸化シリコン層を用いる。窒化シリコン層は水素ガスおよびアンモニアガスの放出量が少ない窒化シリコン層を用いる。また、窒化シリコン層は、水素、水および酸素を透過しない、またはほとんど透過しない窒化シリコン層を用いる。
【０２４８】
過剰酸素を含む酸化シリコン層とは、加熱処理などによって酸素を放出することができる酸化シリコン層をいう。また、過剰酸素を含む絶縁膜は、加熱処理によって酸素を放出する機能を有する絶縁膜である。
【０２４９】
過剰酸素を含む絶縁膜は、酸化物半導体層１０６ｂ中の酸素欠損を低減することができる。酸化物半導体層１０６ｂ中で酸素欠損は、ＤＯＳを形成し、正孔トラップなどとなる。また、酸素欠損のサイトに水素が入ることによって、キャリアである電子を生成することがある。従って、酸化物半導体層１０６ｂ中の酸素欠損を低減することで、トランジスタに安定した電気特性を付与することができる。
【０２５０】
ここで、加熱処理によって酸素を放出する膜は、ＴＤＳ分析によって膜の表面温度が１００℃以上７００℃以下、または１００℃以上５００℃以下の範囲で、１×１０１８ａｔｏｍｓ／ｃｍ３以上、１×１０１９ａｔｏｍｓ／ｃｍ３以上または１×１０２０ａｔｏｍｓ／ｃｍ３以上の酸素（酸素原子数に換算）を放出することもある。
【０２５１】
ここで、ＴＤＳ分析を用いた酸素の放出量の測定方法について、以下に説明する。
【０２５２】
測定試料をＴＤＳ分析したときの気体の全放出量は、放出ガスのイオン強度の積分値に比例する。そして標準試料との比較により、気体の全放出量を計算することができる。
【０２５３】
例えば、標準試料である所定の密度の水素を含むシリコンウェハのＴＤＳ分析結果、および測定試料のＴＤＳ分析結果から、測定試料の酸素分子の放出量（ＮＯ２）は、数式（２２）で求めることができる。ここで、ＴＤＳ分析で得られる質量数３２で検出されるガスの全てが酸素分子由来と仮定する。質量数３２のものとしてほかにＣＨ３ＯＨがあるが、存在する可能性が低いものとしてここでは考慮しない。また、酸素原子の同位体である質量数１７の酸素原子および質量数１８の酸素原子を含む酸素分子についても、自然界における存在比率が極微量であるため考慮しない。
【０２５４】
【数２２】
2015026808.tif 000025
【０２５５】
ＮＨ２は、標準試料から脱離した水素分子を密度で換算した値である。ＳＨ２は、標準試料をＴＤＳ分析したときのイオン強度の積分値である。ここで、標準試料の基準値を、ＮＨ２／ＳＨ２とする。ＳＯ２は、測定試料をＴＤＳ分析したときのイオン強度の積分値である。αは、ＴＤＳ分析におけるイオン強度に影響する係数である。数式（２２）の詳細に関しては、特開平６−２７５６９７公報を参照する。なお、上記酸素の放出量は、電子科学株式会社製の昇温脱離分析装置ＥＭＤ−ＷＡ１０００Ｓ／Ｗを用い、標準試料として１×１０１６ａｔｏｍｓ／ｃｍ２の水素原子を含むシリコンウェハを用いて測定した。
【０２５６】
また、ＴＤＳ分析において、酸素の一部は酸素原子として検出される。酸素分子と酸素原子の比率は、酸素分子のイオン化率から算出することができる。なお、上述のαは酸素分子のイオン化率を含むため、酸素分子の放出量を評価することで、酸素原子の放出量についても見積もることができる。
【０２５７】
なお、ＮＯ２は酸素分子の放出量である。酸素原子に換算したときの放出量は、酸素分子の放出量の２倍となる。
【０２５８】
または、加熱処理によって酸素を放出する膜は、過酸化ラジカルを含むこともある。具体的には、過酸化ラジカルに起因するスピン密度が、５×１０１７ｓｐｉｎｓ／ｃｍ３以上であることをいう。なお、過酸化ラジカルを含む膜は、ＥＳＲにて、ｇ値が２．０１近傍に非対称の信号を有することもある。
【０２５９】
または、過剰酸素を含む絶縁膜は、酸素が過剰な酸化シリコン（ＳｉＯＸ（Ｘ＞２））であってもよい。酸素が過剰な酸化シリコン（ＳｉＯＸ（Ｘ＞２））は、シリコン原子数の２倍より多い酸素原子を単位体積当たりに含むものである。単位体積当たりのシリコン原子数および酸素原子数は、ラザフォード後方散乱法（ＲＢＳ：Ｒｕｔｈｅｆｏｒｄ  Ｂａｃｋｓｃａｔｔｅｒｉｎｇ  Ｓｐｅｃｔｒｏｍｅｔｒｙ）により測定した値である。
【０２６０】
ソース電極１１６ａおよびドレイン電極１１６ｂは、例えば、アルミニウム、チタン、クロム、コバルト、ニッケル、銅、イットリウム、ジルコニウム、モリブデン、ルテニウム、銀、タンタルおよびタングステンを一種以上含む導電膜を、単層で、または積層で用いればよい。好ましくは、ソース電極１１６ａおよびドレイン電極１１６ｂは、銅を含む層を有する多層膜とする。ソース電極１１６ａおよびドレイン電極１１６ｂを、銅を含む層を有する多層膜とすることで、ソース電極１１６ａおよびドレイン電極１１６ｂと同一層で配線を形成する場合、配線抵抗を低くすることができる。なお、ソース電極１１６ａとドレイン電極１１６ｂは同一組成であってもよいし、異なる組成であってもよい。
【０２６１】
ところで、ソース電極１１６ａおよびドレイン電極１１６ｂとして、銅を含む層を有する多層膜を用いる場合、銅が酸化物半導体層１０６ｂに入ることで酸化物半導体層１０６ｂのキャリア密度が高くなる場合がある。または、銅が、酸化物半導体層１０６ｂにＤＯＳを形成し、電荷トラップとして機能する場合がある。このとき、酸化物層１０６ｃが銅をブロックする機能を有する場合、銅が酸化物半導体層１０６ｂに入ることによるトランジスタのオフ電流の増加、しきい値電圧の変化を抑制できる。
【０２６２】
トランジスタのソース電極１１６ａおよびドレイン電極１１６ｂ近傍の断面図を図１２に示す。ソース電極１１６ａおよびドレイン電極１１６ｂは、図１２に示すいずれの構造としても構わない。なお、図１２では、ソース電極１１６ａおよびドレイン電極１１６ｂの形成によって、酸化物層１０６ｃの上面がえぐれた場合の形状を示す。
【０２６３】
図１２（Ａ）は、ソース電極１１６ａおよびドレイン電極１１６ｂに段差の設けられた構造である。酸化物層１０６ｃの破線で示す領域にｎ型領域が形成される。ｎ型領域は、酸化物層１０６ｃ上にソース電極１１６ａおよびドレイン電極１１６ｂを形成する際のダメージや、ソース電極１１６ａおよびドレイン電極１１６ｂである導電膜の作用によって酸化物層１０６ｃに酸素欠損が生じることに起因して形成される。例えば、酸素欠損のサイトに水素が入ることで、キャリアである電子を生成する場合がある。なお、ｎ型領域は、酸化物層１０６ｃと酸化物半導体層１０６ｂとの境界近傍まで形成されているが、これに限定されるものではない。例えば、ｎ型領域が、酸化物層１０６ｃおよび酸化物半導体層１０６ｂ、または酸化物層１０６ｃのみに形成されていてもよい。
【０２６４】
図１２（Ｂ）は、ソース電極１１６ａとして、酸化されにくい導電層１１６ａ２と、導電層１１６ａ２上に設けられた導電層１１６ａ１を、ドレイン電極１１６ｂとして、酸化されにくい導電層１１６ｂ２と、導電層１１６ｂ２上に設けられた導電層１１６ｂ１を、それぞれ有する構造である。なお、酸化されにくい導電層は、酸化物層１０６ｃを還元する作用の弱い導電層である。ソース電極１１６ａおよびドレイン電極１１６ｂが、図１２（Ｂ）に示す構造となることで、ｎ型領域は酸化物層１０６ｃのみに形成される。また、チャネル長方向への酸素欠損の広がりが小さく、チャネル形成領域がｎ型化しにくい。また、導電層１１６ａ１および導電層１１６ｂ１を有するため、導電層１１６ａ２および導電層１１６ｂ２自体は導電性が低くてもよい。従って、導電層１１６ａ２および導電層１１６ｂ２は、厚さが小さくてよく、微細加工にも有利となる。即ち、図１２（Ｂ）に示す構造は、チャネル長の小さい微細化されたトランジスタに好適な構造である。
【０２６５】
なお、導電層１１６ａ１と導電層１１６ａ２とが同じ導電層であっても構わない。また、導電層１１６ｂ１と導電層１１６ｂ２とが同じ導電層であっても構わない。
【０２６６】
図１２（Ｃ）は、ソース電極１１６ａとして、導電層１１６ａ３と、導電層１１６ａ３上に設けられた酸化されにくい導電層１１６ａ４を、ドレイン電極１１６ｂとして、導電層１１６ｂ３と、導電層１１６ｂ３上に設けられた酸化されにくい導電層１１６ｂ４を、それぞれ有する構造である。ソース電極１１６ａおよびドレイン電極１１６ｂが、図１２（Ｃ）に示す構造となることで、酸化物層１０６ｃに形成されるｎ型領域は、一部が酸化物層１０６ｃと酸化物半導体層１０６ｂとの境界近傍まで形成され、一部が酸化物層１０６ｃのみに形成される。従って、チャネル長方向への酸素欠損の広がりが小さく、チャネル形成領域がｎ型化しにくい。また、導電層１１６ａ３および導電層１１６ｂ３の下部においては酸化物半導体層１０６ｂまでｎ型領域が形成されるため、ソース電極１１６ａおよびドレイン電極１１６ｂ間の抵抗が小さくなり、トランジスタの電界効果移動度を高くすることができる。また、導電層１１６ａ３および導電層１１６ｂ３を有するため、導電層１１６ａ４および導電層１１６ｂ４自体は導電性が低くてもよい。従って、導電層１１６ａ４および導電層１１６ｂ４は、厚さが小さくてよく、微細加工にも有利となる。即ち、図１２（Ｃ）に示す構造は、チャネル長の小さい微細化されたトランジスタに好適な構造である。
【０２６７】
なお、導電層１１６ａ３と導電層１１６ａ４とが同じ導電層であっても構わない。また、導電層１１６ｂ３と導電層１１６ｂ４とが同じ導電層であっても構わない。
【０２６８】
図１１に示すゲート絶縁膜１１２は、例えば、酸化アルミニウム、酸化マグネシウム、酸化シリコン、酸化窒化シリコン、窒化酸化シリコン、窒化シリコン、酸化ガリウム、酸化ゲルマニウム、酸化イットリウム、酸化ジルコニウム、酸化ランタン、酸化ネオジム、酸化ハフニウムおよび酸化タンタルを一種以上含む絶縁膜を、単層で、または積層で用いればよい。
【０２６９】
ゲート絶縁膜１１２は、例えば、１層目を窒化シリコン層とし、２層目を酸化シリコン層とした多層膜とすればよい。この場合、酸化シリコン層は酸化窒化シリコン層でも構わない。また、窒化シリコン層は窒化酸化シリコン層でも構わない。酸化シリコン層は、欠陥密度の小さい酸化シリコン層を用いると好ましい。具体的にはＥＳＲにてｇ値が２．００１の信号に由来するスピンの密度が３×１０１７ｓｐｉｎｓ／ｃｍ３以下、好ましくは５×１０１６ｓｐｉｎｓ／ｃｍ３以下である酸化シリコン層を用いる。酸化シリコン層は、過剰酸素を含む酸化シリコン層を用いると好ましい。窒化シリコン層は水素ガスおよびアンモニアガスの放出量が少ない窒化シリコン層を用いる。水素ガス、アンモニアガスの放出量は、ＴＤＳ分析にて測定すればよい。
【０２７０】
ゲート絶縁膜１１２および下地絶縁膜１０２の少なくとも一方が過剰酸素を含む絶縁膜を含む場合、酸化物半導体層１０６ｂの酸素欠損が低減され、トランジスタに安定した電気特性を付与することができる。
【０２７１】
ゲート電極１０４は、例えば、アルミニウム、チタン、クロム、コバルト、ニッケル、銅、イットリウム、ジルコニウム、モリブデン、ルテニウム、銀、タンタルおよびタングステンを一種以上含む導電膜を、単層で、または積層で用いればよい。
【０２７２】
保護絶縁膜１０８は、例えば、酸化アルミニウム、酸化マグネシウム、酸化シリコン、酸化窒化シリコン、窒化酸化シリコン、窒化シリコン、酸化ガリウム、酸化ゲルマニウム、酸化イットリウム、酸化ジルコニウム、酸化ランタン、酸化ネオジム、酸化ハフニウムおよび酸化タンタルを一種以上含む絶縁膜を、単層で、または積層で用いればよい。
【０２７３】
保護絶縁膜１０８は、例えば、窒化シリコン層を有する。この場合、窒化シリコン層は窒化酸化シリコン層でも構わない。窒化シリコン層は、水素ガスおよびアンモニアガスの放出量が少ないと好ましい。水素ガス、アンモニアガスの放出量は、ＴＤＳ分析にて測定すればよい。また、窒化シリコン層は、水素、水および酸素を透過しない、またはほとんど透過しないと好ましい。
【０２７４】
保護絶縁膜１０８は、例えば、酸化アルミニウム層を有する。酸化アルミニウム層は、水素ガスの放出量が少ないと好ましい。水素ガスの放出量は、ＴＤＳ分析にて測定すればよい。また、酸化アルミニウム層は、水素、水および酸素を透過しない、またはほとんど透過しないと好ましい。
【０２７５】
保護絶縁膜１１８は、例えば、酸化シリコン、酸化窒化シリコン、酸化ゲルマニウム、酸化イットリウム、酸化ジルコニウム、酸化ランタン、酸化ネオジム、酸化ハフニウムおよび酸化タンタルを一種以上含む絶縁膜を、単層で、または積層で用いればよい。保護絶縁膜１１８を設けることにより、保護絶縁膜１０８を設けなくて構わない場合がある。
【０２７６】
基板１００に大きな制限はない。例えば、ガラス基板、セラミック基板、石英基板、サファイア基板などを、基板１００として用いてもよい。また、シリコンや炭化シリコンなどの単結晶半導体基板、多結晶半導体基板、シリコンゲルマニウムなどの化合物半導体基板、ＳＯＩ（Ｓｉｌｉｃｏｎ  Ｏｎ  Ｉｎｓｕｌａｔｏｒ）基板などを適用することも可能であり、これらの基板上に半導体素子が設けられたものを、基板１００として用いてもよい。
【０２７７】
また、基板１００として、第５世代（１０００ｍｍ×１２００ｍｍまたは１３００ｍｍ×１５００ｍｍ）、第６世代（１５００ｍｍ×１８００ｍｍ）、第７世代（１８７０ｍｍ×２２００ｍｍ）、第８世代（２２００ｍｍ×２５００ｍｍ）、第９世代（２４００ｍｍ×２８００ｍｍ）、第１０世代（２８８０ｍｍ×３１３０ｍｍ）などの大型ガラス基板を用いる場合、半導体装置の作製工程における加熱処理などで生じる基板１００の縮みによって、微細な加工が困難になる場合ある。そのため、前述したような大型ガラス基板を基板１００として用いる場合、加熱処理による縮みの小さいものを用いることが好ましい。例えば、基板１００として、４００℃、好ましくは４５０℃、さらに好ましくは５００℃の温度で１時間加熱処理を行った後の縮み量が１０ｐｐｍ以下、好ましくは５ｐｐｍ以下、さらに好ましくは３ｐｐｍ以下である大型ガラス基板を用いればよい。
【０２７８】
また、基板１００として、可とう性基板を用いてもよい。なお、可とう性基板上にトランジスタを設ける方法としては、非可とう性の基板上にトランジスタを作製した後、トランジスタを剥離し、可とう性基板である基板１００に転置する方法もある。その場合には、非可とう性基板とトランジスタとの間に剥離層を設けるとよい。
【０２７９】
＜トランジスタ構造（１）の作製方法＞
以下では、トランジスタ構造（１）の作製方法の一例について説明する。
【０２８０】
図１３および図１４は、図１１（Ｂ）に対応する断面図である。
【０２８１】
まず、基板１００を準備する。
【０２８２】
次に、下地絶縁膜１０２を形成する。下地絶縁膜１０２は、スパッタリング法、化学気相成長（ＣＶＤ：Ｃｈｅｍｉｃａｌ  Ｖａｐｏｒ  Ｄｅｐｏｓｉｔｉｏｎ）法、分子線エピタキシー（ＭＢＥ：Ｍｏｌｅｃｕｌａｒ  Ｂｅａｍ  Ｅｐｉｔａｘｙ）法、原子層堆積（ＡＬＤ：Ａｔｏｍｉｃ  Ｌａｙｅｒ  Ｄｅｐｏｓｉｔｉｏｎ）法またはパルスレーザ堆積（ＰＬＤ：Ｐｕｌｓｅｄ  Ｌａｓｅｒ  Ｄｅｐｏｓｉｔｉｏｎ）法を用いて形成すればよい。
【０２８３】
または、基板１００としてシリコンウェハを用いた場合、下地絶縁膜１０２は、熱酸化法によって形成してもよい。
【０２８４】
次に、下地絶縁膜１０２の表面を平坦化するために、化学的機械研磨（ＣＭＰ：Ｃｈｅｍｉｃａｌ  Ｍｅｃｈａｎｉｃａｌ  Ｐｏｌｉｓｈｉｎｇ）処理を行ってもよい。ＣＭＰ処理を行うことで、下地絶縁膜１０２の平均面粗さ（Ｒａ）を１ｎｍ以下、好ましくは０．３ｎｍ以下、さらに好ましくは０．１ｎｍ以下とする。上述の数値以下のＲａとすることで、酸化物半導体層１０６ｂの結晶性が高くなる場合がある。なお、Ｒａは、ＪＩＳ  Ｂ  ０６０１：２００１（ＩＳＯ４２８７：１９９７）で定義されている算術平均粗さを曲面に対して適用できるよう三次元に拡張したものであり、「基準面から指定面までの偏差の絶対値を平均した値」で表現でき、数式（２３）にて定義される。
【０２８５】
【数２３】
2015026808.tif 000026
【０２８６】
ここで、指定面とは、粗さ計測の対象となる面であり、座標（ｘ１，ｙ１，ｆ（ｘ１，ｙ１）），（ｘ１，ｙ２，ｆ（ｘ１，ｙ２）），（ｘ２，ｙ１，ｆ（ｘ２，ｙ１）），（ｘ２，ｙ２，ｆ（ｘ２，ｙ２））の４点で表される四角形の領域とし、指定面をｘｙ平面に投影した長方形の面積をＳ０、基準面の高さ（指定面の平均の高さ）をＺ０とする。Ｒａは原子間力顕微鏡（ＡＦＭ：Ａｔｏｍｉｃ  Ｆｏｒｃｅ  Ｍｉｃｒｏｓｃｏｐｅ）にて測定可能である。
【０２８７】
次に、下地絶縁膜１０２に酸素イオンを添加することにより、過剰酸素を含む絶縁膜を形成しても構わない。酸素イオンの添加は、例えば、イオン注入法により、加速電圧を２ｋＶ以上１００ｋＶ以下とし、ドーズ量を５×１０１４ｉｏｎｓ／ｃｍ２以上５×１０１６ｉｏｎｓ／ｃｍ２以下とすればよい。
【０２８８】
次に、酸化物層１３６ａ、酸化物半導体層１３６ｂおよび酸化物層１３６ｃを、この順番で形成する（図１３（Ａ）参照。）。酸化物層１３６ａ、酸化物半導体層１３６ｂおよび酸化物層１３６ｃは、それぞれ酸化物層１０６ａ、酸化物半導体層１０６ｂおよび酸化物層１０６ｃとして示した酸化物から選択して形成すればよい。酸化物半導体層１３６ｂおよび酸化物層１３６ｃは、スパッタリング法、ＣＶＤ法、ＭＢＥ法、ＡＬＤ法またはＰＬＤ法を用いて形成すればよい。
【０２８９】
以下に、非晶質表面上、非晶質絶縁表面上または非晶質酸化物表面上であっても、結晶性を有する酸化物層のスパッタリング法による形成方法の一モデルについて説明する。以下で示す酸化物層の形成方法は、酸化物層１３６ａ、酸化物半導体層１３６ｂおよび酸化物層１３６ｃの形成方法に適用することができる。
【０２９０】
図２５（Ａ）は、多結晶酸化物を有するターゲット１０００にイオン１００１が衝突し、結晶性を有するスパッタ粒子１００２が剥離し、非晶質膜１００４上に堆積することで、酸化物層１００３を形成していく様子を示した模式図である。ターゲットに含まれる結晶粒は、例えば、結晶のａｂ面と平行な劈開面１００５を有する。また、ターゲットに含まれる結晶粒は、例えば、原子間の結合の弱い部分１００６を有する。
【０２９１】
ターゲットに含まれる結晶粒にイオン１００１が衝突すると、劈開面１００５および原子間の結合の弱い部分１００６における原子間結合が切れ、スパッタ粒子１００２が飛び出す。
【０２９２】
または、ターゲットに含まれる結晶粒にイオン１００１が衝突すると、劈開面１００５における原子間結合が切れ、ターゲットに含まれる結晶粒を輪切りにしたような形状の結晶性を有する粒子が飛び出す。次に、ターゲットから飛び出した粒子は、プラズマ１００７に曝されると、原子間の結合の弱い部分１００６における原子間結合が切れ、複数の結晶性を有するスパッタ粒子１００２に分かれる。
【０２９３】
スパッタ粒子１００２は、例えば、平板状である。平板は、例えば、平行な二つの面（一つ一つを平板面ともいう。）を有する。また、特に、内角が全て１２０°の六角形（正六角形）の平行な二つの面を有する平板をペレットと呼ぶ。ペレット状のスパッタ粒子１００２は、例えば、六角形の面とａｂ面とが平行となる。また、ペレット状のスパッタ粒子１００２は、例えば、六角形の面と垂直な方向が結晶のｃ軸方向となる（図２５（Ｂ）参照。）。また、ペレット状のスパッタ粒子１００２は、例えば、六角形の面の径が１ｎｍ以上１００ｎｍ以下、１ｎｍ以上３０ｎｍ以下、または１ｎｍ以上１０ｎｍ以下となる。なお、以下で示すモデルにおいて、スパッタ粒子１００２は、平行な二つの面が六角形の平板状に限定されるものではない。スパッタ粒子１００２は、短い間に生成と消失が起こる。そのため、スパッタ粒子１００２自身を直接観察することは極めて困難である。ここでは、スパッタ粒子１００２が、六角形の平行な二つの面を有する平板状であると仮定して議論を進める。
【０２９４】
イオン１００１は、例えば、酸素の陽イオンを有する。イオン１００１が酸素の陽イオンを有することで、例えば、成膜時のプラズマダメージを軽減することができる。また、イオン１００１が酸素の陽イオンを有することで、例えば、イオン１００１がターゲットの表面に衝突した際に、ターゲットの結晶性を低下させること、または非晶質化させることを抑制できる。また、イオン１００１が酸素の陽イオンを有することで、例えば、イオン１００１がターゲットの表面に衝突した際に、ターゲットの結晶性を高めることができる場合がある。なお、イオン１００１は、例えば、希ガス（ヘリウム、ネオン、アルゴン、クリプトン、キセノンなど）の陽イオンを有しても構わない。
【０２９５】
ここで、ターゲットに含まれる結晶の一例として、ＩｎＧａＯ３（ＺｎＯ）ｍ（ｍは自然数）で表されるホモロガス化合物のｍ＝１における結晶構造を、ａｂ面と平行な視点から示す（図２７（Ａ）参照。）。また、図２７（Ａ）において、破線で囲った部分を拡大し図２７（Ｂ）に示す。
【０２９６】
例えば、ターゲットに含まれる結晶において、図２７（Ｂ）に示すガリウム原子または／および亜鉛原子ならびに酸素原子を有する第１の層と、ガリウム原子または／および亜鉛原子ならびに酸素原子を有する第２の層と、の間に劈開面を有する場合がある。これは、第１の層の有する酸素原子と第２の層の有する酸素原子とが近距離にあることに起因する（図２７（Ｂ）の囲み部参照。）。酸素原子は、例えば、マイナスの電荷を有するため、酸素原子同士が近距離にあると、層と層との結合を弱めることがある。このように、劈開面はａｂ面に平行な面である場合がある。また、図２７に示した結晶構造はａｂ面に垂直な視点において、正三角形、正六角形に金属原子が配列している。そのため、図２７に示す結晶構造である結晶を含むターゲットを用いた場合、スパッタ粒子１００２は、内角が１２０°である正六角形の面、または内角が６０°である正三角形の面を有する形状（ペレット状）となる蓋然性は高いと考えられる。なお、図２５では、スパッタ粒子１００２は、内角が１２０°である正六角形の面を有する形状としている。ただし、スパッタ粒子１００２は、内角が６０°である正三角形の面を有する形状である可能性もある。例えば、図２６に示すように、スパッタ粒子１００２を構成する最小単位は内角が６０°である正三角形の面を有する形状である可能性もある。その場合、内角が１２０°である正六角形の面を有する形状のスパッタ粒子１００２は、内角が６０°である正三角形の面を有する形状のスパッタ粒子１００２を６個組み合わせた形状とわかる。なお、図２５ではターゲット１０００を上に配置しているが、図２６ではターゲット１０００を下に配置している。
【０２９７】
図２５に示すように、スパッタ粒子１００２は、帯電させることが好ましい。スパッタ粒子１００２の角部にそれぞれ同じ極性の電荷がある場合、スパッタ粒子１００２の形状が維持されるよう相互作用が起こる（反発し合う）ため好ましい。スパッタ粒子１００２は、例えばプラスに帯電することがある。スパッタ粒子１００２がプラスに帯電するタイミングは特に問わない。スパッタ粒子１００２は、例えば、イオン１００１の衝突時に電荷を受け取ることでプラスに帯電させることができる。また、スパッタ粒子１００２は、例えば、プラズマ１００７に曝すことでプラスに帯電させることができる。また、スパッタ粒子１００２は、例えば、酸素の陽イオンであるイオン１００１をスパッタ粒子１００２の側面、上面または下面に結合させることでプラスに帯電させることができる。
【０２９８】
スパッタ粒子１００２の角部に正の電荷を有させるためには、例えば、直流（ＤＣ）電源を用いることが好ましい。また、高周波（ＲＦ）電源、交流（ＡＣ）電源を用いることもできる。ただし、ＲＦ電源を用いたスパッタリング法において、大面積に均質なプラズマ放電が困難である。そのため、ＲＦ電源を用いたスパッタリング法は、大面積の基板への成膜に適用することが困難である場合がある。また、以下に示す観点からＡＣ電源よりもＤＣ電源が好ましい場合がある。
【０２９９】
ＤＣ電源を用いたスパッタリング法では、例えば、図２８（Ａ１）に示すように、ターゲット−基板間に直流電圧が印加される。従って、直流電圧が印加されている間のターゲットと基板との電位差は、図２８（Ｂ１）に示すように一定となる。このように、ＤＣ電源を用いたスパッタリング法は、持続的なプラズマ放電を維持することができる。
【０３００】
ＤＣ電源を用いたスパッタリング法では、スパッタ粒子１００２は、電界が掛かり続けているため、スパッタ粒子１００２の角部の電荷が消失することがない。スパッタ粒子１００２は、角部に電荷が保持されることで、形状を維持することができる（図２８（Ｃ１）参照。）。
【０３０１】
一方、ＡＣ電源を用いたスパッタリング法では、例えば、図２８（Ａ２）に示すように、隣接するターゲットにおいて、期間Ａと期間Ｂとでカソードとアノードとが切り替わる。例えば、図２８（Ｂ２）に示す期間Ａにおいては、ターゲット（１）がカソードとして機能し、ターゲット（２）がアノードとして機能する。また、例えば、図２８（Ｂ２）に示す期間Ｂにおいては、ターゲット（１）がアノードとして機能し、ターゲット（２）がカソードとして機能する。期間Ａおよび期間Ｂを合わせると、例えば、２０マイクロ秒から５０マイクロ秒程度である。このように、ＡＣ電源を用いたスパッタリング法は、期間Ａと期間Ｂとを交互に切り替えながらプラズマ放電する。
【０３０２】
ＡＣ電源を用いたスパッタリング法では、スパッタ粒子１００２は、瞬間的に電界が掛からない時間を有するため、角部の電荷が消失する場合がある。スパッタ粒子１００２は、角部の電荷が消失することで、形状が崩れてしまうことがある（図２８（Ｃ２）参照。）。従って、スパッタ粒子１００２の形状を維持するためには、ＡＣ電源を用いるよりも、ＤＣ電源を用いる方が好ましい場合がある。
【０３０３】
図２５に示すように、ターゲットから飛び出したスパッタ粒子１００２は、プラズマ１００７中を凧のように飛翔する。次に、スパッタ粒子１００２は、ひらひらと被形成面に舞い降りていく。次に、スパッタ粒子１００２は、基板加熱などにより被形成面が高温（例えば、１５０℃以上）である場合、被成膜面上をハンググライダーのように滑空する。この際、スパッタ粒子１００２は、例えば、スパッタ粒子１００２の角部が電荷を有することにより、既に堆積している他のスパッタ粒子１００２との間に斥力を生じる。また、スパッタ粒子１００２は、例えば、高温の被形成面上でマイグレーションをする。そのため、スパッタ粒子１００２は、例えば、他のスパッタ粒子１００２が最表層に堆積していない領域に、他のスパッタ粒子１００２の横に結合するまで動いた後で堆積する。このように、スパッタ粒子１００２は、平板面が被形成面に平行となるように敷き詰められる。このような方法で形成した酸化物層１００３は、例えば、被成膜面に垂直な方向にｃ軸の向きが揃った結晶（ＣＡＡＣ）を有する。また、酸化物層１００３は、例えば、厚さが均一で、結晶の配向の揃った酸化物層となる。このように、スパッタ粒子が、無秩序に堆積するのではなく、帯電したスパッタ粒子同士が作用し合って被成膜面に垂直な方向にｃ軸が揃うように整然と堆積していく。
【０３０４】
このような形成方法によって得られる酸化物層は、例えば、非晶質表面上、非晶質絶縁表面上、非晶質酸化物表面上などであっても、高い結晶性を有する。
【０３０５】
次に、例えば、基板加熱しないことなどにより被形成面が低温（例えば、１３０℃未満、１００℃未満、７０℃未満または室温（２０℃から２５℃）程度）である場合の酸化物層の形成方法について、図２９を用いて説明する。
【０３０６】
図２９（Ａ）より、被形成面が低温の場合、スパッタ粒子１００２は被成膜面に不規則に降り注ぐ。スパッタ粒子１００２は、例えば、マイグレーションをしないため、既に他のスパッタ粒子１００２が堆積している領域も含め、無秩序に堆積していく。即ち、堆積して得られる酸化物層は、例えば、厚さが均一でなく、結晶の配向も無秩序になる場合がある。このようにして得られた酸化物層は、スパッタ粒子１００２の結晶性を、ある程度維持するため、結晶部（ナノ結晶）を有する。
【０３０７】
例えば、ナノ結晶の大きさが１ｎｍから３ｎｍ程度と仮定する。試料が極薄片（５ｎｍから１０ｎｍ）である場合、ナノビーム電子線回折パターンは、観測する位置によって、スポット、または円を描くように輝度の高い領域が観測される。円を描くように輝度の高い領域が観測される位置では、電子線がペレット状の結晶を透過することで、奥行き方向に存在する別のペレット状の結晶のスポットまで観測しているためである可能性がある（図２９（Ｂ）参照。）。
【０３０８】
また、例えば、成膜時の圧力が高い場合、飛翔中のスパッタ粒子１００２は、アルゴンなどの他の粒子（原子、分子、イオン、ラジカルなど）と衝突する頻度が高まる。スパッタ粒子１００２は、飛翔中に他の粒子と衝突する（再スパッタされる）ことで、結晶構造が崩れる場合がある。例えば、スパッタ粒子１００２は、他の粒子と衝突することで、平板状の形状を維持することができず、粉々（各原子に分かれた状態）になる場合がある。このとき、スパッタ粒子１００２から分かれた各原子が被形成面に堆積していくことで、非晶質酸化物層が形成される場合がある。
【０３０９】
また、出発点に多結晶酸化物を有するターゲットを用いたスパッタリング法ではなく、液体を用いて成膜する方法の場合、またはターゲットなどの固体を気体化することで成膜する方法の場合、各原子に分かれた状態で飛翔して被形成面に堆積するため、非晶質酸化物層が形成される場合がある。また、例えば、レーザアブレーション法では、ターゲットから放出された原子、分子、イオン、ラジカル、クラスターなどが飛翔して被形成面に堆積するため、非晶質酸化物層が形成される場合がある。
【０３１０】
以上のような方法で酸化物層を形成すればよい。酸化物層を形成するスパッタリング装置の詳細は後述する。
【０３１１】
酸化物層１３６ｃを形成した後で、第１の加熱処理を行うと好ましい。第１の加熱処理は、２５０℃以上６５０℃以下、好ましくは３００℃以上５００℃以下で行えばよい。第１の加熱処理の雰囲気は、不活性ガス雰囲気、または酸化性ガスを１０ｐｐｍ以上、１％以上もしくは１０％以上含む雰囲気で行う。第１の加熱処理は減圧状態で行ってもよい。または、第１の加熱処理の雰囲気は、不活性ガス雰囲気で加熱処理した後に、脱離した酸素を補うために酸化性ガスを１０ｐｐｍ以上、１％以上または１０％以上含む雰囲気で加熱処理を行ってもよい。第１の加熱処理によって、酸化物半導体層１３６ｂの結晶性を高め、さらに酸化物半導体層１３６ｂから水素や水などの不純物を除去することができる。また、第１の加熱処理によって、酸化物半導体層１０６ｂのＤＯＳが低減され、高純度真性化できる。なお、ＤＯＳが低減されるモデルについては、高純度真性化についての記載を参照する。
【０３１２】
次に、酸化物層１３６ａ、酸化物半導体層１３６ｂおよび酸化物層１３６ｃの一部をエッチングし、島状の酸化物層１０６ａ、酸化物半導体層１０６ｂおよび酸化物層１０６ｃを形成する（図１３（Ｂ）参照。）。
【０３１３】
次に、導電膜１１６を形成する。導電膜１１６は、ソース電極１１６ａおよびドレイン電極１１６ｂとして示した導電膜から選択して形成すればよい。導電膜１１６は、スパッタリング法、ＣＶＤ法、ＭＢＥ法、ＡＬＤ法またはＰＬＤ法を用いて形成すればよい。このとき、酸化物層１０６ａ、酸化物半導体層１０６ｂおよび酸化物層１０６ｃの破線で示す領域にｎ型領域が形成される場合がある（図１３（Ｃ）参照。）。ｎ型領域は、酸化物層１０６ｃ上に導電膜１１６を形成する際のダメージや、導電膜１１６の作用によって酸化物層１０６ｃに酸素欠損が生じることに起因して形成される。例えば、酸素欠損のサイトに水素が入ることで、キャリアである電子を生成する場合がある。なお、ｎ型領域は、酸化物層１０６ｃと酸化物半導体層１０６ｂとの境界近傍まで形成されているが、これに限定されるものではない。例えば、ｎ型領域が、酸化物層１０６ｃおよび酸化物半導体層１０６ｂ、または酸化物層１０６ｃのみに形成されていてもよい。
【０３１４】
次に、導電膜１１６の一部をエッチングし、ソース電極１１６ａおよびドレイン電極１１６ｂを形成する（図１３（Ｄ）参照。）。
【０３１５】
次に、第２の加熱処理を行うと好ましい。第２の加熱処理は、第１の加熱処理で示した条件から選択して行えばよい。第２の加熱処理を行うことで、酸化物層１０６ｃの露出したｎ型領域をｉ型領域にすることができる場合がある（図１４（Ａ）参照。）。そのため、酸化物層１０６ｃにおいて、ソース電極１１６ａおよびドレイン電極１１６ｂの直下の領域のみにｎ型領域を設けることができる。ｎ型領域を有することで、酸化物層１０６ｃとソース電極１１６ａおよびドレイン電極１１６ｂとの間の接触抵抗を低減できるため、トランジスタのオン電流を高くすることができる。また、第２の加熱処理を行うことで、第１の加熱処理を行わなくてもよい場合がある。
【０３１６】
次に、ゲート絶縁膜１１２を形成する（図１４（Ｂ）参照。）。ゲート絶縁膜１１２は、スパッタリング法、ＣＶＤ法、ＭＢＥ法、ＡＬＤ法またはＰＬＤ法を用いて形成すればよい。
【０３１７】
次に、ゲート電極１０４となる導電膜を形成する。ゲート電極１０４となる導電膜は、ゲート電極１０４として示した導電膜から選択して形成すればよい。ゲート電極１０４となる導電膜は、スパッタリング法、ＣＶＤ法、ＭＢＥ法、ＡＬＤ法またはＰＬＤ法を用いて形成すればよい。
【０３１８】
次に、ゲート電極１０４となる導電膜の一部をエッチングし、ゲート電極１０４を形成する（図１４（Ｃ）参照。）。
【０３１９】
次に、保護絶縁膜１０８を形成する。保護絶縁膜１０８は、スパッタリング法、ＣＶＤ法、ＭＢＥ法、ＡＬＤ法またはＰＬＤ法を用いて形成すればよい。
【０３２０】
次に、保護絶縁膜１１８を形成する（図１４（Ｄ）参照。）。保護絶縁膜１１８は、スパッタリング法、ＣＶＤ法、ＭＢＥ法、ＡＬＤ法またはＰＬＤ法を用いて形成すればよい。
【０３２１】
次に、第３の加熱処理を行うと好ましい。第３の加熱処理は、第１の加熱処理で示した条件から選択して行うか、第１の加熱処理および第２の加熱処理よりも低温で行えばよい。
【０３２２】
以上のようにして、図１１に示したトランジスタを作製することができる。
【０３２３】
＜製造装置について＞
酸化物半導体層１０６ｂに含まれる不純物濃度が低く、欠陥密度が低いことによって（即ち、高純度真性であることによって）、トランジスタの電気特性は安定となる。また、酸化物半導体層１０６ｂが高い結晶性を有することで、酸化物半導体層１０６ｂが非晶質である場合と比べて、トランジスタの電気特性は安定となる。以下では、不純物濃度が低く、結晶性の高い酸化物半導体層１０６ｂを成膜するための成膜装置について説明する。なお、以下で説明する成膜装置は、トランジスタの他の構成を成膜する際に用いてもよい。以下で説明する成膜装置を用いることで、他の構成においても不純物濃度を低減することができる。
【０３２４】
まずは、成膜時に不純物の入り込みが少ない成膜装置の構成について図３０を用いて説明する。
【０３２５】
図３０（Ａ）は、マルチチャンバーの成膜装置の上面図である。該成膜装置は、基板を収容するカセットポート７４を３つ有する大気側基板供給室７１と、ロードロック室７２ａおよびアンロードロック室７２ｂと、搬送室７３と、搬送室７３ａと、搬送室７３ｂと、基板加熱室７５と、成膜室７０ａと、成膜室７０ｂと、を有する。大気側基板供給室７１は、ロードロック室７２ａおよびアンロードロック室７２ｂと接続する。ロードロック室７２ａおよびアンロードロック室７２ｂは、搬送室７３ａおよび搬送室７３ｂを介して搬送室７３と接続する。基板加熱室７５、成膜室７０ａおよび成膜室７０ｂは、搬送室７３とのみ接続する。なお、各室の接続部にはゲートバルブ（ＧＶ）が設けられており、大気側基板供給室７１を除き、各室を独立して真空状態に保持することができる。また、大気側基板供給室７１および搬送室７３は、一以上の基板搬送ロボット７６を有し、基板を搬送することができる。ここで、基板加熱室７５は、プラズマ処理室を兼ねると好ましい。マルチチャンバーの成膜装置は、処理と処理の間で基板を大気暴露することなく搬送可能なため、基板に不純物が吸着することを抑制できる。また、成膜や熱処理などの順番を自由に構築することができる。なお、搬送室、成膜室、ロードロック室、アンロードロック室および基板加熱室の数は、上述の数に限定されるわけではなく、設置スペースやプロセスに併せて適宜決めればよい。
【０３２６】
図３０（Ｂ）は、図３０（Ａ）と構成の異なるマルチチャンバーの成膜装置の上面図である。該成膜装置は、カセットポート８４を有する大気側基板供給室８１と、ロード／アンロードロック室８２と、搬送室８３と、基板加熱室８５と、基板搬送ロボット８６と、成膜室８０ａと、成膜室８０ｂと、成膜室８０ｃと、成膜室８０ｄと、を有する。大気側基板供給室８１、基板加熱室８５、成膜室８０ａ、成膜室８０ｂ、成膜室８０ｃおよび成膜室８０ｄは、搬送室８３を介してそれぞれ接続される。
【０３２７】
ここで、図３１（Ａ）を用いて図３０（Ｂ）に示す成膜室（スパッタ室）の一例について説明する。例えば、成膜室８０ｂは、ターゲット８７と、防着板８８と、基板ステージ９０と、を有する。なお、ここでは基板ステージ９０には、ガラス基板８９が設置されている。基板ステージ９０は、図示しないが、ガラス基板８９を保持する基板保持機構や、ガラス基板８９を裏面から加熱する裏面ヒーターなどを備えていても良い。また、防着板８８によって、ターゲット８７からスパッタされる粒子が不要な領域に堆積することを抑制できる。
【０３２８】
また、図３１（Ａ）に示す成膜室８０ｂは、マスフローコントローラ９７を介して精製機９４と接続される。なお、精製機９４およびマスフローコントローラ９７は、ガス種の数だけ設けられるが、簡単のため一つのみを示す。成膜室８０ｂなどに用いるガスは、露点が−８０℃以下、好ましくは−１００℃以下、さらに好ましくは−１２０℃以下であるガスを用いる。露点の低い酸素ガス、希ガス（アルゴンガスなど）などを用いることで、成膜時に混入する水分を低減することができる。
【０３２９】
なお、真空ポンプ９６は、例えば、ドライポンプおよびメカニカルブースターポンプが直列に接続されたものとすればよい。このような構成とすることで、成膜室８０ｂおよび搬送室８３は、大気圧から低真空（０．１Ｐａから１０Ｐａ程度）までは真空ポンプ９６を用いて排気し、バルブを切り替えて低真空から高真空（１×１０−７Ｐａから１×１０−４Ｐａ）まではクライオポンプ９５ａまたはクライオポンプ９５ｂを用いて排気される。
【０３３０】
また、図３１（Ｂ）を用いて図３０（Ｂ）に示す成膜室の他の一例について説明する。
【０３３１】
図３１（Ｂ）に示す成膜室８０ｂはゲートバルブを介して、搬送室８３と接続しており、搬送室８３はゲートバルブを介してロード／アンロードロック室８２と接続されている。
【０３３２】
図３１（Ｂ）に示す成膜室８０ｂは、ガス加熱機構９８を介してマスフローコントローラ９７と接続され、ガス加熱機構９８はマスフローコントローラ９７を介して精製機９４と接続される。ガス加熱機構９８により、成膜室８０ｂに用いるガスを４０℃以上４００℃以下、または５０℃以上２００℃以下に加熱することができる。なお、ガス加熱機構９８、精製機９４およびマスフローコントローラ９７は、ガス種の数だけ設けられるが、簡単のため一つのみを示す。
【０３３３】
図３１（Ｂ）に示す成膜室８０ｂは、バルブを介してターボ分子ポンプ９５ｃおよび真空ポンプ９６ｂと接続される。なお、ターボ分子ポンプ９５ｃは、補助ポンプとしてバルブを介して真空ポンプ９６ａが設けられる。真空ポンプ９６ａおよび真空ポンプ９６ｂは真空ポンプ９６と同様の構成とすればよい。また、図３１（Ｂ）に示す成膜室８０ｂは、クライオトラップ９９が設けられる。
【０３３４】
ターボ分子ポンプ９５ｃは大きいサイズの分子（原子）を安定して排気し、かつメンテナンスの頻度が低いため、生産性に優れる一方、水素や水の排気能力が低いことが知られる。そこで、水などの比較的融点の高い分子（原子）に対する排気能力が高い、クライオトラップ９９が成膜室８０ｂに接続された構成としている。クライオトラップ９９の冷凍機の温度は１００Ｋ以下、好ましくは８０Ｋ以下とする。また、クライオトラップ９９が複数の冷凍機を有する場合、冷凍機ごとに温度を変えると、効率的に排気することが可能となるため好ましい。例えば、１段目の冷凍機の温度を１００Ｋ以下とし、２段目の冷凍機の温度を２０Ｋ以下とすればよい。
【０３３５】
また、図３１（Ｂ）に示す搬送室８３は、真空ポンプ９６ｂ、クライオポンプ９５ｄおよびクライオポンプ９５ｅとそれぞれバルブを介して接続される。クライオポンプが１台の場合、クライオポンプをリジェネしている間は排気することができないが、クライオポンプを２台以上並列に接続することで、１台がリジェネ中であっても残りのクライオポンプを使って排気することが可能となる。なお、クライオポンプのリジェネとは、クライオポンプ内にため込まれた分子（原子）を放出する処理をいう。クライオポンプは、分子（原子）をため込みすぎると排気能力が低下してくるため、定期的にリジェネを行う。
【０３３６】
また、図３１（Ｂ）に示すロード／アンロードロック室８２は、クライオポンプ９５ｆおよび真空ポンプ９６ｃとそれぞれバルブを介して接続される。なお、真空ポンプ９６ｃは真空ポンプ９６と同様の構成とすればよい。
【０３３７】
成膜室８０ｂに、ターゲット対向式スパッタ装置を適用してもよい。なお、成膜室８０ｂに、平行平板型スパッタ装置、イオンビームスパッタ装置を適用しても構わない。
【０３３８】
次に、図３２を用いて図３０（Ｂ）に示す基板加熱室の一例の排気について説明する。
【０３３９】
図３２に示す基板加熱室８５はゲートバルブを介して、搬送室８３と接続している。なお、搬送室８３はゲートバルブを介してロード／アンロードロック室８２と接続されている。
【０３４０】
図３２に示す基板加熱室８５は、マスフローコントローラ９７を介して精製機９４と接続される。なお、精製機９４およびマスフローコントローラ９７は、ガス種の数だけ設けられるが、簡単のため一つのみを示す。また、基板加熱室８５は、バルブを介して真空ポンプ９６ｂと接続される。
【０３４１】
また、基板加熱室８５は、基板ステージ９２を有する。基板ステージ９２は、少なくとも１枚の基板が設置できればよく、複数の基板を設置可能な基板ステージとしても構わない。また、基板加熱室８５は、加熱機構９３を有する。加熱機構９３は、例えば、抵抗発熱体などを用いて加熱する加熱機構としてもよい。または、加熱されたガスなどの媒体からの熱伝導または熱輻射によって、加熱する加熱機構としてもよい。例えば、ＧＲＴＡ（Ｇａｓ  Ｒａｐｉｄ  Ｔｈｅｒｍａｌ  Ａｎｎｅａｌ）、ＬＲＴＡ（Ｌａｍｐ  Ｒａｐｉｄ  Ｔｈｅｒｍａｌ  Ａｎｎｅａｌ）などのＲＴＡ（Ｒａｐｉｄ  Ｔｈｅｒｍａｌ  Ａｎｎｅａｌ）を用いることができる。ＬＲＴＡは、ハロゲンランプ、メタルハライドランプ、キセノンアークランプ、カーボンアークランプ、高圧ナトリウムランプ、高圧水銀ランプなどのランプから発する光（電磁波）の輻射により、被処理物を加熱する。ＧＲＴＡは、高温のガスを用いて熱処理を行う。ガスとしては、不活性ガスが用いられる。ＲＴＡを用いることにより、短時間の加熱処理が可能となるため、加熱処理によって基板の反り量を低減することができる。特に、大型ガラス基板は、僅かな反り量であっても半導体装置の歩留まりを低下させることがある。従って、基板が反るような高温での加熱処理には、ＲＴＡを用いることが好ましい。
【０３４２】
なお、成膜室８０ｂおよび基板加熱室８５の背圧は、１×１０−４Ｐａ以下、好ましくは３×１０−５Ｐａ以下、さらに好ましくは１×１０−５Ｐａ以下である。また、成膜室８０ｂおよび基板加熱室８５は、ｍ／ｚが１８である気体分子（原子）の分圧が３×１０−５Ｐａ以下、好ましくは１×１０−５Ｐａ以下、さらに好ましくは３×１０−６Ｐａ以下である。また、成膜室８０ｂおよび基板加熱室８５は、ｍ／ｚが２８である気体分子（原子）の分圧が３×１０−５Ｐａ以下、好ましくは１×１０−５Ｐａ以下、さらに好ましくは３×１０−６Ｐａ以下である。また、成膜室８０ｂおよび基板加熱室８５は、ｍ／ｚが４４である気体分子（原子）の分圧が３×１０−５Ｐａ以下、好ましくは１×１０−５Ｐａ以下、さらに好ましくは３×１０−６Ｐａ以下である。
【０３４３】
なお、成膜室８０ｂおよび基板加熱室８５は、リークレートが３×１０−６Ｐａ・ｍ３／ｓ以下、好ましくは１×１０−６Ｐａ・ｍ３／ｓ以下である。また、成膜室８０ｂおよび基板加熱室８５は、ｍ／ｚが１８である気体分子（原子）のリークレートが１×１０−７Ｐａ・ｍ３／ｓ以下、好ましくは３×１０−８Ｐａ・ｍ３／ｓ以下である。また、成膜室８０ｂおよび基板加熱室８５は、ｍ／ｚが２８である気体分子（原子）のリークレートが１×１０−５Ｐａ・ｍ３／ｓ以下、好ましくは１×１０−６Ｐａ・ｍ３／ｓ以下である。また、成膜室８０ｂおよび基板加熱室８５は、ｍ／ｚが４４である気体分子（原子）のリークレートが３×１０−６Ｐａ・ｍ３／ｓ以下、好ましくは１×１０−６Ｐａ・ｍ３／ｓ以下である。
【０３４４】
なお、成膜室、基板加熱室、搬送室などの真空室内の全圧および分圧は、質量分析計を用いて測定することができる。例えば、株式会社アルバック製四重極形質量分析計（Ｑ−ｍａｓｓともいう。）Ｑｕｌｅｅ  ＣＧＭ−０５１を用いればよい。なお、リークレートに関しては、前述の質量分析計を用いて測定した全圧および分圧から導出すればよい。リークレートは、外部リークおよび内部リークに依存する。外部リークは、微小な穴やシール不良などによって真空系外から気体が流入することである。内部リークは、真空系内のバルブなどの仕切りからの漏れや内部の部材からの放出ガスに起因する。リークレートを上述の数値以下とするために、外部リークおよび内部リークの両面から対策をとる必要がある。
【０３４５】
成膜室に存在する吸着物は、内壁などに吸着しているために成膜室の圧力に影響しないが、成膜室を排気した際のガス放出の原因となる。そのため、排気能力の高いポンプを用いて、成膜室に存在する吸着物をできる限り脱離することは重要である。なお、吸着物の脱離を促すために、成膜室をベーキングしてもよい。
【０３４６】
または、加熱した希ガスなどの不活性ガスまたは酸素などを流すことで成膜室内の圧力を高め、一定時間経過後に再び成膜室を排気する処理を行うと好ましい。加熱したガスを流すことで成膜室内の吸着物を脱離させることができ、成膜室内に存在する不純物を低減することができる。
【０３４７】
また、ダミー成膜を行うことでも吸着物の脱離速度をさらに高めることができる。ダミー成膜とは、ダミー基板に対してスパッタリング法などによる成膜を行うことで、ダミー基板および成膜室内壁に膜を堆積させ、成膜室内の不純物および成膜室内壁の吸着物を膜中に閉じこめることをいう。ダミー基板は、放出ガスの少ない基板が好ましく、例えば後述する基板１００と同様の基板を用いてもよい。ダミー成膜を行うことで、後に成膜される膜中の不純物濃度を低減することができる。なお、ダミー成膜はベーキングと同時に行ってもよい。
【０３４８】
以上の成膜装置を用いて、酸化物半導体層１０６ｂを成膜することで、酸化物半導体層１０６ｂへの不純物の入り込みを抑制できる。さらには、以上の成膜装置を用いて、酸化物半導体層１０６ｂに接する膜を成膜することで、酸化物半導体層１０６ｂに接する膜から酸化物半導体層１０６ｂへ不純物の入り込みを抑制できる。
【０３４９】
次に、上述した成膜装置を用いて、酸化物層１０６ａ、酸化物半導体層１０６ｂおよび酸化物層１０６ｃを連続して成膜する方法について説明する。
【０３５０】
まず、酸化物層１０６ａを成膜する。酸化物層１０６ａは、成膜時の加熱温度が高いほど、不純物濃度が低くなる。例えば、成膜時の基板温度は、１５０℃以上５００℃以下、好ましくは１７０℃以上４５０℃以下とする。酸化物層１０６ａは、基板を成膜室に搬送した後、成膜ガスを流し、圧力を安定させるために１０秒以上１０００秒以下、好ましくは１５秒以上７２０秒以下保持してから成膜する。圧力を安定させるために上述の時間保持することで、酸化物層１０６ａを成膜する際の不純物の混入量を低減できる。
【０３５１】
次に、成膜室を移動し、酸化物半導体層１０６ｂを成膜する。酸化物半導体層１０６ｂは、成膜時の加熱温度が高いほど、不純物濃度が低くなる。例えば、成膜時の基板温度は、１５０℃以上５００℃以下、好ましくは１７０℃以上４５０℃以下とする。酸化物半導体層１０６ｂは、基板を成膜室に搬送した後、成膜ガスを流し、圧力を安定させるために１０秒以上１０００秒以下、好ましくは１５秒以上７２０秒以下保持してから成膜する。圧力を安定させるために上述の時間保持することで、酸化物半導体層１０６ｂを成膜する際の不純物の混入量を低減できる。
【０３５２】
次に、成膜室を移動し、酸化物層１０６ｃを成膜する。酸化物層１０６ｃは、成膜時の加熱温度が高いほど、不純物濃度が低くなる。例えば、成膜時の基板温度は、１５０℃以上５００℃以下、好ましくは１７０℃以上４５０℃以下とする。酸化物層１０６ｃは、基板を成膜室に搬送した後、成膜ガスを流し、圧力を安定させるために１０秒以上１０００秒以下、好ましくは１５秒以上７２０秒以下保持してから成膜する。圧力を安定させるために上述の時間保持することで、酸化物層１０６ｃを成膜する際の不純物の混入量を低減できる。
【０３５３】
酸化物層１０６ａ、酸化物半導体層１０６ｂおよび酸化物層１０６ｃを複数の基板に対して成膜する場合、成膜していない期間においても希ガスまたは酸素ガスなどを微量流し続けることが好ましい。こうすることで、成膜室の圧力を高く保てるため、真空ポンプなどから不純物が逆流することを抑制できる。また、配管、その他の部材などから不純物が放出することを抑制できる。従って、酸化物層１０６ａ、酸化物半導体層１０６ｂおよび酸化物層１０６ｃへの不純物の混入を低減することができる。例えば、アルゴンを１ｓｃｃｍ以上５００ｓｃｃｍ以下、好ましくは２ｓｃｃｍ以上２００ｓｃｃｍ以下、さらに好ましくは５ｓｃｃｍ以上１００ｓｃｃｍ以下流せばよい。
【０３５４】
次に、加熱処理を行う。加熱処理は、不活性雰囲気または酸化性雰囲気で行う。加熱処理は、減圧状態で行っても構わない。加熱処理により、酸化物層１０６ａ、酸化物半導体層１０６ｂおよび酸化物層１０６ｃの不純物濃度を低減することができる。
【０３５５】
加熱処理は、不活性雰囲気で加熱処理を行った後、温度を保持しつつ酸化性雰囲気に切り替えてさらに加熱処理を行うと好ましい。これは、不活性雰囲気にて加熱処理を行うと、酸化物層１０６ａ、酸化物半導体層１０６ｂおよび酸化物層１０６ｃの不純物濃度を低減することができるが、同時に酸素欠損も生じてしまうことがあるためであり、このとき生じた酸素欠損を、酸化性雰囲気での加熱処理により低減することができる。
【０３５６】
こうして得られた酸化物層１０６ａ、酸化物半導体層１０６ｂおよび酸化物層１０６ｃは、水素濃度が、ＳＩＭＳにおいて、２×１０２０ａｔｏｍｓ／ｃｍ３以下、好ましくは５×１０１９ａｔｏｍｓ／ｃｍ３以下、より好ましくは１×１０１９ａｔｏｍｓ／ｃｍ３以下、さらに好ましくは５×１０１８ａｔｏｍｓ／ｃｍ３以下となる。
【０３５７】
また、酸化物層１０６ａ、酸化物半導体層１０６ｂおよび酸化物層１０６ｃは、それぞれ炭素濃度が、ＳＩＭＳにおいて、５×１０１９ａｔｏｍｓ／ｃｍ３未満、好ましくは５×１０１８ａｔｏｍｓ／ｃｍ３以下、より好ましくは２×１０１８ａｔｏｍｓ／ｃｍ３以下、さらに好ましくは５×１０１７ａｔｏｍｓ／ｃｍ３以下となる。
【０３５８】
以上のようにして、酸化物層１０６ａ、酸化物半導体層１０６ｂおよび酸化物層１０６ｃを成膜することで、酸化物半導体層１０６ｂの結晶性を高くでき、かつ酸化物層１０６ａ、酸化物半導体層１０６ｂ、酸化物層１０６ｃ、酸化物層１０６ａと酸化物半導体層１０６ｂとの界面、および酸化物半導体層１０６ｂと酸化物層１０６ｃとの界面における不純物濃度を低減することができる。
【０３５９】
＜トランジスタ構造（２）＞
次に、トランジスタ構造（１）とは異なるトップゲートトップコンタクト型のトランジスタの一例について説明する。
【０３６０】
図１５は、トランジスタの上面図および断面図である。図１５（Ａ）は、トランジスタの上面図を示す。図１５（Ａ）において、一点鎖線Ｂ１−Ｂ２に対応する断面図を図１５（Ｂ）に示す。また、図１５（Ａ）において、一点鎖線Ｂ３−Ｂ４に対応する断面図を図１５（Ｃ）に示す。
【０３６１】
図１５（Ｂ）に示すトランジスタは、基板２００上の下地絶縁膜２０２と、下地絶縁膜２０２上の酸化物層２０６ａと、酸化物層２０６ａ上の酸化物半導体層２０６ｂと、酸化物半導体層２０６ｂと接するソース電極２１６ａおよびドレイン電極２１６ｂと、酸化物半導体層２０６ｂ上、ソース電極２１６ａ上およびドレイン電極２１６ｂ上の酸化物層２０６ｃと、酸化物層２０６ｃ上のゲート絶縁膜２１２と、ゲート絶縁膜２１２上のゲート電極２０４と、を有する。なお、好ましくは、ゲート絶縁膜２１２およびゲート電極２０４上に、保護絶縁膜２１８と、保護絶縁膜２１８上の保護絶縁膜２０８と、を設ける。なお、トランジスタは、下地絶縁膜２０２を有さなくても構わない。
【０３６２】
なお、図１５に示すトランジスタの下地絶縁膜２０２は、例えば、図９（Ａ）に示すトランジスタのゲート絶縁膜（ｂｇ）に相当する。また、図１５に示すトランジスタは、例えば、図９（Ａ）に示すトランジスタのゲート電極（ｂｇ）を有してもよい。図１５に示すトランジスタは、例えば、ゲート電極２０４に対向して、下地絶縁膜２０２の下面と接するバックゲート電極を有してもよい。また、図１５に示すトランジスタにおいて、基板２００が導電性を有する場合、例えば、基板２００が図９（Ａ）に示すトランジスタのゲート絶縁膜（ｂｇ）に相当してもよい。また、図１５に示すトランジスタにおいて、下地絶縁膜２０２より下に配線などの導電膜を有する場合、当該導電膜が図９（Ａ）に示すトランジスタのゲート絶縁膜（ｂｇ）に相当してもよい。
【０３６３】
なお、図１５には、ゲート電極２０４、ゲート絶縁膜２１２および酸化物層２０６ｃが、概略同一の上面形状（上面図から見た形状）を有する例について示すが、これに限定されるものではない。例えば、酸化物層２０６ｃまたは／およびゲート絶縁膜２１２が、ゲート電極２０４の外側まで設けられていても構わない。
【０３６４】
なお、ソース電極２１６ａおよびドレイン電極２１６ｂに用いる導電膜の種類によっては、酸化物半導体層２０６ｂの一部から酸素を奪い、または混合層を形成し、酸化物半導体層２０６ｂ中にｎ型領域を形成することがある。
【０３６５】
なお、酸化物半導体層２０６ｂは、図１５（Ａ）に示すように、上面図においてゲート電極２０４の外側まで設けられる。ただし、酸化物半導体層２０６ｂ全体がゲート電極２０４の内側に設けられても構わない。こうすることで、ゲート電極２０４側から光が入射した際に、酸化物半導体層２０６ｂ中で光によってキャリアが生成されることを抑制することができる。即ち、ゲート電極２０４は遮光膜としての機能を有する。
【０３６６】
なお、保護絶縁膜２１８と保護絶縁膜２０８との、上下関係を入れ替えても構わない。例えば、保護絶縁膜２０８上に保護絶縁膜２１８が設けられていても構わない。
【０３６７】
酸化物層２０６ａ、酸化物半導体層２０６ｂおよび酸化物層２０６ｃは、それぞれ酸化物層１０６ａ、酸化物半導体層１０６ｂおよび酸化物層１０６ｃについての記載を参照する。また、下地絶縁膜２０２は、下地絶縁膜１０２の記載を参照する。また、ソース電極２１６ａおよびドレイン電極２１６ｂは、ソース電極１１６ａおよびドレイン電極１１６ｂの記載を参照する。ゲート絶縁膜２１２は、ゲート絶縁膜１１２の記載を参照する。ゲート電極２０４は、ゲート電極１０４の記載を参照する。保護絶縁膜２１８は、保護絶縁膜１１８の記載を参照する。保護絶縁膜２０８は、保護絶縁膜１０８の記載を参照する。基板２００は、基板１００の記載を参照する。
【０３６８】
＜トランジスタ構造（２）の作製方法＞
以下では、トランジスタ構造（２）の作製方法の一例について説明する。
【０３６９】
図１６および図１７は、図１５（Ｂ）に対応する断面図である。
【０３７０】
まず、基板２００を準備する。
【０３７１】
次に、下地絶縁膜２０２を形成する。下地絶縁膜２０２の形成方法は、下地絶縁膜１０２の記載を参照する。
【０３７２】
次に、酸化物層２３６ａおよび酸化物半導体層２３６ｂを、この順番で形成する（図１６（Ａ）参照。）。酸化物層２３６ａおよび酸化物半導体層２３６ｂの形成方法は、それぞれ酸化物層１３６ａおよび酸化物半導体層１３６ｂの形成方法を参照する。
【０３７３】
次に、第１の加熱処理を行うと好ましい。第１の加熱処理は、トランジスタ構造（１）の作製方法の記載を参照する。
【０３７４】
次に、酸化物層２３６ａおよび酸化物半導体層２３６ｂの一部をエッチングし、島状の酸化物層２０６ａおよび酸化物半導体層２０６ｂを形成する（図１６（Ｂ）参照。）。
【０３７５】
次に、導電膜２１６を形成する（図１６（Ｃ）参照。）。導電膜２１６の形成方法は、導電膜１１６の記載を参照する。
【０３７６】
次に、導電膜２１６の一部をエッチングし、ソース電極２１６ａおよびドレイン電極２１６ｂを形成する。
【０３７７】
次に、第２の加熱処理を行うと好ましい。第２の加熱処理は、トランジスタ構造（１）の作製方法の記載を参照する。第２の加熱処理を行うことで、酸化物半導体層２０６ｂの露出したｎ型領域をｉ型領域にすることができる場合がある（図１６（Ｄ）参照。）。
【０３７８】
次に、酸化物層２３６ｃを形成する（図１７（Ａ）参照。）。酸化物層２３６ｃの形成方法は、酸化物層１３６ｃの記載を参照する。
【０３７９】
次に、絶縁膜２４２を形成する。絶縁膜２４２の形成方法は、ゲート絶縁膜１１２の形成方法を参照する。
【０３８０】
絶縁膜２４２は、例えば、プラズマを用いたＣＶＤ法により形成すればよい。ＣＶＤ法では、基板温度を高くするほど、緻密で欠陥密度の低い絶縁膜が得られる。絶縁膜２４２は、加工後にゲート絶縁膜２１２として機能するため、緻密で欠陥密度が低いほどトランジスタの電気特性は安定となる。一方、下地絶縁膜２０２が過剰酸素を含むとき、トランジスタの電気特性は安定となる。ところが、下地絶縁膜２０２が露出した状態で基板温度を高くすると、下地絶縁膜２０２から酸素が放出し、過剰酸素が低減してしまう場合がある。ここでは、絶縁膜２４２の形成時に、下地絶縁膜２０２が酸化物層２３６ｃで覆われているため、下地絶縁膜２０２からの酸素放出を抑制することができる。そのため、下地絶縁膜２０２に含まれる過剰酸素を低減させることなく、絶縁膜２４２を緻密で欠陥密度の低い絶縁膜とすることができる。そのため、トランジスタの信頼性を高めることができる。
【０３８１】
次に、導電膜２３４を形成する（図１７（Ｂ）参照。）。導電膜２３４の形成方法は、ゲート電極１０４となる導電膜の記載を参照する。
【０３８２】
次に、酸化物層２３６ｃ、絶縁膜２４２および導電膜２３４の一部をエッチングし、それぞれ酸化物層２０６ｃ、ゲート絶縁膜２１２およびゲート電極２０４とする（図１７（Ｃ）参照。）。
【０３８３】
次に、保護絶縁膜２１８を形成する。保護絶縁膜２１８の形成方法は、保護絶縁膜１１８の記載を参照する。
【０３８４】
次に、保護絶縁膜２０８を形成する（図１７（Ｄ）参照。）。保護絶縁膜２０８の形成方法は、保護絶縁膜１０８の記載を参照する。
【０３８５】
次に、第３の加熱処理を行うと好ましい。第３の加熱処理は、トランジスタ構造（１）の作製方法の記載を参照する。
【０３８６】
以上のようにして、図１５に示したトランジスタを作製することができる。
【０３８７】
＜トランジスタ構造（３）＞
次に、ボトムゲートトップコンタクト型のトランジスタの一例について説明する。
【０３８８】
図１８は、トランジスタの上面図および断面図である。図１８（Ａ）は、トランジスタの上面図を示す。図１８（Ａ）において、一点鎖線Ｃ１−Ｃ２に対応する断面図を図１８（Ｂ）に示す。また、図１８（Ａ）において、一点鎖線Ｃ３−Ｃ４に対応する断面図を図１８（Ｃ）に示す。
【０３８９】
図１８（Ｂ）に示すトランジスタは、基板３００上のゲート電極３０４と、ゲート電極３０４上のゲート絶縁膜３１２と、ゲート絶縁膜３１２上の酸化物層３０６ａと、酸化物層３０６ａ上の酸化物半導体層３０６ｂと、酸化物半導体層３０６ｂ上の酸化物層３０６ｃと、酸化物層３０６ｃと接するソース電極３１６ａおよびドレイン電極３１６ｂと、を有する。なお、好ましくは、酸化物層３０６ｃ上、ソース電極３１６ａ上およびドレイン電極３１６ｂ上の保護絶縁膜３１８を設ける。
【０３９０】
なお、図１８に示すトランジスタの保護絶縁膜３１８は、例えば、図９（Ａ）に示すトランジスタのゲート絶縁膜（ｂｇ）に相当する。また、図１８に示すトランジスタは、例えば、図９（Ａ）に示すトランジスタのゲート電極（ｂｇ）を有してもよい。図１８に示すトランジスタは、例えば、ゲート電極３０４に対向して、保護絶縁膜３１８の上面と接するバックゲート電極を有してもよい。また、図１８に示すトランジスタにおいて、保護絶縁膜３１８より上に配線などの導電膜を有する場合、当該導電膜が図９（Ａ）に示すトランジスタのゲート絶縁膜（ｂｇ）に相当してもよい。
【０３９１】
なお、ソース電極３１６ａおよびドレイン電極３１６ｂに用いる導電膜の種類によっては、酸化物半導体層３０６ｂ、酸化物層３０６ｃの一部から酸素を奪い、または混合層を形成し、酸化物半導体層３０６ｂ、酸化物層３０６ｃ中にｎ型領域（低抵抗領域）を形成することがある。
【０３９２】
なお、ゲート電極３０４は、図１８（Ａ）に示すように、上面図において酸化物半導体層３０６ｂが内側に含まれるように設けられる。こうすることで、ゲート電極３０４側から光が入射した際に、酸化物半導体層３０６ｂ中で光によってキャリアが生成されることを抑制することができる。即ち、ゲート電極３０４は遮光膜としての機能を有する。ただし、ゲート電極３０４の外側まで酸化物半導体層３０６ｂが設けられても構わない。
【０３９３】
酸化物層３０６ａ、酸化物半導体層３０６ｂおよび酸化物層３０６ｃは、それぞれ酸化物層１０６ｃ、酸化物半導体層１０６ｂおよび酸化物層１０６ａについての記載を参照する。即ち、ボトムゲートトップコンタクト型のトランジスタでは、トップゲートトップコンタクト型のトランジスタと上下入れ替わったような積層構造となる。
【０３９４】
保護絶縁膜３１８は、酸化アルミニウム、酸化マグネシウム、酸化シリコン、酸化窒化シリコン、窒化酸化シリコン、窒化シリコン、酸化ガリウム、酸化ゲルマニウム、酸化イットリウム、酸化ジルコニウム、酸化ランタン、酸化ネオジム、酸化ハフニウムおよび酸化タンタルを一種以上含む絶縁膜を、単層で、または積層で用いればよい。
【０３９５】
保護絶縁膜３１８は、例えば、１層目を酸化シリコン層とし、２層目を窒化シリコン層とした多層膜とすればよい。この場合、酸化シリコン層は酸化窒化シリコン層でも構わない。また、窒化シリコン層は窒化酸化シリコン層でも構わない。酸化シリコン層は、欠陥密度の小さい酸化シリコン層を用いると好ましい。具体的には、ＥＳＲにてｇ値が２．００１の信号に由来するスピンの密度が３×１０１７ｓｐｉｎｓ／ｃｍ３以下、好ましくは５×１０１６ｓｐｉｎｓ／ｃｍ３以下である酸化シリコン層を用いる。窒化シリコン層は水素ガスおよびアンモニアガスの放出量が少ない窒化シリコン層を用いる。水素ガス、アンモニアガスの放出量は、ＴＤＳ分析にて測定すればよい。また、窒化シリコン層は、水素、水および酸素を透過しない、またはほとんど透過しない窒化シリコン層を用いる。
【０３９６】
または、保護絶縁膜３１８は、例えば、１層目を第１の酸化シリコン層３１８ａとし、２層目を第２の酸化シリコン層３１８ｂとし、３層目を窒化シリコン層３１８ｃとした多層膜とすればよい（図１８（Ｄ）参照。）。この場合、第１の酸化シリコン層３１８ａまたは／および第２の酸化シリコン層３１８ｂは酸化窒化シリコン層でも構わない。また、窒化シリコン層は窒化酸化シリコン層でも構わない。第１の酸化シリコン層３１８ａは、欠陥密度の小さい酸化シリコン層を用いると好ましい。具体的には、ＥＳＲにてｇ値が２．００１の信号に由来するスピンの密度が３×１０１７ｓｐｉｎｓ／ｃｍ３以下、好ましくは５×１０１６ｓｐｉｎｓ／ｃｍ３以下である酸化シリコン層を用いる。第２の酸化シリコン層３１８ｂは、過剰酸素を含む酸化シリコン層を用いる。窒化シリコン層３１８ｃは水素ガスおよびアンモニアガスの放出量が少ない窒化シリコン層を用いる。また、窒化シリコン層は、水素、水および酸素を透過しない、またはほとんど透過しない窒化シリコン層を用いる。
【０３９７】
過剰酸素を含む酸化シリコン層とは、加熱処理などによって酸素を放出することができる酸化シリコン層をいう。また、過剰酸素を含む絶縁膜は、加熱処理によって酸素を放出する機能を有する絶縁膜である。
【０３９８】
過剰酸素を含む絶縁膜は、酸化物半導体層３０６ｂ中の酸素欠損を低減することができる。酸化物半導体層３０６ｂ中で酸素欠損は、ＤＯＳを形成し、電荷トラップなどとなる。従って、酸化物半導体層３０６ｂ中の酸素欠損を低減することで、トランジスタに安定した電気特性を付与することができる。
【０３９９】
また、ソース電極３１６ａおよびドレイン電極３１６ｂは、ソース電極１１６ａおよびドレイン電極１１６ｂの記載を参照する。ゲート絶縁膜３１２は、ゲート絶縁膜１１２の記載を参照する。ゲート電極３０４は、ゲート電極１０４の記載を参照する。基板３００は、基板１００の記載を参照する。
【０４００】
＜トランジスタ構造（３）の作製方法＞
以下では、トランジスタ構造（３）の作製方法の一例について説明する。
【０４０１】
図１９は、図１８（Ｂ）に対応する断面図である。
【０４０２】
まず、基板３００を準備する。
【０４０３】
次に、ゲート電極３０４となる導電膜を形成する。ゲート電極３０４となる導電膜の形成方法は、ゲート電極１０４となる導電膜の記載を参照する。
【０４０４】
次に、ゲート電極３０４となる導電膜の一部をエッチングし、ゲート電極３０４を形成する。
【０４０５】
次に、ゲート絶縁膜３１２を形成する。ゲート絶縁膜３１２の形成方法は、ゲート絶縁膜１１２の形成方法を参照する。
【０４０６】
ゲート絶縁膜３１２は、例えば、プラズマを用いたＣＶＤ法により形成すればよい。ＣＶＤ法では、基板温度を高くするほど、緻密で欠陥密度の低い絶縁膜が得られる。ゲート絶縁膜３１２が緻密で欠陥密度が低いほどトランジスタの電気特性は安定となる。
【０４０７】
次に、酸化物層３３６ａ、酸化物半導体層３３６ｂおよび酸化物層３３６ｃを、この順番で形成する（図１９（Ａ）参照。）。酸化物層３３６ａ、酸化物半導体層３３６ｂおよび酸化物層３３６ｃの形成方法は、それぞれ酸化物層１３６ｃ、酸化物半導体層１３６ｂおよび酸化物層１３６ａの形成方法を参照する。
【０４０８】
次に、第１の加熱処理を行うと好ましい。第１の加熱処理は、トランジスタ構造（１）の作製方法の記載を参照する。
【０４０９】
次に、酸化物層３３６ａ、酸化物半導体層３３６ｂおよび酸化物層３３６ｃの一部をエッチングし、島状の酸化物層３０６ａ、酸化物半導体層３０６ｂおよび酸化物層３０６ｃを形成する（図１９（Ｂ）参照。）。
【０４１０】
次に、ソース電極３１６ａおよびドレイン電極３１６ｂとなる導電膜を形成する。ソース電極３１６ａおよびドレイン電極３１６ｂとなる導電膜の形成方法は、導電膜１１６の記載を参照する。このとき、酸化物層３０６ｃの破線で示す領域にｎ型領域が形成される場合がある。ｎ型領域は、酸化物層３０６ｃ上に導電膜を形成する際のダメージや、導電膜の作用によって酸化物層３０６ｃに酸素欠損が生じることに起因して形成される。例えば、酸素欠損のサイトに水素が入ることで、キャリアである電子を生成する場合がある。なお、ｎ型領域は、酸化物層３０６ｃと酸化物半導体層３０６ｂとの境界近傍まで形成されているが、これに限定されるものではない。例えば、ｎ型領域が、酸化物層３０６ｃおよび酸化物半導体層３０６ｂ、または酸化物層３０６ｃのみに形成されていてもよい。
【０４１１】
次に、ソース電極３１６ａおよびドレイン電極３１６ｂとなる導電膜の一部をエッチングし、ソース電極３１６ａおよびドレイン電極３１６ｂを形成する。
【０４１２】
次に、第２の加熱処理を行うと好ましい。第２の加熱処理は、トランジスタ構造（１）の作製方法の記載を参照する。第２の加熱処理を行うことで、酸化物層３０６ｃまたは／および酸化物半導体層３０６ｂの露出したｎ型領域をｉ型領域にすることができる場合がある（図１９（Ｃ）参照。）。
【０４１３】
次に、保護絶縁膜３１８を形成する（図１９（Ｄ）参照。）。
【０４１４】
ここで、保護絶縁膜３１８を図１８（Ｄ）に示すような３層構造とする場合について説明する。まず、第１の酸化シリコン層３１８ａを成膜する。次に、第２の酸化シリコン層３１８ｂを成膜する。次に、第２の酸化シリコン層３１８ｂに酸素イオンを添加する処理を行ってもよい。酸素イオンを添加する処理は、イオンドーピング装置またはプラズマ処理装置を用いればよい。イオンドーピング装置として、質量分離機能を有するイオンドーピング装置を用いてもよい。酸素イオンの原料として、１６Ｏ２もしくは１８Ｏ２などの酸素ガス、亜酸化窒素ガスまたはオゾンガスなどを用いればよい。次に、窒化シリコン層３１８ｃを成膜することで、保護絶縁膜３１８を形成すればよい。
【０４１５】
第１の酸化シリコン層３１８ａは、ＣＶＤ法の一種であるプラズマＣＶＤ法によって成膜すると好ましい。具体的には、基板温度を１８０℃以上４００℃以下、好ましくは２００℃以上３７０℃以下とし、シリコンを含む堆積性ガスおよび酸化性ガスを用いて圧力２０Ｐａ以上２５０Ｐａ以下、好ましくは４０Ｐａ以上２００Ｐａ以下として、電極に高周波電力を供給することで成膜すればよい。なお、シリコンを含む堆積性ガスの代表例としては、シラン、ジシラン、トリシラン、フッ化シラン、などがある。酸化性ガスとしては、酸素、オゾン、亜酸化窒素、二酸化窒素などがある。
【０４１６】
なお、シリコンを含む堆積性ガスに対する酸化性ガスの流量を１００倍以上とすることで、第１の酸化シリコン層３１８ａ中の水素含有量を低減し、かつダングリングボンドを低減することができる。
【０４１７】
以上のようにして、欠陥密度の小さい第１の酸化シリコン層３１８ａを成膜する。即ち、第１の酸化シリコン層３１８ａは、ＥＳＲにてｇ値が２．００１の信号に由来するスピンの密度が３×１０１７ｓｐｉｎｓ／ｃｍ３以下、または５×１０１６ｓｐｉｎｓ／ｃｍ３以下とすることができる。
【０４１８】
第２の酸化シリコン層３１８ｂは、プラズマＣＶＤ法によって成膜すると好ましい。具体的には、基板温度を１６０℃以上３５０℃以下、好ましくは１８０℃以上２６０℃以下とし、シリコンを含む堆積性ガスおよび酸化性ガスを用いて圧力１００Ｐａ以上２５０Ｐａ以下、好ましくは１００Ｐａ以上２００Ｐａ以下として、電極に０．１７Ｗ／ｃｍ２以上０．５Ｗ／ｃｍ２以下、好ましくは０．２５Ｗ／ｃｍ２以上０．３５Ｗ／ｃｍ２以下の高周波電力を供給することで成膜すればよい。
【０４１９】
上述の方法によって、プラズマ中でのガスの分解効率が高まり、酸素ラジカルが増加し、ガスの酸化が進むため、過剰酸素を含む第２の酸化シリコン層３１８ｂを成膜することができる。
【０４２０】
窒化シリコン層３１８ｃは、プラズマＣＶＤ法によって成膜すると好ましい。具体的には、基板温度を１８０℃以上４００℃以下、好ましくは２００℃以上３７０℃以下とし、シリコンを含む堆積性ガス、窒素ガスおよびアンモニアガスを用いて圧力２０Ｐａ以上２５０Ｐａ以下、好ましくは４０Ｐａ以上２００Ｐａ以下として、電極に高周波電力を供給することで成膜すればよい。
【０４２１】
なお、窒素ガスはアンモニアガスの流量の５倍以上５０倍以下、好ましくは１０倍以上５０倍以下とする。なお、アンモニアガスを用いることで、シリコンを含む堆積性ガスおよび窒素ガスの分解を促すことができる、これは、アンモニアガスがプラズマエネルギーおよび熱エネルギーによって解離し、解離することで生じるエネルギーが、シリコンを含む堆積性ガスの結合、および窒素ガスの結合の分解に寄与するためである。
【０４２２】
従って、上述の方法によって、水素ガスおよびアンモニアガスの放出量が少ない窒化シリコン層３１８ｃを成膜することができる。また、水素の含有量が少ないため、緻密となり、水素、水および酸素を透過しない、またはほとんど透過しない窒化シリコン層３１８ｃとすることができる。
【０４２３】
以上のようにして保護絶縁膜３１８を形成すればよい。
【０４２４】
次に、第３の加熱処理を行うと好ましい。第３の加熱処理は、トランジスタ構造（１）の作製方法の記載を参照する。
【０４２５】
以上のようにして、図１８に示したトランジスタを作製することができる。
【０４２６】
＜トランジスタ構造（４）＞
次に、トランジスタ構造（３）とは異なるボトムゲートトップコンタクト型のトランジスタの一例について説明する。
【０４２７】
図２０は、トランジスタの上面図および断面図である。図２０（Ａ）は、トランジスタの上面図を示す。図２０（Ａ）において、一点鎖線Ｄ１−Ｄ２に対応する断面図を図２０（Ｂ）に示す。また、図２０（Ａ）において、一点鎖線Ｄ３−Ｄ４に対応する断面図を図２０（Ｃ）に示す。
【０４２８】
図２０（Ｂ）に示すトランジスタは、基板４００上のゲート電極４０４と、ゲート電極４０４上のゲート絶縁膜４１２と、ゲート絶縁膜４１２上の酸化物層４０６ａと、酸化物層４０６ａ上の酸化物半導体層４０６ｂと、酸化物半導体層４０６ｂ上の酸化物層４０６ｃと、ゲート絶縁膜４１２上および酸化物層４０６ｃ上の保護絶縁膜４１８と、保護絶縁膜４１８に設けられた開口部を介して酸化物層４０６ｃと接するソース電極４１６ａおよびドレイン電極４１６ｂと、を有する。
【０４２９】
なお、図２０に示すトランジスタの保護絶縁膜４１８は、例えば、図９（Ａ）に示すトランジスタのゲート絶縁膜（ｂｇ）に相当する。また、図２０に示すトランジスタは、例えば、図９（Ａ）に示すトランジスタのゲート電極（ｂｇ）を有してもよい。図２０に示すトランジスタは、例えば、保護絶縁膜４１８上、ソース電極４１６ａ上およびドレイン電極４１６ｂ上にバックゲート絶縁膜を設け、ゲート電極４０４に対向して、バックゲート絶縁膜の上面と接するバックゲート電極を有してもよい。
【０４３０】
なお、ソース電極４１６ａおよびドレイン電極４１６ｂに用いる導電膜の種類によっては、酸化物半導体層４０６ｂ、酸化物層４０６ｃの一部から酸素を奪い、または混合層を形成し、酸化物半導体層４０６ｂ、酸化物層４０６ｃ中にｎ型領域（低抵抗領域）を形成することがある。
【０４３１】
なお、ゲート電極４０４は、図２０（Ａ）に示すように、上面図において酸化物半導体層４０６ｂが内側に含まれるように設けられる。こうすることで、ゲート電極４０４側から光が入射した際に、酸化物半導体層４０６ｂ中で光によってキャリアが生成されることを抑制することができる。即ち、ゲート電極４０４は遮光膜としての機能を有する。ただし、ゲート電極４０４の外側まで酸化物半導体層４０６ｂが設けられても構わない。
【０４３２】
酸化物層４０６ａ、酸化物半導体層４０６ｂおよび酸化物層４０６ｃは、それぞれ酸化物層１０６ｃ、酸化物半導体層１０６ｂおよび酸化物層１０６ａについての記載を参照する。即ち、ボトムゲートトップコンタクト型のトランジスタでは、トップゲートトップコンタクト型のトランジスタと上下入れ替わったような積層構造となる。
【０４３３】
保護絶縁膜４１８は、保護絶縁膜３１８の記載を参照する。
【０４３４】
保護絶縁膜４１８は、過剰酸素を含む絶縁膜を有すると好ましい。過剰酸素を含む絶縁膜は、酸化物半導体層４０６ｂ中の酸素欠損を低減することができる。酸化物半導体層４０６ｂ中で酸素欠損は、ＤＯＳを形成し、電荷トラップなどとなる。従って、酸化物半導体層４０６ｂ中の酸素欠損を低減することで、トランジスタに安定した電気特性を付与することができる。
【０４３５】
また、ソース電極４１６ａおよびドレイン電極４１６ｂは、ソース電極１１６ａおよびドレイン電極１１６ｂの記載を参照する。ゲート絶縁膜４１２は、ゲート絶縁膜１１２の記載を参照する。ゲート電極４０４は、ゲート電極１０４の記載を参照する。基板４００は、基板１００の記載を参照する。
【０４３６】
＜トランジスタ構造（４）の作製方法＞
以下では、トランジスタ構造（４）の作製方法の一例について説明する。
【０４３７】
図２１は、図２０（Ｂ）に対応する断面図である。
【０４３８】
まず、基板４００を準備する。
【０４３９】
次に、ゲート電極４０４となる導電膜を形成する。ゲート電極４０４となる導電膜の形成方法は、ゲート電極１０４となる導電膜の記載を参照する。
【０４４０】
次に、ゲート電極４０４となる導電膜の一部をエッチングし、ゲート電極４０４を形成する。
【０４４１】
次に、ゲート絶縁膜４１２を形成する。ゲート絶縁膜４１２の形成方法は、ゲート絶縁膜１１２の形成方法を参照する。
【０４４２】
ゲート絶縁膜４１２は、例えば、プラズマを用いたＣＶＤ法により形成すればよい。ＣＶＤ法では、基板温度を高くするほど、緻密で欠陥密度の低い絶縁膜が得られる。ゲート絶縁膜４１２が緻密で欠陥密度が低いほどトランジスタの電気特性は安定となる。
【０４４３】
次に、酸化物層４３６ａ、酸化物半導体層４３６ｂおよび酸化物層４３６ｃを、この順番で形成する（図２１（Ａ）参照。）。酸化物層４３６ａ、酸化物半導体層４３６ｂおよび酸化物層４３６ｃの形成方法は、それぞれ酸化物層１３６ｃ、酸化物半導体層１３６ｂおよび酸化物層１３６ａの形成方法を参照する。
【０４４４】
次に、第１の加熱処理を行うと好ましい。第１の加熱処理は、トランジスタ構造（１）の作製方法の記載を参照する。
【０４４５】
次に、酸化物層４３６ａ、酸化物半導体層４３６ｂおよび酸化物層４３６ｃの一部をエッチングし、島状の酸化物層４０６ａ、酸化物半導体層４０６ｂおよび酸化物層４０６ｃを形成する（図２１（Ｂ）参照。）。
【０４４６】
次に、保護絶縁膜４１８となる絶縁膜を形成する。保護絶縁膜４１８となる絶縁膜の形成方法は、保護絶縁膜３１８の記載を参照する。
【０４４７】
次に、第２の加熱処理を行うと好ましい。第２の加熱処理は、トランジスタ構造（１）の作製方法の記載を参照する。
【０４４８】
次に、保護絶縁膜４１８となる絶縁膜の一部をエッチングすることで保護絶縁膜４１８を形成する（図２１（Ｃ）参照。）。
【０４４９】
次に、ソース電極４１６ａおよびドレイン電極４１６ｂとなる導電膜を形成する。ソース電極４１６ａおよびドレイン電極４１６ｂとなる導電膜の形成方法は、導電膜１１６の記載を参照する。このとき、酸化物層４０６ｃの破線で示す領域にｎ型領域が形成される場合がある。ｎ型領域は、酸化物層４０６ｃ上に導電膜を形成する際のダメージや、導電膜の作用によって酸化物層４０６ｃに酸素欠損が生じることに起因して形成される。例えば、酸素欠損のサイトに水素が入ることで、キャリアである電子を生成する場合がある。なお、ｎ型領域は、酸化物層４０６ｃと酸化物半導体層４０６ｂとの境界近傍まで形成されているが、これに限定されるものではない。例えば、ｎ型領域が、酸化物層４０６ｃおよび酸化物半導体層４０６ｂ、または酸化物層４０６ｃのみに形成されていてもよい。
【０４５０】
次に、ソース電極４１６ａおよびドレイン電極４１６ｂとなる導電膜の一部をエッチングし、ソース電極４１６ａおよびドレイン電極４１６ｂを形成する（図２１（Ｄ）参照。）。
【０４５１】
次に、第３の加熱処理を行うと好ましい。第３の加熱処理は、トランジスタ構造（１）の作製方法の記載を参照する。
【０４５２】
以上のようにして、図２０に示したトランジスタを作製することができる。
【０４５３】
＜応用製品について＞
以下では、上述したトランジスタを用いた応用製品について説明する。
【０４５４】
＜マイクロコンピュータ＞
上述したトランジスタは、さまざまな電子機器に搭載されるマイクロコンピュータに適用することができる。
【０４５５】
以下では、マイクロコンピュータを搭載した電子機器の例として火災報知器の構成および動作について、図３３および図３４を用いて説明する。
【０４５６】
なお、本明細書中において、火災報知器とは、火災の発生を急報する装置全般を示すものであり、例えば、住宅用火災警報器や、自動火災報知設備や、当該自動火災報知設備に用いられる火災感知器なども火災報知器に含むものとする。
【０４５７】
図３３に示す警報装置は、マイクロコンピュータ５００を少なくとも有する。ここで、マイクロコンピュータ５００は、警報装置の内部に設けられている。マイクロコンピュータ５００は、高電位電源線ＶＤＤと電気的に接続されたパワーゲートコントローラ５０３と、高電位電源線ＶＤＤおよびパワーゲートコントローラ５０３と電気的に接続されたパワーゲート５０４と、パワーゲート５０４と電気的に接続されたＣＰＵ（Ｃｅｎｔｒａｌ  Ｐｒｏｃｅｓｓｉｎｇ  Ｕｎｉｔ）５０５と、パワーゲート５０４およびＣＰＵ５０５と電気的に接続された検出部５０９と、が設けられる。また、ＣＰＵ５０５には、揮発性記憶部５０６と不揮発性記憶部５０７と、が含まれる。
【０４５８】
また、ＣＰＵ５０５は、インターフェース５０８を介してバスライン５０２と電気的に接続されている。インターフェース５０８もＣＰＵ５０５と同様にパワーゲート５０４と電気的に接続されている。インターフェース５０８のバス規格としては、例えば、Ｉ２Ｃバスなどを用いることができる。また、警報装置には、インターフェース５０８を介してパワーゲート５０４と電気的に接続される発光素子５３０が設けられる。
【０４５９】
発光素子５３０は指向性の強い光を放出するものが好ましく、例えば、有機ＥＬ素子、無機ＥＬ素子、ＬＥＤなどを用いることができる。
【０４６０】
パワーゲートコントローラ５０３はタイマーを有し、当該タイマーに従ってパワーゲート５０４を制御する。パワーゲート５０４は、パワーゲートコントローラ５０３の制御に従って、ＣＰＵ５０５、検出部５０９およびインターフェース５０８に高電位電源線ＶＤＤから供給される電源を供給または遮断する。ここで、パワーゲート５０４としては、例えば、トランジスタなどのスイッチング素子を用いることができる。
【０４６１】
このようなパワーゲートコントローラ５０３およびパワーゲート５０４を用いることにより、光量を測定する期間に検出部５０９、ＣＰＵ５０５およびインターフェース５０８への電源供給を行い、測定期間の合間には検出部５０９、ＣＰＵ５０５およびインターフェース５０８への電源供給を遮断することができる。このように警報装置を動作させることにより、上記の各構成に常時電源供給を行う場合より消費電力の低減を図ることができる。
【０４６２】
また、パワーゲート５０４としてトランジスタを用いる場合、不揮発性記憶部５０７に用いられる、極めてオフ電流の低いトランジスタ、例えば上述した酸化物半導体層を用いたトランジスタを用いることが好ましい。このようなトランジスタを用いることにより、パワーゲート５０４で電源を遮断する際にリーク電流を低減し、消費電力の低減を図ることができる。
【０４６３】
警報装置に直流電源５０１を設け、直流電源５０１から高電位電源線ＶＤＤに電源を供給してもよい。直流電源５０１の高電位側の電極は、高電位電源線ＶＤＤと電気的に接続され、直流電源５０１の低電位側の電極は、低電位電源線ＶＳＳと電気的に接続される。低電位電源線ＶＳＳはマイクロコンピュータ５００に電気的に接続される。ここで、高電位電源線ＶＤＤは、高電位Ｈが与えられている。また、低電位電源線ＶＳＳは、例えば接地電位（ＧＮＤ）などの低電位Ｌが与えられている。
【０４６４】
直流電源５０１として電池を用いる場合は、例えば、高電位電源線ＶＤＤと電気的に接続された電極と、低電位電源線ＶＳＳに電気的に接続された電極と、当該電池を保持することができる筐体と、を有する電池ケースを筐体に設ける構成とすればよい。なお、警報装置は、必ずしも直流電源５０１を設けなくてもよく、例えば、当該警報装置の外部に設けられた交流電源から配線を介して電源を供給する構成としてもよい。
【０４６５】
また、上記電池として、二次電池、例えば、リチウムイオン二次電池（リチウムイオン蓄電池、リチウムイオン電池、またはリチウムイオンバッテリーとも呼ぶ。）を用いることもできる。また、当該二次電池を充電できるように太陽電池を設けることが好ましい。
【０４６６】
検出部５０９は、異常に係る物理量を計測して計測値をＣＰＵ５０５に送信する。異常に係る物理量は、警報装置の用途によって異なり、火災報知器として機能する警報装置では、火災に係る物理量を計測する。故に、検出部５０９には、火災に係る物理量として光量を計測し、煙の存在を感知する。
【０４６７】
検出部５０９は、パワーゲート５０４と電気的に接続された光センサ５１１と、パワーゲート５０４と電気的に接続されたアンプ５１２と、パワーゲート５０４およびＣＰＵ５０５と電気的に接続されたＡＤコンバータ５１３と、を有する。発光素子５３０、光センサ５１１、アンプ５１２およびＡＤコンバータ５１３は、パワーゲート５０４が検出部５０９に電源を供給したときに動作する。
【０４６８】
図３４（Ａ）に警報装置の断面の一部を示す。なお、図３４（Ａ）には、チャネル長方向のＡ−Ｂ断面、およびチャネル長方向と直交するＣ−Ｄ断面を示す。ｐ型の半導体基板４５１に素子分離領域４５３を有し、ゲート絶縁膜４５７およびゲート電極４５９、ｎ型の不純物領域４６１ａ、ｎ型の不純物領域４６１ｂ、絶縁膜４６５および絶縁膜４６７を有するトランジスタ５１９が形成されている。トランジスタ５１９は、単結晶シリコンなどの半導体を用いて形成されており、高速動作が可能である。従って、高速なアクセスが可能なＣＰＵの揮発性記憶部を形成することができる。
【０４６９】
また、絶縁膜４６５および絶縁膜４６７の一部を選択的にエッチングした開口部にコンタクトプラグ４６９ａおよびコンタクトプラグ４６９ｂを形成し、絶縁膜４６７およびコンタクトプラグ４６９ａおよびコンタクトプラグ４６９ｂ上に溝部を有する絶縁膜４７１を設けている。また、絶縁膜４７１の溝部に配線４７３ａおよび配線４７３ｂを形成する。また、絶縁膜４７１、配線４７３ａおよび配線４７３ｂ上にスパッタリング法、ＣＶＤ法等により絶縁膜４７０を形成し、当該絶縁膜４７０上に、溝部を有する絶縁膜４７２を形成する。絶縁膜４７２の溝部に電極４７４を形成する。電極４７４は、トランジスタ５１７のバックゲート電極として機能する電極である。このような電極４７４を設けることにより、トランジスタ５１７のしきい値電圧の制御を行うことができる。
【０４７０】
また、絶縁膜４７２および電極４７４上に、スパッタリング法、ＣＶＤ法等により、絶縁膜４７５を設けている。
【０４７１】
絶縁膜４７５上には、トランジスタ５１７と、光電変換素子５１４が設けられる。トランジスタ５１７は、酸化物層１０６ａ、酸化物半導体層１０６ｂおよび酸化物層１０６ｃと、ソース電極１１６ａおよびドレイン電極１１６ｂと、ゲート絶縁膜１１２と、ゲート電極１０４と、保護絶縁膜１０８と、保護絶縁膜１１８を含む。また、光電変換素子５１４とトランジスタ５１７を覆う絶縁膜４４５が設けられ、絶縁膜４４５上にドレイン電極１１６ｂに接して配線４４９を有する。配線４４９は、トランジスタ５１７のドレイン電極とトランジスタ５１９のゲート電極４５９とを電気的に接続する。
【０４７２】
図３４（Ｂ）は、検出部の回路図である。検出部は、光センサ５１１と、アンプ５１２と、ＡＤコンバータ５１３と、を有する。光センサ５１１は、光電変換素子５１４と、容量素子５１５と、トランジスタ５１６と、トランジスタ５１７と、トランジスタ５１８と、トランジスタ５１９と、を含む。ここで光電変換素子５１４としては、例えば、フォトダイオードなどを用いることができる。
【０４７３】
光電変換素子５１４の端子の一方は、低電位電源線ＶＳＳと電気的に接続され、端子の他方は、トランジスタ５１７のソース電極およびドレイン電極の一方に電気的に接続される。トランジスタ５１７のゲート電極は、電荷蓄積制御信号Ｔｘが与えられ、ソース電極およびドレイン電極の他方は、容量素子５１５の一対の電極の一方と、トランジスタ５１６のソース電極およびドレイン電極の一方と、トランジスタ５１９のゲート電極と電気的に接続される（以下、当該ノードをノードＦＤと呼ぶ場合がある）。容量素子５１５の一対の電極の他方は、低電位電源線ＶＳＳと電気的に接続される。トランジスタ５１６のゲート電極は、リセット信号Ｒｅｓが与えられ、ソース電極およびドレイン電極の他方は、高電位電源線ＶＤＤと電気的に接続される。トランジスタ５１９のソース電極およびドレイン電極の一方は、トランジスタ５１８のソース電極およびドレイン電極の一方と、アンプ５１２と電気的に接続される。また、トランジスタ５１９のソース電極およびドレイン電極の他方は、高電位電源線ＶＤＤと電気的に接続される。トランジスタ５１８のゲート電極は、バイアス信号Ｂｉａｓが与えられ、ソース電極およびドレイン電極の他方は、低電位電源線ＶＳＳと電気的に接続される。
【０４７４】
なお、容量素子５１５は必ずしも設けなくてよく、例えば、トランジスタ５１９などの寄生容量が十分大きい場合、容量素子を設けない構成としてもよい。
【０４７５】
また、トランジスタ５１６およびトランジスタ５１７に、極めてオフ電流の低いトランジスタを用いることが好ましい。また、極めてオフ電流の低いトランジスタとしては、上述したトランジスタを用いることが好ましい。このような構成とすることによりノードＦＤの電位を長時間保持することが可能となる。
【０４７６】
また、図３４（Ａ）に示す構成は、トランジスタ５１７と電気的に接続して、絶縁膜４７５上に光電変換素子５１４が設けられている。
【０４７７】
光電変換素子５１４は、絶縁膜４７５上に設けられた半導体層４６０と、半導体層４６０上に接して設けられたソース電極１１６ａ、電極４６６ｃと、を有する。ソース電極１１６ａはトランジスタ５１７のソース電極またはドレイン電極として機能する電極であり、光電変換素子５１４とトランジスタ５１７とを電気的に接続している。
【０４７８】
半導体層４６０、ソース電極１１６ａおよび電極４６６ｃ上には、ゲート絶縁膜１１２、保護絶縁膜１０８、保護絶縁膜１１８および絶縁膜４４５が設けられている。また、絶縁膜４４５上に配線４５６が設けられており、ゲート絶縁膜１１２、保護絶縁膜１０８、保護絶縁膜１１８および絶縁膜４４５に設けられた開口を介して電極４６６ｃと接する。
【０４７９】
電極４６６ｃは、ソース電極１１６ａおよびドレイン電極１１６ｂと、配線４５６は、配線４４９と同様の工程で形成することができる。
【０４８０】
半導体層４６０としては、光電変換を行うことができる半導体層を設ければよく、例えば、シリコンやゲルマニウムなどを用いることができる。半導体層４６０にシリコンを用いた場合は、可視光を検知する光センサとして機能する。また、シリコンとゲルマニウムでは吸収できる電磁波の波長が異なるため、半導体層４６０にゲルマニウムを用いる構成とすると、赤外線を検知するセンサとして用いることができる。
【０４８１】
以上のように、マイクロコンピュータ５００に、光センサ５１１を含む検出部５０９を内蔵して設けることができるので、部品数を削減し、警報装置の筐体を縮小することができる。
【０４８２】
上述したＩＣチップを含む火災報知器には、上述したトランジスタを用いた複数の回路を組み合わせ、それらを１つのＩＣチップに搭載したＣＰＵ５０５が用いられる。
【０４８３】
＜ＣＰＵ＞
図３５は、上述したトランジスタを少なくとも一部に用いたＣＰＵの具体的な構成を示すブロック図である。
【０４８４】
図３５（Ａ）に示すＣＰＵは、基板１１９０上に、ＡＬＵ１１９１（ＡＬＵ：Ａｒｉｔｈｍｅｔｉｃ  ｌｏｇｉｃ  ｕｎｉｔ、論理演算回路）、ＡＬＵコントローラ１１９２、インストラクションデコーダ１１９３、インタラプトコントローラ１１９４、タイミングコントローラ１１９５、レジスタ１１９６、レジスタコントローラ１１９７、バスインターフェース１１９８、書き換え可能なＲＯＭ１１９９、およびＲＯＭインターフェース１１８９を有している。基板１１９０は、半導体基板、ＳＯＩ基板、ガラス基板などを用いる。ＲＯＭ１１９９およびＲＯＭインターフェース１１８９は、別チップに設けてもよい。もちろん、図３５（Ａ）に示すＣＰＵは、その構成を簡略化して示した一例にすぎず、実際のＣＰＵはその用途によって多種多様な構成を有している。
【０４８５】
バスインターフェース１１９８を介してＣＰＵに入力された命令は、インストラクションデコーダ１１９３に入力され、デコードされた後、ＡＬＵコントローラ１１９２、インタラプトコントローラ１１９４、レジスタコントローラ１１９７、タイミングコントローラ１１９５に入力される。
【０４８６】
ＡＬＵコントローラ１１９２、インタラプトコントローラ１１９４、レジスタコントローラ１１９７、タイミングコントローラ１１９５は、デコードされた命令に基づき、各種制御を行なう。具体的にＡＬＵコントローラ１１９２は、ＡＬＵ１１９１の動作を制御するための信号を生成する。また、インタラプトコントローラ１１９４は、ＣＰＵのプログラム実行中に、外部の入出力装置や、周辺回路からの割り込み要求を、その優先度やマスク状態から判断し、処理する。レジスタコントローラ１１９７は、レジスタ１１９６のアドレスを生成し、ＣＰＵの状態に応じてレジスタ１１９６の読み出しや書き込みを行なう。
【０４８７】
また、タイミングコントローラ１１９５は、ＡＬＵ１１９１、ＡＬＵコントローラ１１９２、インストラクションデコーダ１１９３、インタラプトコントローラ１１９４、およびレジスタコントローラ１１９７の動作のタイミングを制御する信号を生成する。例えばタイミングコントローラ１１９５は、基準クロック信号ＣＬＫ１を元に、内部クロック信号ＣＬＫ２を生成する内部クロック生成部を備えており、内部クロック信号ＣＬＫ２を上記各種回路に供給する。
【０４８８】
図３５（Ａ）に示すＣＰＵでは、レジスタ１１９６に、メモリセルが設けられている。レジスタ１１９６のメモリセルとして、上述したトランジスタを用いることができる。
【０４８９】
図３５（Ａ）に示すＣＰＵにおいて、レジスタコントローラ１１９７は、ＡＬＵ１１９１からの指示に従い、レジスタ１１９６における保持動作の選択を行う。即ち、レジスタ１１９６が有するメモリセルにおいて、フリップフロップによるデータの保持を行うか、容量素子によるデータの保持を行うかを、選択する。フリップフロップによるデータの保持が選択されている場合、レジスタ１１９６内のメモリセルへの、電源電圧の供給が行われる。容量素子におけるデータの保持が選択されている場合、容量素子へのデータの書き換えが行われ、レジスタ１１９６内のメモリセルへの電源電圧の供給を停止することができる。
【０４９０】
電源停止に関しては、図３５（Ｂ）または図３５（Ｃ）に示すように、メモリセル群と、電源電位ＶＤＤまたは電源電位ＶＳＳの与えられているノード間に、スイッチング素子を設けることにより行うことができる。以下に図３５（Ｂ）および図３５（Ｃ）の回路の説明を行う。
【０４９１】
図３５（Ｂ）および図３５（Ｃ）は、メモリセルへの電源電位の供給を制御するスイッチング素子に、上述したトランジスタを用いた記憶装置である。
【０４９２】
図３５（Ｂ）に示す記憶装置は、スイッチング素子１１４１と、メモリセル１１４２を複数有するメモリセル群１１４３とを有している。具体的に、各メモリセル１１４２には、上述したトランジスタを用いることができる。メモリセル群１１４３が有する各メモリセル１１４２には、スイッチング素子１１４１を介して、ハイレベルの電源電位ＶＤＤが供給されている。さらに、メモリセル群１１４３が有する各メモリセル１１４２には、信号ＩＮの電位と、ローレベルの電源電位ＶＳＳの電位が与えられている。
【０４９３】
図３５（Ｂ）では、スイッチング素子１１４１として、上述したトランジスタを用いており、該トランジスタは、そのゲート電極層に与えられる信号ＳｉｇＡによりスイッチングが制御される。
【０４９４】
なお、図３５（Ｂ）では、スイッチング素子１１４１がトランジスタを一つだけ有する構成を示しているが、特に限定されず、トランジスタを複数有していてもよい。スイッチング素子１１４１が、スイッチング素子として機能するトランジスタを複数有している場合、上記複数のトランジスタは並列に接続されていてもよいし、直列に接続されていてもよいし、直列と並列が組み合わされて接続されていてもよい。
【０４９５】
また、図３５（Ｂ）では、スイッチング素子１１４１により、メモリセル群１１４３が有する各メモリセル１１４２への、ハイレベルの電源電位ＶＤＤの供給が制御されているが、スイッチング素子１１４１により、ローレベルの電源電位ＶＳＳの供給が制御されていてもよい。
【０４９６】
また、図３５（Ｃ）には、メモリセル群１１４３が有する各メモリセル１１４２に、スイッチング素子１１４１を介して、ローレベルの電源電位ＶＳＳが供給されている、記憶装置の一例を示す。スイッチング素子１１４１により、メモリセル群１１４３が有する各メモリセル１１４２への、ローレベルの電源電位ＶＳＳの供給を制御することができる。
【０４９７】
メモリセル群と、電源電位ＶＤＤまたは電源電位ＶＳＳの与えられているノード間に、スイッチング素子を設け、一時的にＣＰＵの動作を停止し、電源電圧の供給を停止した場合においてもデータを保持することが可能であり、消費電力の低減を行うことができる。具体的には、例えば、パーソナルコンピュータのユーザーが、キーボードなどの入力装置への情報の入力を停止している間でも、ＣＰＵの動作を停止することができ、それにより消費電力を低減することができる。
【０４９８】
ここでは、ＣＰＵを例に挙げて説明したが、ＤＳＰ（Ｄｉｇｉｔａｌ  Ｓｉｇｎａｌ  Ｐｒｏｃｅｓｓｏｒ）、カスタムＬＳＩ、ＦＰＧＡ（Ｆｉｅｌｄ  Ｐｒｏｇｒａｍｍａｂｌｅ  Ｇａｔｅ  Ａｒｒａｙ）等のＬＳＩにも応用可能である。
【０４９９】
＜表示装置＞
本項では、上述したトランジスタを適用した表示装置について説明する。
【０５００】
表示装置に設けられる表示素子としては液晶素子（液晶表示素子ともいう。）、発光素子（発光表示素子ともいう。）などを用いることができる。発光素子は、電流または電圧によって輝度が制御される素子をその範疇に含んでおり、具体的には無機ＥＬ（Ｅｌｅｃｔｒｏ  Ｌｕｍｉｎｅｓｃｅｎｃｅ）、有機ＥＬなどを含む。また、電子インク、電気泳動素子など、電気的作用によりコントラストが変化する表示媒体も表示素子として適用することができる。以下では、表示装置の一例としてＥＬ素子を用いた表示装置および液晶素子を用いた表示装置について説明する。
【０５０１】
なお、以下に示す表示装置は、表示素子が封止された状態にあるパネルと、該パネルにコントローラを含むＩＣなどを実装した状態にあるモジュールとを含む。
【０５０２】
また、以下に示す表示装置は画像表示デバイス、または光源（照明装置含む）を指す。また、コネクター、例えばＦＰＣ、ＴＣＰが取り付けられたモジュール、ＴＣＰの先にプリント配線板が設けられたモジュールまたは表示素子にＣＯＧ方式によりＩＣ（集積回路）が直接実装されたモジュールも全て表示装置に含むものとする。
【０５０３】
＜ＥＬ表示装置＞
まずはＥＬ素子を用いた表示装置（ＥＬ表示装置ともいう。）について説明する。
【０５０４】
図３７（Ａ）は、ＥＬ表示装置の画素の回路図の一例である。
【０５０５】
なお、本明細書等においては、能動素子（トランジスタ、ダイオードなど）、受動素子（容量素子、抵抗素子など）などが有するすべての端子について、その接続先を特定しなくても、当業者であれば、発明の一態様を構成することは可能な場合がある。つまり、接続先を特定しなくても、発明の一態様が明確であるといえる。そして、接続先が特定された内容が、本明細書等に記載されている場合、接続先を特定しない発明の一態様が、本明細書等に記載されていると判断することが可能な場合がある。特に、端子の接続先が複数のケースが考えられる場合には、その端子の接続先を特定の箇所に限定する必要はない。従って、能動素子（トランジスタ、ダイオードなど）、受動素子（容量素子、抵抗素子など）などが有する一部の端子についてのみ、その接続先を特定することによって、発明の一態様を構成することが可能な場合がある。
【０５０６】
なお、本明細書等においては、ある回路について、少なくとも接続先を特定すれば、当業者であれば、発明を特定することが可能な場合がある。または、ある回路について、少なくとも機能を特定すれば、当業者であれば、発明を特定することが可能な場合がある。つまり、機能を特定すれば、発明の一態様が明確であるといえる。そして、機能が特定された発明の一態様が、本明細書等に記載されていると判断することが可能な場合がある。従って、ある回路について、機能を特定しなくても、接続先を特定すれば、発明の一態様として開示されているものであり、発明の一態様を構成することが可能である。または、ある回路について、接続先を特定しなくても、機能を特定すれば、発明の一態様として開示されているものであり、発明の一態様を構成することが可能である。
【０５０７】
図３７に示すＥＬ表示装置は、スイッチ素子７４３と、トランジスタ７４１と、キャパシタ７４２と、発光素子７１９と、を有する。
【０５０８】
なお、図３７（Ａ）などは、回路構成の一例であるため、さらに、トランジスタを追加して設けることが可能である。逆に、図３７（Ａ）の各ノードにおいて、追加してトランジスタ、スイッチ、受動素子などを設けないようにすることも可能である。例えば、ｎｏｄｅＡ、ｎｏｄｅＢ、ｎｏｄｅＣ、ｎｏｄｅＤ、ｎｏｄｅＥ、ｎｏｄｅＦ、または／および、ｎｏｄｅＧにおいて、直接的に接続されたトランジスタを、これ以上は設けないようにすることが可能である。従って、例えば、ｎｏｄｅＣにおいて、直接的に接続されているトランジスタはトランジスタ７４１のみであり、他のトランジスタはｎｏｄｅＣと直接的に接続されていない、というような構成にすることが可能である。
【０５０９】
トランジスタ７４１のゲートはスイッチ素子７４３の一端およびキャパシタ７４２の一端と電気的に接続される。トランジスタ７４１のソースはキャパシタ７４２の他端および発光素子７１９の一端と電気的に接続される。トランジスタ７４１のドレインは、電源電位ＶＤＤが与えられる。スイッチ素子７４３の他端は信号線７４４と電気的に接続される。発光素子７１９の他端は定電位が与えられる。なお、定電位は接地電位ＧＮＤまたはそれより小さい電位とする。
【０５１０】
なお、トランジスタ７４１は、上述した酸化物半導体層を用いたトランジスタを用いる。当該トランジスタは、安定した電気特性を有する。そのため、表示品位の高いＥＬ表示装置とすることができる。
【０５１１】
スイッチ素子７４３としては、トランジスタを用いると好ましい。トランジスタを用いることで、画素の面積を小さくでき、解像度の高いＥＬ表示装置とすることができる。また、スイッチ素子７４３として、上述した酸化物半導体層を用いたトランジスタを用いてもよい。スイッチ素子７４３として当該トランジスタを用いることで、トランジスタ７４１と同一工程によってスイッチ素子７４３を作製することができ、ＥＬ表示装置の生産性を高めることができる。
【０５１２】
図３７（Ｂ）は、ＥＬ表示装置の上面図である。ＥＬ表示装置は、基板３００と、基板７００と、シール材７３４と、駆動回路７３５と、駆動回路７３６と、画素７３７と、ＦＰＣ７３２と、を有する。シール材７３４は、画素７３７、駆動回路７３５および駆動回路７３６を囲むように基板３００と基板７００との間に設けられる。なお、駆動回路７３５または／および駆動回路７３６をシール材７３４の外側に設けても構わない。
【０５１３】
図３７（Ｃ）は、図３７（Ｂ）の一点鎖線Ｍ−Ｎに対応するＥＬ表示装置の断面図である。ＦＰＣ７３２は、端子７３１を介して配線７３３ａと接続される。なお、配線７３３ａは、ゲート電極３０４と同一層である。
【０５１４】
なお、図３７（Ｃ）は、トランジスタ７４１とキャパシタ７４２とが、同一平面に設けられた例を示す。このような構造とすることで、キャパシタ７４２をトランジスタ７４１のゲート電極、ゲート絶縁膜およびソース電極（ドレイン電極）と同一平面に作製することができる。このように、トランジスタ７４１とキャパシタ７４２とを同一平面に設けることにより、ＥＬ表示装置の作製工程を短縮化し、生産性を高めることができる。
【０５１５】
図３７（Ｃ）では、トランジスタ７４１として、図１８に示したトランジスタと同様の構造のトランジスタを適用した例を示す。
【０５１６】
図１８（Ｃ）に示したトランジスタは、しきい値電圧の変化の小さいトランジスタである。従って、僅かなしきい値電圧の変化によっても階調ずれの生じる場合がある、ＥＬ表示装置に好適なトランジスタである。
【０５１７】
トランジスタ７４１およびキャパシタ７４２上には、絶縁膜７２０が設けられる。ここで、絶縁膜７２０および保護絶縁膜３１８には、トランジスタ７４１のソース電極３１６ａに達する開口部が設けられる。
【０５１８】
絶縁膜７２０上には、電極７８１が設けられる。電極７８１は、絶縁膜７２０および保護絶縁膜３１８に設けられた開口部を介してトランジスタ７４１のソース電極３１６ａと接する。
【０５１９】
電極７８１上には、電極７８１に達する開口部を有する隔壁７８４が設けられる。隔壁７８４上には、隔壁７８４に設けられた開口部で電極７８１と接する発光層７８２が設けられる。発光層７８２上には、電極７８３が設けられる。電極７８１、発光層７８２および電極７８３の重なる領域が、発光素子７１９となる。
【０５２０】
＜液晶表示装置＞
次に、液晶素子を用いた表示装置（液晶表示装置ともいう。）について説明する。
【０５２１】
図３８（Ａ）は、液晶表示装置の画素の構成例を示す回路図である。図３８（Ａ）に示す画素７５０は、トランジスタ７５１と、キャパシタ７５２と、一対の電極間に液晶の充填された素子（以下液晶素子ともいう）７５３とを有する。
【０５２２】
トランジスタ７５１では、ソースおよびドレインの一方が信号線７５５に電気的に接続され、ゲートが走査線７５４に電気的に接続されている。
【０５２３】
キャパシタ７５２では、一方の電極がトランジスタ７５１のソースおよびドレインの他方に電気的に接続され、他方の電極が共通電位を供給する配線に電気的に接続されている。
【０５２４】
液晶素子７５３では、一方の電極がトランジスタ７５１のソースおよびドレインの他方に電気的に接続され、他方の電極が共通電位を供給する配線に電気的に接続されている。なお、上述のキャパシタ７５２の他方の電極が電気的に接続する配線に与えられる共通電位と、液晶素子７５３の他方の電極が電気的に接続する配線に与えられる共通電位と異なる電位であってもよい。
【０５２５】
なお、液晶表示装置も、上面図はＥＬ表示装置と概略同様である。図３７（Ｂ）の一点鎖線Ｍ−Ｎに対応する液晶表示装置の断面図を図３８（Ｂ）に示す。図３８（Ｂ）において、ＦＰＣ７３２は、端子７３１を介して配線７３３ａと接続される。なお、配線７３３ａは、ゲート電極３０４と同一層である。
【０５２６】
図３８（Ｂ）には、トランジスタ７５１とキャパシタ７５２とが、同一平面に設けられた例を示す。このような構造とすることで、キャパシタ７５２をトランジスタ７５１のゲート電極、ゲート絶縁膜およびソース電極（ドレイン電極）と同一平面に作製することができる。このように、トランジスタ７５１とキャパシタ７５２とを同一平面に設けることにより、液晶表示装置の作製工程を短縮化し、生産性を高めることができる。
【０５２７】
トランジスタ７５１としては、上述したトランジスタを適用することができる。図３８（Ｂ）においては、図１８に示したトランジスタと同様の構造のトランジスタを適用した例を示す。
【０５２８】
なお、トランジスタ７５１は極めてオフ電流の小さいトランジスタとすることができる。従って、キャパシタ７５２に保持された電荷がリークしにくく、長期間に渡って液晶素子７５３に印加される電圧を維持することができる。そのため、動きの少ない動画や静止画の表示の際に、トランジスタ７５１をオフ状態とすることで、トランジスタ７５１の動作のための電力が不要となり、消費電力の小さい液晶表示装置とすることができる。
【０５２９】
トランジスタ７５１およびキャパシタ７５２上には、絶縁膜７２１が設けられる。ここで、絶縁膜７２１および保護絶縁膜３１８には、トランジスタ７５１のドレイン電極３１６ｂに達する開口部が設けられる。
【０５３０】
絶縁膜７２１上には、電極７９１が設けられる。電極７９１は、絶縁膜７２１および保護絶縁膜３１８に設けられた開口部を介してトランジスタ７５１のドレイン電極３１６ｂと接する。
【０５３１】
電極７９１上には、配向膜として機能する絶縁膜７９２が設けられる。絶縁膜７９２上には、液晶層７９３が設けられる。液晶層７９３上には、配向膜として機能する絶縁膜７９４が設けられる。絶縁膜７９４上には、スペーサ７９５が設けられる。スペーサ７９５および絶縁膜７９４上には、電極７９６が設けられる。電極７９６上には、基板７９７が設けられる。
【０５３２】
＜設置例＞
図３６（Ａ）において、テレビジョン装置８０００は、筐体８００１に表示部８００２が組み込まれており、表示部８００２により映像を表示し、スピーカー部８００３から音声を出力することが可能である。上述した表示装置を表示部８００２に用いることが可能である。
【０５３３】
テレビジョン装置８０００は、受信機やモデムなどを備えていてもよい。テレビジョン装置８０００は、受信機により一般のテレビ放送の受信を行うことができ、さらにモデムを介して有線または無線による通信ネットワークに接続することにより、一方向（送信者から受信者）または双方向（送信者と受信者間、あるいは受信者間同士など）の情報通信を行うことも可能である。
【０５３４】
また、テレビジョン装置８０００は、情報通信を行うためのＣＰＵや、メモリを備えていてもよい。テレビジョン装置８０００は、上述したメモリやＣＰＵを用いることが可能である。
【０５３５】
図３６（Ａ）において、警報装置８１００は、住宅用火災警報器であり、検出部と、マイクロコンピュータ８１０１を有している。マイクロコンピュータ８１０１には、上述したトランジスタを用いたＣＰＵが含まれる。
【０５３６】
図３６（Ａ）において、室内機８２００および室外機８２０４を有するエアコンディショナーには、上述したトランジスタを用いたＣＰＵが含まれる。具体的に、室内機８２００は、筐体８２０１、送風口８２０２、ＣＰＵ８２０３等を有する。図３６（Ａ）において、ＣＰＵ８２０３が、室内機８２００に設けられている場合を例示しているが、ＣＰＵ８２０３は室外機８２０４に設けられていてもよい。または、室内機８２００と室外機８２０４の両方に、ＣＰＵ８２０３が設けられていてもよい。上述したトランジスタを用いたＣＰＵが含まれることで、エアコンディショナーを省電力化できる。
【０５３７】
図３６（Ａ）において、電気冷凍冷蔵庫８３００には、上述したトランジスタを用いたＣＰＵが含まれる。具体的に、電気冷凍冷蔵庫８３００は、筐体８３０１、冷蔵室用扉８３０２、冷凍室用扉８３０３、ＣＰＵ８３０４等を有する。図３６（Ａ）では、ＣＰＵ８３０４が、筐体８３０１の内部に設けられている。上述したトランジスタを用いたＣＰＵが含まれることで、電気冷凍冷蔵庫８３００を省電力化できる。
【０５３８】
図３６（Ｂ）および図３６（Ｃ）に、電気自動車の例を示す。電気自動車９７００には、二次電池９７０１が搭載されている。二次電池９７０１の電力は、制御回路９７０２により出力が調整されて、駆動装置９７０３に供給される。制御回路９７０２は、図示しないＲＯＭ、ＲＡＭ、ＣＰＵ等を有する処理装置９７０４によって制御される。上述したトランジスタを用いたＣＰＵが含まれることで、電気自動車９７００を省電力化できる。
【０５３９】
駆動装置９７０３は、直流電動機もしくは交流電動機単体、または電動機と内燃機関と、を組み合わせて構成される。処理装置９７０４は、電気自動車９７００の運転者の操作情報（加速、減速、停止など）や走行時の情報（上り坂や下り坂等の情報、駆動輪にかかる負荷情報など）の入力情報に基づき、制御回路９７０２に制御信号を出力する。制御回路９７０２は、処理装置９７０４の制御信号により、二次電池９７０１から供給される電気エネルギーを調整して駆動装置９７０３の出力を制御する。交流電動機を搭載している場合は、図示していないが、直流を交流に変換するインバータも内蔵される。
【０５４０】
なお、本実施の形態は、基本原理の一例について述べたものである。従って、本実施の形態の一部について、実施の形態の他の一部と、自由に組み合わせることや、適用することや、置き換えて実施することができる。
【符号の説明】
【０５４１】
７０ａ    成膜室
７０ｂ    成膜室
７１    大気側基板供給室
７２ａ    ロードロック室
７２ｂ    アンロードロック室
７３    搬送室
７３ａ    搬送室
７３ｂ    搬送室
７４    カセットポート
７５    基板加熱室
７６    基板搬送ロボット
８０ａ    成膜室
８０ｂ    成膜室
８０ｃ    成膜室
８０ｄ    成膜室
８１    大気側基板供給室
８２    ロード／アンロードロック室
８３    搬送室
８４    カセットポート
８５    基板加熱室
８６    基板搬送ロボット
８７    ターゲット
８８    防着板
８９    ガラス基板
９０    基板ステージ
９２    基板ステージ
９３    加熱機構
９４    精製機
９５ａ    クライオポンプ
９５ｂ    クライオポンプ
９５ｃ    ターボ分子ポンプ
９５ｄ    クライオポンプ
９５ｅ    クライオポンプ
９５ｆ    クライオポンプ
９６    真空ポンプ
９６ａ    真空ポンプ
９６ｂ    真空ポンプ
９６ｃ    真空ポンプ
９７    マスフローコントローラ
９８    ガス加熱機構
９９    クライオトラップ
１００    基板
１０２    下地絶縁膜
１０４    ゲート電極
１０６ａ    酸化物層
１０６ｂ    酸化物半導体層
１０６ｃ    酸化物層
１０８    保護絶縁膜
１１２    ゲート絶縁膜
１１６    導電膜
１１６ａ    ソース電極
１１６ａ１    導電層
１１６ａ２    導電層
１１６ａ３    導電層
１１６ａ４    導電層
１１６ｂ    ドレイン電極
１１６ｂ１    導電層
１１６ｂ２    導電層
１１６ｂ３    導電層
１１６ｂ４    導電層
１１８    保護絶縁膜
１３６ａ    酸化物層
１３６ｂ    酸化物半導体層
１３６ｃ    酸化物層
２００    基板
２０２    下地絶縁膜
２０４    ゲート電極
２０６ａ    酸化物層
２０６ｂ    酸化物半導体層
２０６ｃ    酸化物層
２０８    保護絶縁膜
２１２    ゲート絶縁膜
２１６    導電膜
２１６ａ    ソース電極
２１６ｂ    ドレイン電極
２１８    保護絶縁膜
２３４    導電膜
２３６ａ    酸化物層
２３６ｂ    酸化物半導体層
２３６ｃ    酸化物層
２４２    絶縁膜
３００    基板
３０４    ゲート電極
３０６ａ    酸化物層
３０６ｂ    酸化物半導体層
３０６ｃ    酸化物層
３１２    ゲート絶縁膜
３１６ａ    ソース電極
３１６ｂ    ドレイン電極
３１８    保護絶縁膜
３１８ａ    酸化シリコン層
３１８ｂ    酸化シリコン層
３１８ｃ    窒化シリコン層
３３６ａ    酸化物層
３３６ｂ    酸化物半導体層
３３６ｃ    酸化物層
４００    基板
４０４    ゲート電極
４０６ａ    酸化物層
４０６ｂ    酸化物半導体層
４０６ｃ    酸化物層
４１２    ゲート絶縁膜
４１６ａ    ソース電極
４１６ｂ    ドレイン電極
４１８    保護絶縁膜
４３６ａ    酸化物層
４３６ｂ    酸化物半導体層
４３６ｃ    酸化物層
４４５    絶縁膜
４４９    配線
４５１    半導体基板
４５３    素子分離領域
４５６    配線
４５７    ゲート絶縁膜
４５９    ゲート電極
４６０    半導体層
４６１ａ    不純物領域
４６１ｂ    不純物領域
４６５    絶縁膜
４６６ｃ    電極
４６７    絶縁膜
４６９ａ    コンタクトプラグ
４６９ｂ    コンタクトプラグ
４７０    絶縁膜
４７１    絶縁膜
４７２    絶縁膜
４７３ａ    配線
４７３ｂ    配線
４７４    電極
４７５    絶縁膜
５００    マイクロコンピュータ
５０１    直流電源
５０２    バスライン
５０３    パワーゲートコントローラ
５０４    パワーゲート
５０５    ＣＰＵ
５０６    揮発性記憶部
５０７    不揮発性記憶部
５０８    インターフェース
５０９    検出部
５１１    光センサ
５１２    アンプ
５１３    ＡＤコンバータ
５１４    光電変換素子
５１６    トランジスタ
５１７    トランジスタ
５１８    トランジスタ
５１９    トランジスタ
５３０    発光素子
７００    基板
７１９    発光素子
７２０    絶縁膜
７２１    絶縁膜
７３１    端子
７３２    ＦＰＣ
７３３ａ    配線
７３４    シール材
７３５    駆動回路
７３６    駆動回路
７３７    画素
７４１    トランジスタ
７４２    キャパシタ
７４３    スイッチ素子
７４４    信号線
７５０    画素
７５１    トランジスタ
７５２    キャパシタ
７５３    液晶素子
７５４    走査線
７５５    信号線
７８１    電極
７８２    発光層
７８３    電極
７８４    隔壁
７９１    電極
７９２    絶縁膜
７９３    液晶層
７９４    絶縁膜
７９５    スペーサ
７９６    電極
７９７    基板
１０００    ターゲット
１００１    イオン
１００２    スパッタ粒子
１００３    酸化物層
１００４    非晶質膜
１００５    劈開面
１００６    結合の弱い部分
１００７    プラズマ
１１４１    スイッチング素子
１１４２    メモリセル
１１４３    メモリセル群
１１８９    ＲＯＭインターフェース
１１９０    基板
１１９１    ＡＬＵ
１１９２    ＡＬＵコントローラ
１１９３    インストラクションデコーダ
１１９４    インタラプトコントローラ
１１９５    タイミングコントローラ
１１９６    レジスタ
１１９７    レジスタコントローラ
１１９８    バスインターフェース
１１９９    ＲＯＭ
８０００    テレビジョン装置
８００１    筐体
８００２    表示部
８００３    スピーカー部
８１００    警報装置
８１０１    マイクロコンピュータ
８２００    室内機
８２０１    筐体
８２０２    送風口
８２０３    ＣＰＵ
８２０４    室外機
８３００    電気冷凍冷蔵庫
８３０１    筐体
８３０２    冷蔵室用扉
８３０３    冷凍室用扉
８３０４    ＣＰＵ
９７００    電気自動車
９７０１    二次電池
９７０２    制御回路
９７０３    駆動装置
９７０４    処理装置
【図１】
2015026808.tif 000027
【図２】
2015026808.tif 000028
【図３】
2015026808.tif 000029
【図４】
2015026808.tif 000030
【図５】
2015026808.tif 000031
【図６】
2015026808.tif 000032
【図７】
2015026808.tif 000033
【図８】
2015026808.tif 000034
【図９】
2015026808.tif 000035
【図１０】
2015026808.tif 000036
【図１１】
2015026808.tif 000037
【図１２】
2015026808.tif 000038
【図１３】
2015026808.tif 000039
【図１４】
2015026808.tif 000040
【図１５】
2015026808.tif 000041
【図１６】
2015026808.tif 000042
【図１７】
2015026808.tif 000043
【図１８】
2015026808.tif 000044
【図１９】
2015026808.tif 000045
【図２０】
2015026808.tif 000046
【図２１】
2015026808.tif 000047
【図２２】
2015026808.tif 000048
【図２４】
2015026808.tif 000049
【図２５】
2015026808.tif 000050
【図２６】
2015026808.tif 000051
【図２８】
2015026808.tif 000052
【図２９】
2015026808.tif 000053
【図３０】
2015026808.tif 000054
【図３１】
2015026808.tif 000055
【図３２】
2015026808.tif 000056
【図３３】
2015026808.tif 000057
【図３４】
2015026808.tif 000058
【図３５】
2015026808.tif 000059
【図３６】
2015026808.tif 000060
【図３７】
2015026808.tif 000061
【図３８】
2015026808.tif 000062
【図２３】
2015026808.tif 000063
【図２７】
2015026808.tif 000064